(57)【特許請求の範囲】
【請求項１】
下記一般式（ｉ）で表される化合物を１種又は２種以上を含有し、下記一般式（ｉｉ−１）で表される化合物を１種又は２種以上を含有し、下記式（１．３）で表される化合物を２〜３５質量％以下含有し、下記式（３７．２）で表される化合物を含有し、塩素原子を置換基として有する化合物を含有しない液晶組成物。
【化１】
0005598616.tif 000370
（式中、Ｒｉ１、及びＲｉ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、該アルキル基中の水素原子はフッ素原子によって置換されていてもよく、Ｘｉ１、Ｘｉ２、Ｘｉ３及びＸｉ４はそれぞれ独立して水素原子又はフッ素原子を表し、Ｒ１４は炭素原子数１〜５のアルキル基、炭素原子数２〜５のアルケニル基または炭素原子数１〜４のアルコキシ基を表す。）
【請求項２】
前記一般式（ｉ）におけるＸｉ２がフッ素原子である請求項１に記載の液晶組成物。
【請求項３】
前記一般式（ｉ）におけるＲｉ１及びＲｉ２の少なくとも一方がプロピル基である請求項１に記載の液晶組成物。
【請求項４】
前記一般式（ｉｉ−１）で表される化合物を２種以上含有する請求項１に記載の液晶組成物。
【請求項５】
下記一般式（Ｌ）で表される化合物を含有する請求項１に記載の液晶組成物。
【化２】
0005598616.tif 000371
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）中の１個又は２個以上の水素原子はそれぞれ独立してシアノ基、又はフッ素原子で置換されていても良く、
ＬＬ１及びＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良い。ただし、一般式（ｉ）、及び式（１．３）で表される化合物を除く。）
【請求項６】
下記一般式（Ｍ）で表される化合物を含有する請求項１に記載の液晶組成物。
【化３】
0005598616.tif 000372
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）中の１個又は２個以上の水素原子はそれぞれ独立してシアノ基、又はフッ素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子又はフッ素原子を表し、
ＸＭ２は、水素原子、フッ素原子、シアノ基、トリフルオロメチル基、フルオロメトキシ基、ジフルオロメトキシ基、トリフルオロメトキシ基又は２，２，２−トリフルオロエチル基を表す。ただし、一般式（ｉｉ−１）で表される化合物及び式（３７．２）で表される化合物を除く。）
【請求項７】
請求項１に記載の液晶組成物を使用した液晶表示素子。
【請求項８】
請求項１に記載の液晶組成物を使用したＩＰＳモード用、ＯＣＢモード、ＥＣＢモード、ＶＡモード、ＶＡ−ＩＰＳモード又はＦＦＳモード液晶表示素子。
【請求項９】
請求項７又は８に記載の液晶表示素子を使用した液晶ディスプレイ。
【発明の詳細な説明】
【技術分野】
【０００１】
本発明は液晶表示材料として有用な誘電率異方性（Δε）が正の値を示すネマチック液晶組成物及びこれを用いた液晶表示素子に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向型やＩＰＳ（イン・プレーン・スイッチング）型等がある。これらの液晶表示素子に用いられる液晶組成物は水分、空気、熱、光などの外的刺激に対して安定であること、また、室温を中心としてできるだけ広い温度範囲で液晶相を示し、低粘性であり、かつ駆動電圧が低いことが求められる。さらに液晶組成物は個々の表示素子にとって誘電率異方性（Δε）及び／又は屈折率異方性（Δｎ）等を最適な値とするために、数種類から数十種類の化合物から構成されている。【０００３】
垂直配向（ＶＡ）型ディスプレイではΔεが負の液晶組成物が用いられており、ＴＮ型、ＳＴＮ型又はＩＰＳ（イン・プレーン・スイッチング）型等の水平配向型ディスプレイではΔεが正の液晶組成物が用いられている。また、Δεが正の液晶組成物を電圧無印加時に垂直に配向させ、横電界を印加することにより表示する駆動方式も報告されており、Δεが正の液晶組成物の必要性はさらに高まっている。一方、全ての駆動方式において低電圧駆動、高速応答、広い動作温度範囲が求められている。すなわち、Δεが正で絶対値が大きく、粘度（η）が小さく、高いネマチック相−等方性液体相転移温度（Ｔｎｉ）が要求されている。また、Δｎとセルギャップ（ｄ）との積であるΔｎ×ｄを所定値に設定するために、液晶組成物のΔｎをセルギャップに合わせて適当な範囲に調節する必要がある。加えて液晶表示素子をテレビ等へ応用する場合においては高速応答性が重視されるため、回転粘性（γ１）の小さい液晶組成物が要求される。【０００４】
高速応答性を志向した液晶組成物の構成として、例えば、Δεが正の液晶化合物である下記式（Ａ−１）若しくは下記式（Ａ−２）で表される化合物、およびΔεが中性の液晶化合物である下記式（Ｂ）で表される化合物を組み合わせて使用した液晶組成物が開示されている。これらの液晶組成物の特徴は、Δεが正の液晶化合物が−ＣＦ２Ｏ−構造を有すること、及びΔεが中性の液晶化合物がアルケニル基を有することである。これらの特徴は、この液晶組成物の分野では広く知られている（特許文献１〜４を参照）。【０００５】
【化１】
0005598616.tif 000002
【０００６】
一方で、液晶表示素子の用途が拡大するに至り、その使用方法、製造方法にも大きな変化が見られる。これらの変化に対応するためには、従来知られているような基本的な物性値以外の特性を最適化することが求められるようになった。すなわち、液晶組成物を使用する液晶表示素子はＶＡ型やＩＰＳ型等が広く使用されるに至り、その大きさも５０型以上の超大型サイズの表示素子が、実用化されるに至り、使用されるようになった。基板サイズの大型化に伴い、液晶組成物の基板への注入方法も変化し、従来の真空注入法から滴下注入（ODF：One Drop Fill）法が注入方法の主流になった。しかし、液晶組成物を基板に滴下した際の滴下痕が表示品位の低下を招く問題が表面化するに至った。さらに、ODF法による液晶表示素子製造工程においては、液晶表示素子のサイズに応じて最適な量の液晶を滴下する必要がある。滴下量のずれが最適値から大きくなると、あらかじめ設計された液晶表示素子の屈折率や駆動電界のバランスが崩れ、斑発生やコントラスト不良などの表示不良が生じる。特に、最近流行しているスマートフォンに多用される小型液晶表示素子は、最適な液晶滴下量が少量であるために、最適値からのずれを一定範囲内に制御すること自体が難しい。従って、液晶表示素子の製造歩留まりを高く維持するために、液晶組成物には、例えば、液晶滴下時に生じる滴下装置内の急激な圧力変化や衝撃から受ける影響が少なく、長時間にわたって安定的に連続して滴下可能であることが必要である。【０００７】
このように、ＴＦＴ素子等で駆動するアクティブマトリックス駆動液晶表示素子に使用される液晶組成物においては、高速応答性能等の液晶表示素子として求められている特性や性能を維持しつつ、従来から重視されてきた、高い比抵抗値、高い電圧保持率、光や熱等の外部刺激に対する安定性、という特性に加えて、液晶表示素子の製造方法を考慮した開発が求められてきている。
【先行技術文献】
【特許文献】
【０００８】
【特許文献１】特開２００８−０３７９１８号公報
【特許文献２】特開２００８−０３８０１８号公報
【特許文献３】特開２０１０−２７５３９０号公報
【特許文献４】特開２０１１−０５２１２０号公報
【発明の概要】
【発明が解決しようとする課題】
【０００９】
本発明が解決しようとする課題は、広い温度範囲の液晶相を有し、粘性が小さく、低温での溶解性が良好であり、比抵抗や電圧保持率が高く、熱や光に対して安定であり、焼き付きや滴下痕等の表示不良が発生し難い、表示品位に優れた液晶表示素子を歩留まり良く製造可能な、Δεが正の液晶組成物を提供すること、及びこの液晶組成物を用いた液晶表示素子を提供することである。
【課題を解決するための手段】
【００１０】
本発明者は、種々の液晶化合物および種々の化学物質を検討し、特定の液晶化合物を組み合わせることにより前記課題を解決することができることを見出し、本発明を完成するに至った。すなわち、本発明の第一態様は以下の液晶組成物であり、本発明の第二態様は以下の液晶素子である。【００１１】
［１］下記一般式（ｉ）で表される化合物を１種又は２種以上を含有し、下記一般式（ｉｉ−１）で表される化合物を１種又は２種以上を含有し、下記式（１．３）で表される化合物を２〜３５質量％以下含有し、下記式（３７．２）で表される化合物を含有し、塩素原子を置換基として有する化合物を含有しない液晶組成物。
【００１２】
【化２】
0005598616.tif 000003
【００１３】
（式中、Ｒｉ１、及びＲｉ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、該アルキル基中の水素原子はフッ素原子によって置換されていてもよく、Ｘｉ１、Ｘｉ２、Ｘｉ３及びＸｉ４はそれぞれ独立して水素原子又はフッ素原子を表し、Ｒ１４は炭素原子数１〜５のアルキル基、炭素原子数２〜５のアルケニル基または炭素原子数１〜４のアルコキシ基を表す。）
【００１４】
［２］前記一般式（ｉ）におけるＸｉ２がフッ素原子である前記［１］に記載の液晶組成物。
［３］前記一般式（ｉ）におけるＲｉ１及びＲｉ２の少なくとも一方がプロピル基である前記［１］又は［２］に記載の液晶組成物。
［４］前記一般式（ｉｉ−１）で表される化合物を２種以上含有する前記［１］〜［３］のいずれかに記載の液晶組成物。
【００１５】
［５］下記一般式（Ｌ）で表される化合物を含有する前記［１］〜［４］のいずれかに記載の液晶組成物。
【００１６】
【化３】
0005598616.tif 000004
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）中の１個又は２個以上の水素原子はそれぞれ独立してシアノ基、又はフッ素原子で置換されていても良く、
ＬＬ１及びＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良い。ただし、一般式（ｉ）で表される化合物、及び式（１．３）で表される化合物を除く。）
【００１７】
［６］下記一般式（Ｍ）で表される化合物を含有する前記［１］〜［５］のいずれかに記載の液晶組成物。
【００１８】
【化４】
0005598616.tif 000005
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）中の１個又は２個以上の水素原子はそれぞれ独立してシアノ基、又はフッ素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子又はフッ素原子を表し、
ＸＭ２は、水素原子、フッ素原子、シアノ基、トリフルオロメチル基、フルオロメトキシ基、ジフルオロメトキシ基、トリフルオロメトキシ基又は２，２，２−トリフルオロエチル基を表す。ただし、一般式（ｉｉ−１）で表される化合物及び式（３７．２）で表される化合物を除く。）
【００１９】
［７］前記［１］〜［６］のいずれかに記載の液晶組成物を使用した液晶表示素子。
［８］前記［１］〜［６］のいずれかに記載の液晶組成物を使用したＩＰＳモード用、ＯＣＢモード、ＥＣＢモード、ＶＡモード、ＶＡ−ＩＰＳモード又はＦＦＳモード液晶表示素子。
［９］前記［７］又は［８］のいずれかに記載の液晶表示素子を使用した液晶ディスプレイ。
【発明の効果】
【００２０】
本発明の正の誘電率異方性を有する液晶組成物は、従来よりも低い粘性を有し、低温における溶解性が良好であり、その比抵抗や電圧保持率が熱や光によって変化する程度が極めて小さい。このため、本発明の液晶組成物は液晶製品への実用性（適用性）が高く、前記液晶組成物を用いたＩＰＳ型やＦＦＳ型等の液晶表示素子は高速応答を達成できる。また、液晶表示素子の製造工程を経た後においても本発明の液晶組成物は安定的にその性能を発揮できるため、製造工程に起因する表示不良が抑制されて、液晶表示素子を歩留まり高く製造できるので、非常に有用である。
【図面の簡単な説明】
【００２１】
【図１】本発明の液晶表示素子の断面図である。１００〜１０５を備えた基板を「バックプレーン」、２００〜２０５を備えた基板を「フロントプレーン」と称している。
【図２】フォトマスクパターンとしてブラックマトリックス上に形成する柱状スペーサ作成用パターンを使用した露光処理工程の図である。
【発明を実施するための形態】
【００２２】
また、以下の組成物における「％」は特に明示しない限り『質量％』を意味する。
【００２３】
本願発明の液晶組成物は、下記一般式（ｉ）で表される化合物を１種又は２種以上を含有し、下記一般式（ｉｉ）で表される化合物を１種又は２種以上を含有し、塩素原子を置換基として有する化合物を含有しない。
【００２４】
【化５】
0005598616.tif 000006
【００２５】
（式中、Ｒｉ１、Ｒｉ２及びＲｉｉ１はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、該アルキル基中の水素原子はフッ素原子によって置換されていてもよく、ｎは１、２又は３を表し、Ｘｉ１、Ｘｉ２、Ｘｉ３及びＸｉ４はそれぞれ独立して水素原子又はフッ素原子を表し、Ａｉｉ１はトランス−１，４−シクロヘキシレン基又は水素原子がフッ素原子によって置換されていてもよい１，４−フェニレン基を表すが、ｎが２又は３を表す場合は、Ａｉｉ１は同一であっても異なっていてもよく、Ｚｉｉ１は単結合、−ＣＨ＝ＣＨ−、−Ｃ≡Ｃ−、−ＣＨ２ＣＨ２−、−ＣＦ２Ｏ−又は−ＯＣＦ２−を表すが、ｎが２又は３を表す場合は、Ｚｉｉ１が同一であっても異なっていても良い。）
【００２６】
＜一般式（ｉ）で表される化合物＞
前記一般式（ｉ）中、Ｘｉ２がフッ素原子であることが好ましく、Ｘｉ１、Ｘｉ３及びＸｉ４が水素原子であることが好ましい。
前記一般式（ｉ）中、Ｒｉ１及びＲｉ２は炭素原子数１〜８の直鎖のアルキル基又は炭素原子数２〜８の直鎖のアルケニル基が好ましく、炭素原子数２〜５の直鎖のアルキル基又は炭素原子数２〜５の直鎖のアルケニル基が好ましく、メチル基、エチル基、プロピル基、ブチル基、ペンチル基又は下記の構造が好ましい。
【００２７】
【化６】
0005598616.tif 000007
【００２８】
（式中、環構造へは右端で結合するものとする。）
応答速度の改善を重視する場合はアルケニル基が好ましく、液晶組成物にした際の電圧保持率等の信頼性を重視する場合にはアルキル基が好ましい。Ｒｉ１及びＲｉ２はのうち少なくとも一方がプロピル基であることが好ましく、他方はエチル基又はプロピル基であることが好ましい。
【００２９】
前記一般式（ｉ）で表される化合物として、一般式（ｉ−１）で表される化合物が挙げられる。
【００３０】
【化７】
0005598616.tif 000008
（式中、Ｒ４１及びＲ４２はそれぞれ独立して炭素原子数１〜５のアルキル基または炭素原子数２〜５のアルケニル基を表す。）
【００３１】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
本発明の液晶組成物の総質量に対して、前記一般式（ｉ−１）で表される化合物の含有量は、１〜４０質量％が好ましく、２〜２０質量％がより好ましく、４〜１５質量％が特に好ましい。
【００３２】
一般式（ｉ−１）で表される化合物は、例えば式（ｉ−１−１．１）から式（ｉ−１−１．９）で表される化合物であることが好ましく、前記一般式（ｉ）におけるＲｉ１及びＲｉ２の少なくとも一方がプロピル基であることが好ましいことから、式（ｉ−１−１．１）又は式（ｉ−１−１．３）で表される化合物がより好ましい。
【００３３】
【化８】
0005598616.tif 000009
【００３４】
組み合わせることができる化合物の種類に特に制限は無いが、これらの化合物の中から１種〜３種類含有することが好ましく、１種〜２種類含有することがさらに好ましい。また、選ぶ化合物の分子量分布が広いことも溶解性に有効であるため、例えば、式（ｉ−１−１．１）及び（ｉ−１−１．２）で表される化合物から１種類、式（ｉ−１−１．４）及び（ｉ−１−１．５）で表される化合物から１種類、式（ｉ−１−１．６）及び式（ｉ−１−１．７）で表される化合物から１種類、式（ｉ−１−１．８）及び（ｉ−１−１．９）で表される化合物から１種類の化合物を選び、これらを適宜組み合わせることが好ましく、（ｉ−１−１．１）と（ｉ−１−１．４）の組み合わせ、（ｉ−１−１．１）単独、（ｉ−１−１．３）単独が好ましい。
【００３５】
本発明の一つの実施形態では、本発明の液晶組成物の総質量に対して、式（ｉ−１−１．１）で表される化合物の含有量は１〜４０質量％が好ましく、２〜２０質量％がより好ましく、３〜１０質量％がより好ましく、４〜７質量％が特に好ましい。
【００３６】
本発明の一つの実施形態では、本発明の液晶組成物の総質量に対して、式（ｉ−１−１．３）で表される化合物の含有量は１〜４０質量が好ましく、２〜２０質量％がより好ましく、４〜１５質量％がより好ましく、６〜１２質量％が特に好ましい。
【００３７】
本発明の一つの実施形態では、本発明の液晶組成物の総質量に対して、式（ｉ−１−１．４）で表される化合物の含有量は１〜４０質量％が好ましく、２〜２０質量％がより好ましく、４〜１０質量％が特に好ましい。
【００３８】
また、一般式（ｉ−１）で表される化合物は、例えば一般式（ｉ−１−２）で表される化合物群から選ばれる化合物であることが好ましい。
【００３９】
＜一般式（ｉｉ）で表される化合物＞
前記一般式（ｉｉ）中、Ｒｉｉ１は炭素原子数１〜８のアルキル基又は炭素原子数２〜８の直鎖のアルケニル基が好ましく、炭素原子数２〜５の直鎖のアルキル基又は炭素原子数２〜５の直鎖のアルケニル基が好ましく、エチル基、プロピル基、ブチル基、ペンチル基又は下記の構造
【００４０】
【化９】
0005598616.tif 000010
【００４１】
（式中、環構造へは右端で結合するものとする。）
が好ましく、エチル基、プロピル基又はペンチル基が特に好ましい。
応答速度の改善を重視する場合はアルケニル基が好ましく、液晶組成物にした際の電圧保持率等の信頼性を重視する場合にはアルキル基が好ましい。
前記一般式（ｉｉ）中、ｎは１、２又は３であり、２であることが好ましい。更に、ｎが２でありかつＡｉｉ１の少なくとも一方がトランス−１，４−シクロヘキシレン基であることが好ましい。
前記一般式（ｉｉ）中、Ｚｉｉ１が単結合であることが好ましい。
【００４２】
前記一般式（ｉｉ）で表される化合物は、下記一般式（ｉｉ−１）で表される化合物が好ましい。
【００４３】
【化１０】
0005598616.tif 000011
【００４４】
（式中、Ｒ１４は炭素原子数１〜５のアルキル基、炭素原子数２〜５のアルケニル基または炭素原子数１〜４のアルコキシ基を表す。）
【００４５】
一般式（ｉｉ−１）で表される化合物の含有量は、低温での溶解性、転移温度、電気的な信頼性などを考慮して、本発明の液晶組成物の総質量に対して３〜３０質量％が好ましく、５〜２５質量％がより好ましく、７〜２０質量％が特に好ましい。
【００４６】
一般式（ｉｉ−１）で表される化合物は具体的には式（ｉｉ−１．１）から式（ｉｉ−１．４）で表される化合物であることが好ましく、中でも式（ｉｉ−１．２）および／または式（ｉｉ−１．４）で表される化合物を含有することが好ましい。
【００４７】
【化１１】
0005598616.tif 000012
0005598616.tif 000013
0005598616.tif 000014
0005598616.tif 000015
【００４８】
一般式（ｉｉ−１．２）で表される化合物の含有量は、低温での溶解性、転移温度、電気的な信頼性などを考慮して、本発明の液晶組成物の総質量に対して１〜２０質量％が好ましく、２〜１７質量％がより好ましく、３〜１５質量％がより好ましく、５〜１２質量％が特に好ましい。
【００４９】
一般式（ｉｉ−１．４）で表される化合物の含有量は、低温での溶解性、転移温度、電気的な信頼性などを考慮して、本発明の液晶組成物の総質量に対して１〜２０質量％が好ましく、２〜１０質量％がより好ましく、３〜８質量％が特に好ましい。
【００５０】
また、一般式（ｉｉ）で表される化合物は、一般式（ｉｉ−２）で表される化合物であることが好ましい。
【００５１】
【化１２】
0005598616.tif 000016
【００５２】
（式中、Ｒ１４は炭素原子数１〜５のアルキル基、炭素原子数２〜５のアルケニル基または炭素原子数１〜４のアルコキシ基を表す。）
【００５３】
一般式（ｉｉ−２）で表される化合物の含有量は、低温での溶解性、転移温度、電気的な信頼性などを考慮して、本発明の液晶組成物の総質量に対して５質量％以上３０質量％以下であることが好ましく、９質量％以上２７質量％以下がより好ましく、１２質量％以上２４質量％以下がさらに好ましく、１２質量％以上２０質量％以下が特に好ましい。
【００５４】
さらに、一般式（ｉｉ−２）で表される化合物は具体的には式（ｉｉ−２．１）から式（ｉｉ−２．４）で表される化合物であることが好ましく、中でも式（ｉｉ−２．２）および／または式（ｉｉ−２．４）で表される化合物を含有することが好ましい。
【００５５】
【化１３】
0005598616.tif 000017
0005598616.tif 000018
0005598616.tif 000019
0005598616.tif 000020
【００５６】
また、前記一般式（ｉｉ）で表される化合物は、下記一般式（ｉｉ−３）で表される化合物が好ましい。
【００５７】
【化１４】
0005598616.tif 000021
【００５８】
（式中、Ｒ９は炭素原子数１〜５のアルキル基、炭素原子数２〜５のアルケニル基または炭素原子数１〜４のアルコキシ基を表す。）
【００５９】
一般式（ｉｉ−３）で表される化合物の含有量は、低温での溶解性、転移温度、電気的な信頼性などを考慮して、本発明の液晶組成物の総質量に対して１質量％以上３０質量％以下であることが好ましく、３質量％以上２０質量％以下がより好ましく、６質量％以上１５質量％以下がさらに好ましく、８質量％以上１０質量％以下が特に好ましい。
【００６０】
さらに、一般式（ｉｉ−３）で表される化合物は、式（ｉｉ−３．１）から式（ｉｉ−３．６）で表される化合物であることが好ましく、式（ｉｉ−３．１）および／または式（ｉｉ−３．３）で表される化合物であることが好ましい。
【００６１】
【化１５】
0005598616.tif 000022
0005598616.tif 000023
0005598616.tif 000024
0005598616.tif 000025
0005598616.tif 000026
0005598616.tif 000027
【００６２】
また、前記一般式（ｉｉ）で表される化合物は、下記一般式（ｉｉ−４）で表される化合物が好ましい。
【００６３】
【化１６】
0005598616.tif 000028
【００６４】
（式中、Ｒ１０は炭素原子数１〜５のアルキル基、炭素原子数２〜５のアルケニル基または炭素原子数１〜４のアルコキシ基を表す。）
【００６５】
組み合わせることのできる化合物に特に制限は無いが、低温での溶解性、転移温度、電気的な信頼性、複屈折率などを考慮して１種から２種類以上組み合わせることが好ましい。
【００６６】
一般式（ｉｉ−４）で表される化合物の含有量は、本発明の液晶組成物の総質量に対して１質量％以上であることが好ましく、２質量％以上がより好ましく、６質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【００６７】
さらに、本発明の液晶組成物に使用される一般式（ｉｉ−４）で表される化合物は、具体的には式（ｉｉ−４．１）から式（ｉｉ−４．４）で表される化合物であることが好ましく、中でも式（ｉｉ−４．２）で表される化合物を含有することが好ましい。
【００６８】
【化１７】
0005598616.tif 000029
0005598616.tif 000030
0005598616.tif 000031
0005598616.tif 000032
【００６９】
また、前記一般式（ｉｉ）で表される化合物は、下記一般式（ｉｉ−５）で表される化合物が好ましい。
【００７０】
【化１８】
0005598616.tif 000033
【００７１】
（式中、Ｒ８は炭素原子数１〜５のアルキル基、炭素原子数２〜５のアルケニル基または炭素原子数１〜４のアルコキシ基を表す。）
【００７２】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類である。あるいは、本発明のさらに別の実施形態では３種類以上である。
【００７３】
一般式（ｉｉ−５）表される化合物の含有量は、低温での溶解性、転移温度、電気的な信頼性、複屈折率などを考慮して、２．５質量％以上２５質量％以下であることが好ましく、８質量％以上２５質量％以下であることが好ましく、１０質量％２０質量％以下であることがより好ましく、１２質量％以上１５質量％以下であることがさらに好ましい。
【００７４】
さらに、一般式（ｉｉ−５）で表される化合物は、式（ｉｉ−５．１）から式（ｉｉ−５．４）で表される化合物であることが好ましく、式（ｉｉ−５．２）で表される化合物であることが好ましい。
【００７５】
【化１９】
0005598616.tif 000034
0005598616.tif 000035
0005598616.tif 000036
0005598616.tif 000037
【００７６】
また、前記一般式（ｉｉ）で表される化合物は、下記一般式（ｉｉ−６）で表される化合物が好ましい。
【００７７】
【化２０】
0005598616.tif 000038
【００７８】
（式中、Ｒ１１０は炭素原子数１〜５のアルキル基、炭素原子数２〜５のアルケニル基または炭素原子数１〜４のアルコキシ基を表す。）
【００７９】
組み合わせることのできる化合物に特に制限は無いが、低温での溶解性、転移温度、電気的な信頼性、複屈折率などを考慮して、実施形態ごとに適宜組み合わせる。例えば、本発明の一つの実施形態では１種類、別の実施形態では２種類、更に別の実施形態では３種類以上組み合わせる。
【００８０】
一般式（ｉｉ−６）で表される化合物の含有量は、低温での溶解性、転移温度、電気的な信頼性などを考慮して、本発明の液晶組成物の総質量に対して１質量％以上２０質量％以下であることが好ましく、３質量％以上２０質量％以下がより好ましく、４質量％以上２０質量％以下がさらに好ましく、６質量％以上１５質量％以下がさらに好ましく、９質量％以上１２質量％以下が特に好ましい。
【００８１】
さらに、本発明の液晶組成物に使用される一般式（ｉｉ−６）で表される化合物は、具体的には式（ｉｉ−６．１）から式（ｉｉ−６．４）で表される化合物であることが好ましく、中でも式（ｉｉ−６．２）から式（ｉｉ−６．４）で表される化合物を含有することが好ましく、式（ｉｉ−６．２）で表される化合物を含有することがより好ましい。
【００８２】
【化２１】
0005598616.tif 000039
0005598616.tif 000040
0005598616.tif 000041
0005598616.tif 000042
【００８３】
実施例において後述するように、本発明の液晶組成物は、塩素原子を置換基として有する化合物を含有しないため、塩素原子を置換基として有する化合物を含有する液晶組成物と比べてＴｎｉが高く、信頼性が向上し、更に粘度等の諸物性が向上する。
（ｉ）と（ｉｉ）の組み合わせとしては、式（ｉ−１−１．３）、式（ｉｉ−１．２）及び式（ｉｉ−１．４）で表される化合物を組み合わせることが好ましく、式（ｉ−１−１．１）及び式（ｉｉ−１．２）で表される化合物を組み合わせることが好ましい。
式（ｉ−１−１．３）、式（ｉｉ−１．２）及び式（ｉｉ−１．４）で表される化合物を組み合わせる場合には、これら化合物の合計の含有量は、本発明の液晶組成物の総質量に対して１０質量％以上３０質量％以下であることが好ましく、１５質量％以上２５質量％以下であることが好ましく、１７質量％以上２３質量％以下であることが好ましく、１８質量％以上２２質量％以下であることが好ましい。
式（ｉ−１−１．１）及び式（ｉｉ−１．２）で表される化合物を組み合わせる場合には、これら化合物の合計の含有量は、本発明の液晶組成物の総質量に対して１０質量％以上２５質量％以下であることが好ましく、１１質量％以上２０質量％以下であることが好ましく、１３質量％以上１９質量％以下であることが好ましく、１１質量％以上２０質量％以下であることが好ましく、１０質量％以上２５質量％以下であることが好ましい。
【００８４】
本発明の液晶組成物は、一般式（Ｌ）で表される化合物を１種類または２種類以上含有することもできる。
【００８５】
【化２２】
0005598616.tif 000043
【００８６】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）、基（ｂ）中の１個又は２個以上の水素原子はそれぞれ独立してシアノ基、又はフッ素原子で置換されていても良く、
ＬＬ１及びＬＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良い。ただし、一般式（ｉ）で表される化合物を除く。）
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類である。さらに、本発明の別の実施形態では７種類である。さらに、本発明の別の実施形態では８種類である。さらに、本発明の別の実施形態では９種類である。さらに、本発明の別の実施形態では１０種類以上である。
【００８７】
本発明の液晶組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００８８】
本発明の液晶組成物の総質量に対して、前記化合物の含有量は、例えば本発明の一つの実施形態としては１〜９５質量％である。あるいは本発明の別の実施形態では前記含有量は１０〜９５質量％である。また、本発明の別の実施形態では前記含有量は２０〜９５質量％である。さらに、本発明の別の実施形態では前記含有量は３０〜９５質量％である。さらに、本発明の別の実施形態では前記含有量は４０〜９５質量％である。さらに、本発明の別の実施形態では前記含有量は５０〜９５質量％である。さらに、本発明の別の実施形態では前記含有量は５５〜９５質量％である。さらに、本発明の別の実施形態では前記含有量は６０〜９５質量％である。さらに、本発明の別の実施形態では前記含有量は６５〜９５質量％である。さらに、本発明の別の実施形態では前記含有量は７０〜９５質量％である。さらに、本発明の別の実施形態では前記含有量は７５〜９５質量％である。さらに、本発明の別の実施形態では前記含有量は８０〜９５質量％である。
【００８９】
さらに、本発明の液晶組成物の総質量に対して、前記化合物の含有量は、例えば本発明の一つの形態では１〜９５％である。また、本発明の別の実施形態では前記含有量は１〜８５％である。さらに、本発明の別の実施形態では前記含有量は１〜７５％である。さらに、本発明の別の実施形態では前記含有量は１〜６５％である。さらに、本発明の別の実施形態では前記含有量は１〜５５％である。さらに、本発明の別の実施形態では前記含有量は１〜４５％である。さらに、本発明の別の実施形態では前記含有量は１〜３５％である。さらに、本発明の別の実施形態では前記含有量は１〜２５％である。
【００９０】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【００９１】
ＲＬ１及びＲＬ２は、それが結合する環構造がフェニル基（芳香族）である場合には、直鎖状の炭素原子数１〜５のアルキル基、直鎖状の炭素原子数１〜４（またはそれ以上）のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４（またはそれ以上）のアルコキシ基及び直鎖状の炭素原子数２〜５のアルケニル基が好ましい。
【００９２】
一般式（Ｌ）で表される化合物は、例えば、一般式（Ｉ）で表される化合物群から選ばれる化合物が好ましい。
【００９３】
【化２３】
0005598616.tif 000044
【００９４】
（式中、Ｒ１１およびＲ１２はそれぞれ独立して炭素原子数１〜５のアルキル基、炭素原子数１〜５のアルコキシ基または炭素原子数２〜５のアルケニル基を表し、Ａ１１およびＡ１２はそれぞれ独立して１，４−シクロヘキシレン基、１，４−フェニレン基、２−フルオロ−１，４−フェニレン基または３−フルオロ−１，４−フェニレン基を表す。）
【００９５】
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類以上である。
【００９６】
本発明の液晶組成物において、一般式（Ｉ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００９７】
本発明の液晶組成物の総質量に対して、前記化合物の含有量は、例えば本発明の一つの実施形態としては３〜７５質量％である。あるいは本発明の別の実施形態では前記含有量は１５〜７５質量％である。また、本発明の別の実施形態では前記含有量は１８〜７５質量％である。さらに、本発明の別の実施形態では前記含有量は２０〜７５質量％である。さらに、本発明の別の実施形態では前記含有量は２９〜７５質量％である。さらに、本発明の別の実施形態では前記含有量は３５〜７５質量％である。さらに、本発明の別の実施形態では前記含有量は４２〜７５質量％である。さらに、本発明の別の実施形態では前記含有量は４７〜７５質量％である。さらに、本発明の別の実施形態では前記含有量は５３〜７５質量％である。さらに、本発明の別の実施形態では前記含有量は５６〜７５質量％である。さらに、本発明の別の実施形態では前記含有量は６０〜７５質量％である。さらに、本発明の別の実施形態では前記含有量は６５〜７５質量％である。
【００９８】
さらに、本発明の液晶組成物の総質量に対して、前記含有量は、例えば本発明の一つの形態では３〜７５質量％である。また、本発明の別の実施形態では前記含有量は３〜６５質量％である。さらに、本発明の別の実施形態では前記含有量は３〜５５質量％である。さらに、本発明の別の実施形態では前記含有量は３〜５０質量％である。さらに、本発明の別の実施形態では前記含有量は３〜４５質量％である。さらに、本発明の別の実施形態では前記含有量は３〜４０質量％である。さらに、本発明の別の実施形態では前記含有量は３〜３５質量％である。さらに、本発明の別の実施形態では前記含有量は３〜３０質量％である。
【００９９】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が中庸で上限値が中庸であることが好ましい。また、駆動電圧を低く保つために誘電率異方性を大きくしたいときは、上記の下限値を低く上限値が低いことが好ましい。
【０１００】
さらに、一般式（Ｉ）で表される化合物は一般式（Ｉ−１）で表される化合物群から選ばれる化合物であることが好ましい。
【０１０１】
【化２４】
0005598616.tif 000045
【０１０２】
（式中、Ｒ１１およびＲ１２はそれぞれ独立して炭素原子数１〜５のアルキル基、炭素原子数１〜５のアルコキシ基または炭素原子数２〜５のアルケニル基を表す。）
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類以上である。
【０１０３】
本発明の液晶組成物において、一般式（Ｉ−１）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１０４】
本発明の液晶組成物の総質量に対して、前記化合物の含有量は、例えば本発明の一つの実施形態としては、前記含有量は３〜７０質量％である。あるいは本発明の別の実施形態では前記含有量は１５〜７０質量％である。また、本発明の別の実施形態では前記含有量は１８〜７０質量％である。さらに、本発明の別の実施形態では前記含有量は２５〜７０質量％である。さらに、本発明の別の実施形態では前記含有量は２９〜７０質量％である。さらに、本発明の別の実施形態では前記含有量は３１〜７０質量％である。さらに、本発明の別の実施形態では前記含有量は３５〜７０質量％である。さらに、本発明の別の実施形態では前記含有量は４３〜７０質量％である。さらに、本発明の別の実施形態では前記含有量は４７〜７０質量％である。さらに、本発明の別の実施形態では前記含有量は５０〜７０質量％である。さらに、本発明の別の実施形態では前記含有量は５３〜７０質量％である。さらに、本発明の別の実施形態では前記含有量は５６〜７０質量％である。
【０１０５】
本発明の液晶組成物の総質量に対して、前記化合物の含有量は、例えば本発明の一つの形態では前記含有量は３〜７０質量％である。また、本発明の別の実施形態では前記含有量は３〜６０質量％である。さらに、本発明の別の実施形態では前記含有量は３〜５０質量％である。さらに、本発明の別の実施形態では前記含有量は３〜４５質量％である。さらに、本発明の別の実施形態では前記含有量は３〜４０質量％である。さらに、本発明の別の実施形態では前記含有量は３〜３５質量％である。さらに、本発明の別の実施形態では前記含有量は３〜３０質量％である。さらに、本発明の別の実施形態では前記含有量は３〜２６質量％である。
【０１０６】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が中庸で上限値が中庸であることが好ましい。また、駆動電圧を低く保つために誘電率異方性を大きくしたいときは、上記の下限値を低く上限値が低いことが好ましい。
【０１０７】
さらに、一般式（Ｉ−１）で表される化合物は一般式（Ｉ−１−１）で表される化合物群から選ばれる化合物であることが好ましい。
【０１０８】
【化２５】
0005598616.tif 000046
【０１０９】
（式中Ｒ１２はそれぞれ独立して炭素原子数１〜５のアルキル基、炭素原子数２〜５のアルケニル基または炭素原子数１〜５のアルコキシ基を表す。）
【０１１０】
本発明の液晶組成物において、一般式（Ｉ−１−１）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１１１】
本発明の液晶組成物の総質量に対して、前記化合物の含有量は、例えば本発明の一つの実施形態としては２〜６０質量％である。あるいは本発明の別の実施形態では前記含有量は４〜６０質量％である。また、本発明の別の実施形態では前記含有量は７〜６０質量％である。さらに、本発明の別の実施形態では前記含有量は１１〜６０質量％である。さらに、本発明の別の実施形態では前記含有量は１３〜６０質量％である。さらに、本発明の別の実施形態では前記含有量は１５〜６０質量％である。さらに、本発明の別の実施形態では前記含有量は１７〜６０質量％である。さらに、本発明の別の実施形態では前記含有量は２０〜６０質量％である。さらに、本発明の別の実施形態では前記含有量は２５〜６０質量％である。さらに、本発明の別の実施形態では前記含有量は３０〜６０質量％である。さらに、本発明の別の実施形態では前記含有量は３２〜６０質量％である。さらに、本発明の別の実施形態では前記含有量は３５〜６０質量％である。
【０１１２】
本発明の液晶組成物の総質量に対して、前記化合物の含有量は、例えば本発明の一つの形態では２〜６０質量％である。また、本発明の別の実施形態では前記含有量は２〜５０質量％である。さらに、本発明の別の実施形態では前記含有量は２〜４０質量％である。さらに、本発明の別の実施形態では前記含有量は２〜３５質量％である。さらに、本発明の別の実施形態では前記含有量は２〜３０質量％である。さらに、本発明の別の実施形態では前記含有量は２〜２５質量％である。さらに、本発明の別の実施形態では前記含有量は２〜２０質量％である。さらに、本発明の別の実施形態では前記含有量は２〜１５質量％である。
【０１１３】
さらに、一般式（Ｉ−１−１）で表される化合物は、式（１．１）から式（１．３）で表される化合物群から選ばれる化合物であることが好ましく、式（１．２）または式（１．３）で表される化合物であることが好ましく、特に、式（１．３）で表される化合物であることが好ましい。
【０１１４】
【化２６】
0005598616.tif 000047
0005598616.tif 000048
0005598616.tif 000049
【０１１５】
式（１．２）または式（１．３）で表される化合物がそれぞれ単独で使われる場合は、式（１．２）で表される化合物の含有量は高めであることが応答速度の改善に効果があり、式（１．３）で表される化合物の含有量は下記に示す範囲が応答速度の速く電気的、光学的に信頼性が高い液晶組成物ができるので好ましい。
【０１１６】
式（１．３）で表される化合物を、本発明の液晶組成物の総質量に対して２〜３５質量％含有することが好ましく、２〜２５質量％含有することがより好ましく、３〜１５質量％以下含有することが特に好ましい。式（１．３）で表される化合物の含有量は、例えば本発明の一つの形態では３〜７質量％である。また、本発明の別の実施形態では前記含有量は８〜１２質量％である。
【０１１７】
さらに、一般式（Ｉ−１）で表される化合物は一般式（Ｉ−１−２）で表される化合物群から選ばれる化合物であることが好ましい。
【０１１８】
【化２７】
0005598616.tif 000050
【０１１９】
（式中Ｒ１２はそれぞれ独立して炭素原子数１〜５のアルキル基、炭素原子数１〜５のアルコキシ基または炭素原子数２〜５のアルケニル基を表す。）
【０１２０】
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。
【０１２１】
本発明の液晶組成物において、一般式（Ｉ−１−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１２２】
本発明の液晶組成物の総質量に対して、前記一般式（Ｉ−１−２）で表される化合物の含有量は、２〜６０質量％が好ましく、３〜５５質量％がより好ましく、３〜４８質量％が特に好ましい。式（Ｉ−１−２）で表される化合物の含有量は、例えば本発明の一つの形態では３〜７質量％である。また、本発明の別の実施形態では前記含有量は４０〜４８質量％である。
【０１２３】
さらに、一般式（Ｉ−１−２）で表される化合物は、式（２．１）から式（２．４）で表される化合物群から選ばれる化合物であることが好ましく、式（２．２）から式（２．４）で表される化合物であることが好ましい。特に、式（２．２）で表される化合物は本発明の液晶組成物の応答速度を特に改善するため好ましい。また、応答速度よりも高いＴｎｉを求めるときは、式（２．３）または式（２．４）で表される化合物を用いることが好ましい。式（２．３）および式（２．４）で表される化合物の含有量は、低温での溶解度を良くするために２０％以上にすることは好ましくない。
【０１２４】
【化２８】
0005598616.tif 000051
0005598616.tif 000052
0005598616.tif 000053
0005598616.tif 000054
【０１２５】
本発明の液晶組成物において、式（２．２）で表される化合物の含有量は、本発明の液晶組成物の総質量に対して５〜５５質量％が好ましく、１５〜５０質量％がより好ましく、２５〜４８質量％がより好ましく、３０〜４８質量％より好ましく、４０〜４８質量％が特に好ましい。
【０１２６】
本発明の液晶組成物において、式（２．４）で表される化合物の含有量は、本発明の液晶組成物の総質量に対して１〜２０質量％が好ましく、２〜１５質量％がより好ましく、３〜８質量％が特に好ましい。
【０１２７】
本願発明の液晶組成物は、更に、一般式（Ｉ−１−２）で表される化合物と類似した構造を有する式（２．５）で表される化合物を含有することもできる。
【０１２８】
【化２９】
0005598616.tif 000055
【０１２９】
低温での溶解性、転移温度、電気的な信頼性、複屈折率などの求められる性能に応じて式（２．５）であらわされる化合物の含有量を調整することが好ましく、この化合物を本発明の液晶組成物の総質量に対して１１質量％以上含有することが好ましく、１５質量％含有することがさらに好ましく、２３質量％含有することがさらに好ましく、２６質量％以上含有することが更に好ましく、２８質量％以上含有することが特に好ましい。
【０１３０】
さらに、一般式（Ｉ）で表される化合物は一般式（Ｉ−２）で表される化合物群から選ばれる化合物であることが好ましい。
【０１３１】
【化３０】
0005598616.tif 000056
【０１３２】
（式中、Ｒ１３およびＲ１４はそれぞれ独立して炭素原子数１〜５のアルキル基を表す。）
【０１３３】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０１３４】
本発明の液晶組成物において、一般式（Ｉ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１３５】
本発明の液晶組成物の総質量に対して、前記化合物の含有量は、例えば本発明の一つの実施形態としては３〜６０質量％である。あるいは本発明の別の実施形態では前記含有量は４〜６０質量％である。また、本発明の別の実施形態では前記含有量は１５〜６０質量％である。さらに、本発明の別の実施形態では前記含有量は２５〜６０質量％である。さらに、本発明の別の実施形態では前記含有量は３０〜６０質量％である。さらに、本発明の別の実施形態では前記含有量は３５〜６０質量％である。さらに、本発明の別の実施形態では前記含有量は３８〜６０質量％である。さらに、本発明の別の実施形態では前記含有量は４０〜６０質量％である。さらに、本発明の別の実施形態では前記含有量は４２〜６０質量％である。さらに、本発明の別の実施形態では前記含有量は４５〜６０質量％である。さらに、本発明の別の実施形態では前記含有量は４７〜６０質量％である。さらに、本発明の別の実施形態では前記含有量は５０〜６０質量％である。
【０１３６】
さらに、本発明の液晶組成物の総質量に対して、前記化合物の含有量は、例えば本発明の一つの形態では３〜６０質量％である。また、本発明の別の実施形態では前記含有量は３〜５５質量％である。さらに、本発明の別の実施形態では前記含有量は３〜４５質量％である。さらに、本発明の別の実施形態では前記含有量は３〜４０質量％である。さらに、本発明の別の実施形態では前記含有量は３〜３０質量％である。さらに、本発明の別の実施形態では前記含有量は３〜２０質量％である。さらに、本発明の別の実施形態では前記含有量は３〜１５質量％である。さらに、本発明の別の実施形態では前記含有量は３〜５質量％である。
【０１３７】
さらに、一般式（Ｉ−２）で表される化合物は、式（３．１）から式（３．４）で表される化合物群から選ばれる化合物であることが好ましく、式（３．１）、式（３．３）または式（３．４）で表される化合物であることが好ましい。特に、式（３．２）で表される化合物は本発明の液晶組成物の応答速度を特に改善するため好ましい。また、応答速度よりも高いＴｎｉを求めるときは、式（３．３）または式（３．４）で表される化合物を用いることが好ましい。式（３．３）および式（３．４）で表される化合物の含有量は、低温での溶解度を良くするために２０％以上にすることは好ましくない。
【０１３８】
さらに、一般式（Ｉ−２）で表される化合物は、式（３．１）から式（３．４）で表される化合物群から選ばれる化合物であることが好ましく、式（３．１）、式（３．３）および／または式（３．４）で表される化合物であることが好ましい。
【０１３９】
【化３１】
0005598616.tif 000057
0005598616.tif 000058
0005598616.tif 000059
0005598616.tif 000060
【０１４０】
本発明の液晶組成物において、式（３．３）で表される化合物の含有量は、本発明の液晶組成物の総質量に対して２質量％以上４０質量％以下であることが好ましい。より好ましい含有量としては、例えば、３質量％以上４０質量％以下、４質量％以上４０質量％以下、或いは、３質量％以上５質量％以下、３質量％以上１０質量％以下、３質量％以上１２質量％以下、３質量％以上１４質量％以下、３質量％以上１６質量％以下、３質量％以上２０質量％以下、３質量％以上２３質量％以下、３質量％以上２６質量％以下、３質量％以上３０質量％以下、３質量％以上３４質量％以下、３質量％以上３７質量％以下が挙げられる。
【０１４１】
さらに、一般式（Ｉ）で表される化合物は一般式（Ｉ−３）で表される化合物群から選ばれる化合物であることが好ましい。
【０１４２】
【化３２】
0005598616.tif 000061
【０１４３】
（式中、Ｒ１３は炭素原子数１〜５のアルキル基を表し、Ｒ１５は炭素原子数１〜４のアルコキシ基を表す。）
【０１４４】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０１４５】
本発明の液晶組成物において、一般式（Ｉ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１４６】
本発明の液晶組成物の総質量に対して、前記化合物の含有量は、例えば本発明の一つの実施形態としては３質量％である。あるいは本発明の別の実施形態では前記含有量は４〜６０質量％である。また、本発明の別の実施形態では前記含有量は１５〜６０質量％である。さらに、本発明の別の実施形態では前記含有量は２５〜６０質量％である。さらに、本発明の別の実施形態では前記含有量は３０〜６０質量％である。さらに、本発明の別の実施形態では前記含有量は３５〜６０質量％である。さらに、本発明の別の実施形態では前記含有量は３８〜６０質量％である。さらに、本発明の別の実施形態では前記含有量は４０〜６０質量％である。さらに、本発明の別の実施形態では前記含有量は４２〜６０質量％である。さらに、本発明の別の実施形態では前記含有量は４５〜６０質量％である。さらに、本発明の別の実施形態では前記含有量は４７〜６０質量％である。さらに、本発明の別の実施形態では前記含有量は５０〜６０質量％である。
【０１４７】
さらに、本発明の液晶組成物の総質量に対して、前記化合物の含有量は、例えば本発明の一つの形態では前記含有量は３〜６０質量％である。また、本発明の別の実施形態では前記含有量は３〜５５質量％である。さらに、本発明の別の実施形態では前記含有量は３〜４５質量％である。さらに、本発明の別の実施形態では前記含有量は３〜４０質量％である。さらに、本発明の別の実施形態では前記含有量は３〜３０質量％である。さらに、本発明の別の実施形態では前記含有量は３〜２０質量％である。さらに、本発明の別の実施形態では前記含有量は３〜１５質量％である。さらに、本発明の別の実施形態では前記含有量は３〜５質量％である。
【０１４８】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０１４９】
さらに、一般式（Ｉ−３）で表される化合物は、式（４．１）から式（４．３）で表される化合物群から選ばれる化合物であることが好ましく、式（４．３）で表される化合物であることが好ましい。
【０１５０】
【化３３】
0005598616.tif 000062
0005598616.tif 000063
0005598616.tif 000064
【０１５１】
式（４．３）で表される化合物の含有量は、本発明の液晶組成物の総質量に対して２質量％以上３０質量％以下であることが好ましく、４質量％以上３０質量％以下であることがより好ましく、６質量％以上３０質量％以下であることがより好ましく、８質量％以上３０質量％以下であることがより好ましく、１０質量％以上３０質量％以下であることがより好ましく、１２質量％以上３０質量％以下であることがより好ましく、１４質量％以上３０質量％以下であることがより好ましく、１６質量％以上３０質量％以下であることがより好ましく、１８質量％以上２５質量％以下であることがより好ましく、２０質量％以上２４質量％以下であることがより好ましく、２２質量％以上２３質量％以下であることが特に好ましい。
【０１５２】
さらに、一般式（Ｉ）で表される化合物は一般式（Ｉ−４）で表される化合物群から選ばれる化合物であることが好ましい。
【０１５３】
【化３４】
0005598616.tif 000065
【０１５４】
（式中、Ｒ１１およびＲ１２はそれぞれ独立して炭素原子数１〜５のアルキル基、炭素原子数４〜５のアルケニル基または炭素原子数１〜４のアルコキシ基を表す。）
【０１５５】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０１５６】
本発明の液晶組成物において、一般式（Ｉ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１５７】
本発明の液晶組成物の総質量に対して、前記化合物の含有量は、例えば本発明の一つの実施形態としては３〜５０質量％である。あるいは本発明の別の実施形態では前記含有量は５〜５０質量％である。また、本発明の別の実施形態では前記含有量は６〜５０質量％である。さらに、本発明の別の実施形態では前記含有量は８〜５０質量％である。さらに、本発明の別の実施形態では前記含有量は１０〜５０質量％である。さらに、本発明の別の実施形態では前記含有量は１２〜５０質量％である。さらに、本発明の別の実施形態では前記含有量は１５〜５０質量％である。さらに、本発明の別の実施形態では前記含有量は２０〜５０質量％である。さらに、本発明の別の実施形態では前記含有量は２５〜５０質量％である。さらに、本発明の別の実施形態では前記含有量は３０〜５０質量％である。さらに、本発明の別の実施形態では前記含有量は３５〜５０質量％である。さらに、本発明の別の実施形態では前記含有量は４０〜５０質量％である。
【０１５８】
さらに、本発明の液晶組成物の総質量に対して、前記化合物の含有量は、例えば本発明の一つの形態では前記含有量は、３〜５０質量％である。また、本発明の別の実施形態では前記含有量は、３〜４０質量％である。さらに、本発明の別の実施形態では前記含有量は、３〜３５質量％である。さらに、本発明の別の実施形態では前記含有量は、３〜３０質量％である。さらに、本発明の別の実施形態では前記含有量は、３〜２０質量％である。さらに、本発明の別の実施形態では前記含有量は、３〜１５質量％である。さらに、本発明の別の実施形態では前記含有量は、３〜１０質量％である。さらに、本発明の別の実施形態では前記含有量は、３〜５質量％である。
【０１５９】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０１６０】
さらに、一般式（Ｉ−４）で表される化合物は、式（５．１）から式（５．４）で表される化合物群から選ばれる化合物であることが好ましく、式（５．２）から式（５．４）で表される化合物であることが好ましい。
【０１６１】
【化３５】
0005598616.tif 000066
0005598616.tif 000067
0005598616.tif 000068
0005598616.tif 000069
【０１６２】
式（５．４）で表される化合物の含有量は、本発明の液晶組成物の総質量に対して１〜３０質量％が好ましく、２〜２０質量％がより好ましく、３〜１０質量％が特に好ましい。
【０１６３】
さらに、一般式（Ｉ）で表される化合物は一般式（Ｉ−５）で表される化合物群から選ばれる化合物であることが好ましい。
【０１６４】
【化３６】
0005598616.tif 000070
【０１６５】
（式中、Ｒ１１およびＲ１２はそれぞれ独立して炭素原子数１〜５のアルキル基、炭素原子数２〜５のアルケニル基または炭素原子数１〜４のアルコキシ基を表す。）
【０１６６】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０１６７】
本発明の液晶組成物において、一般式（Ｉ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１６８】
本発明の液晶組成物の総質量に対して、前記化合物の含有量は、例えば本発明の一つの実施形態としては１〜５０質量％である。あるいは本発明の別の実施形態では前記含有量は５〜５０質量％である。また、本発明の別の実施形態では前記含有量は８〜５０質量％である。さらに、本発明の別の実施形態では前記含有量は１１〜５０質量％である。さらに、本発明の別の実施形態では前記含有量は１３〜５０質量％である。さらに、本発明の別の実施形態では前記含有量は１５〜５０質量％である。さらに、本発明の別の実施形態では前記含有量は１７〜５０質量％である。さらに、本発明の別の実施形態では前記含有量は２０〜５０質量％である。さらに、本発明の別の実施形態では前記含有量は２５〜５０質量％である。さらに、本発明の別の実施形態では前記含有量は３０〜５０質量％である。さらに、本発明の別の実施形態では前記含有量は３５〜５０質量％である。さらに、本発明の別の実施形態では前記含有量は４０〜５０質量％である。
【０１６９】
さらに、本発明の液晶組成物の総質量に対して、前記化合物の含有量は、例えば本発明の一つの形態では１〜５０％である。また、本発明の別の実施形態では前記含有量は１〜４０％である。さらに、本発明の別の実施形態では前記含有量は１〜３５％である。さらに、本発明の別の実施形態では前記含有量は１〜３０％である。さらに、本発明の別の実施形態では前記含有量は１〜２０％である。さらに、本発明の別の実施形態では前記含有量は１〜１５％である。さらに、本発明の別の実施形態では前記含有量は１〜１０％である。さらに、本発明の別の実施形態では前記含有量は１〜５％である。
【０１７０】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０１７１】
さらに、一般式（Ｉ−５）で表される化合物は、式（６．１）から式（６．６）で表される化合物群から選ばれる化合物であることが好ましく、式（６．３）、式（６．４）および式（６．６）で表される化合物であることが好ましい。
【０１７２】
【化３７】
0005598616.tif 000071
0005598616.tif 000072
0005598616.tif 000073
0005598616.tif 000074
0005598616.tif 000075
0005598616.tif 000076
【０１７３】
例えば、式（６．３）で表される化合物の含有量は、本発明の液晶組成物の総質量に対して２質量％以上３０質量％以下であることが好ましく、４質量％以上３０質量％以下であることがより好ましく、５質量％以上３０質量％以下であることがより好ましく、６質量％以上３０質量％以下であることがより好ましく、９質量％以上３０質量％以下であることがより好ましく、１０質量％以上３０質量％以下であることがより好ましい。
【０１７４】
本願発明の液晶組成物は、更に、式（６．７）〜式（６．９）で表される化合物を含有することもできる。
【０１７５】
【化３８】
0005598616.tif 000077
0005598616.tif 000078
【０１７６】
低温での溶解性、転移温度、電気的な信頼性、複屈折率などの求められる性能に応じて式（６．７）〜式（６．８）であらわされる化合物の含有量を調整することが好ましく、この化合物を本発明の液晶組成物の総質量に対して２質量％以上含有することが好ましく、３質量％以上含有することがさらに好ましく、４質量％以上含有することがさらに好ましく、５質量％以上含有することがさらに好ましく、７質量％以上含有することが特に好ましい。
【０１７７】
さらに、一般式（Ｉ）で表される化合物は一般式（Ｉ−６）で表される化合物群から選ばれる化合物であることが好ましい。
【０１７８】
【化３９】
0005598616.tif 000079
【０１７９】
（式中、Ｒ１１およびＲ１２はそれぞれ独立して炭素原子数１〜５のアルキル基、炭素原子数４〜５のアルケニル基または炭素原子数１〜４のアルコキシ基を表し、Ｘ１１およびＸ１２はそれぞれ独立してフッ素原子または水素原子を表し、Ｘ１１またはＸ１２のどちらか一方はフッ素原子である。）
【０１８０】
一般式（Ｉ−６）で表される化合物の含有量は、本発明の液晶組成物の総質量に対して２質量％以上３０質量％以下であることが好ましく、４質量％以上３０質量％以下であることがより好ましく、５質量％以上３０質量％以下であることがより好ましく、６質量％以上３０質量％以下であることがより好ましく、９質量％以上３０質量％以下であることがより好ましく、１２質量％以上３０質量％以下であることがより好ましく、１４質量％以上３０質量％以下であることがより好ましく、１６質量％以上３０質量％以下であることがより好ましく、１８質量％以上２５質量％以下であることがより好ましく、２０質量％以上２４質量％以下であることがより好ましく、２２質量％以上２３質量％以下であることが特に好ましい。
【０１８１】
さらに、一般式（Ｉ−６）で表される化合物は、式（７．１）で表される化合物であることが好ましい。
【０１８２】
【化４０】
0005598616.tif 000080
【０１８３】
さらに、一般式（Ｉ）で表される化合物は一般式（Ｉ−７）で表される化合物群から選ばれる化合物であることが好ましい。
【０１８４】
【化４１】
0005598616.tif 000081
【０１８５】
（式中、Ｒ１１およびＲ１２はそれぞれ独立して炭素原子数１〜５のアルキル基、炭素原子数２〜５のアルケニル基または炭素原子数１〜４のアルコキシ基を表し、Ｘ１２はそれぞれ独立してフッ素原子またはを表す。）
【０１８６】
一般式（Ｉ−７）で表される化合物の含有量は、本発明の液晶組成物の総質量に対して１質量％以上３０質量％以下であることが好ましく、２質量％以上３０質量％以下であることがより好ましく、３質量％以上３０質量％以下であることがより好ましく、４質量％以上３０質量％以下であることがより好ましく、６質量％以上３０質量％以下であることがより好ましく、８質量％以上３０質量％以下であることがより好ましく、１０質量％以上３０質量％以下であることがより好ましく、１２質量％以上３０質量％以下であることがより好ましく、１５質量％以上２５質量％以下であることがより好ましく、１８質量％以上２４質量％以下であることがより好ましく、２１質量％以上２２質量％以下であることが特に好ましい。
【０１８７】
さらに、一般式（Ｉ−７）で表される化合物は、式（８．１）で表される化合物であることが好ましい。
【０１８８】
【化４２】
0005598616.tif 000082
【０１８９】
さらに、一般式（Ｉ）で表される化合物は一般式（Ｉ−８）で表される化合物群から選ばれる化合物であることが好ましい。
【０１９０】
【化４３】
0005598616.tif 000083
【０１９１】
（式中、Ｒ１６およびＲ１７はそれぞれ独立して炭素原子数２〜５のアルケニル基を表す。）
【０１９２】
組み合わせることができる化合物の種類に特に制限は無いが、低温での溶解性、転移温度、電気的な信頼性、複屈折率などの求められる性能に応じて、１種類から３種類組み合わせることが好ましい。
一般式（Ｉ−８）で表される化合物の含有量は、低温での溶解性、転移温度、電気的な信頼性、複屈折率、プロセス適合性、滴下痕、焼き付き、誘電率異方性などの求められる性能に応じて、本発明の液晶組成物の総質量に対して５質量％以上６５質量％以下であることが好ましく、１０質量％以上６５質量％以下であることがより好ましく、１５質量％以上６５質量％以下であることがより好ましく、２０質量％以上６５質量％以下であることがより好ましく、２５質量％以上６５質量％以下であることがより好ましく、３０質量％以上６５質量％以下であることがより好ましく、３５質量％以上６５質量％以下であることがより好ましく、４０質量％以上６５質量％以下であることがより好ましく、４５質量％以上６０質量％以下であることがより好ましく、５０質量％以上５８質量％以下であることがより好ましく、５５質量％以上５６質量％以下であることが特に好ましい。
【０１９３】
さらに、一般式（Ｉ−８）で表される化合物は、式（９．１）から式（９．１０）で表される化合物群から選ばれる化合物であることが好ましく、式（９．２）、式（９．４）および式（９．７）で表される化合物であることが好ましい。
【０１９４】
【化４４】
0005598616.tif 000084
0005598616.tif 000085
0005598616.tif 000086
0005598616.tif 000087
0005598616.tif 000088
0005598616.tif 000089
0005598616.tif 000090
0005598616.tif 000091
0005598616.tif 000092
0005598616.tif 000093
【０１９５】
さらに、一般式（Ｌ）で表される化合物は、例えば一般式（ＩＩ）で表される化合物から選ばれる化合物であることが好ましい。
【０１９６】
【化４５】
0005598616.tif 000094
【０１９７】
（Ｒ２１およびＲ２２はそれぞれ独立して炭素原子数２〜５のアルケニル基、炭素原子数１〜５のアルキル基または炭素原子数１〜４のアルコキシ基を表し、Ａ２は１，４−シクロヘキシレン基または１，４−フェニレン基を表し、Ｑ２は単結合、−ＣＯＯ−、−ＣＨ２−ＣＨ２−または−ＣＦ２Ｏ−を表す。）
【０１９８】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明のさらに別の実施形態では３種類である。さらに、本発明の別の実施形態では４種類以上である。
【０１９９】
本発明の液晶組成物において、一般式（ＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２００】
本発明の液晶組成物の総質量に対して、前記化合物の含有量は、例えば本発明の一つの実施形態としては３〜５０質量％である。あるいは本発明の別の実施形態では前記含有量は５〜５０質量％である。また、本発明の別の実施形態では前記含有量は７〜５０質量％である。さらに、本発明の別の実施形態では前記含有量は１０〜５０質量％である。さらに、本発明の別の実施形態では前記含有量は１４〜５０質量％である。さらに、本発明の別の実施形態では前記含有量は１６〜５０質量％である。さらに、本発明の別の実施形態では前記含有量は２０〜５０質量％である。さらに、本発明の別の実施形態では前記含有量は２３〜５０質量％である。さらに、本発明の別の実施形態では前記含有量は２６〜５０質量％である。さらに、本発明の別の実施形態では前記含有量は３０〜５０質量％である。さらに、本発明の別の実施形態では前記含有量は３５〜５０質量％である。さらに、本発明の別の実施形態では前記含有量は４０〜５０質量％である。
【０２０１】
さらに、本発明の液晶組成物の総質量に対して、前記化合物の含有量は、例えば本発明の一つの形態では３〜５０質量％である。また、本発明の別の実施形態では前記含有量は３〜４０質量％である。さらに、本発明の別の実施形態では前記含有量は３〜３５質量％である。さらに、本発明の別の実施形態では前記含有量は３〜３０質量％である。さらに、本発明の別の実施形態では前記含有量は３〜２０質量％である。さらに、本発明の別の実施形態では前記含有量は３〜１５質量％である。さらに、本発明の別の実施形態では前記含有量は３〜１０質量％である。さらに、本発明の別の実施形態では前記含有量は３〜５質量％である。
【０２０２】
さらに、一般式（ＩＩ）で表される化合物は、例えば一般式（ＩＩ−１）で表される化合物群から選ばれる化合物であることが好ましい。
【０２０３】
【化４６】
0005598616.tif 000095
【０２０４】
（Ｒ２１およびＲ２２はそれぞれ独立して炭素原子数２〜５のアルケニル基、炭素原子数１〜５のアルキル基または炭素原子数１〜４のアルコキシ基を表す。）
【０２０５】
一般式（ＩＩ−１）で表される化合物の含有量は、低温での溶解性、転移温度、電気的な信頼性、複屈折率などの求められる性能に応じて調整することが好ましく、４質量％以上２４質量％以下が好ましく、８質量％以上１８質量％以下であることがより好ましく、１２質量％以上１４質量％以下であることが更に好ましい。
【０２０６】
さらに、一般式（ＩＩ−１）で表される化合物は、例えば式（１０．１）及び式（１０．２）で表される化合物であることが好ましい。
【０２０７】
【化４７】
0005598616.tif 000096
【０２０８】
さらに、一般式（ＩＩ）で表される化合物は、例えば一般式（ＩＩ−２）で表される化合物群から選ばれる化合物であることが好ましい。
【０２０９】
【化４８】
0005598616.tif 000097
【０２１０】
（Ｒ２３は炭素原子数２〜５のアルケニル基を表し、Ｒ２４は炭素原子数１〜５のアルキル基または炭素原子数１〜４のアルコキシ基を表す。）
【０２１１】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類以上である。
【０２１２】
本発明の液晶組成物において、一般式（ＩＩ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２１３】
本発明の液晶組成物の総質量に対して、前記化合物の含有量は、例えば本発明の一つの実施形態としては３〜５０質量％である。あるいは本発明の別の実施形態では前記含有量は５〜５０質量％である。また、本発明の別の実施形態では前記含有量は７〜５０質量％である。さらに、本発明の別の実施形態では前記含有量は１０〜５０質量％である。さらに、本発明の別の実施形態では前記含有量は１４〜５０質量％である。さらに、本発明の別の実施形態では前記含有量は１６〜５０質量％である。さらに、本発明の別の実施形態では前記含有量は２０〜５０質量％である。さらに、本発明の別の実施形態では前記含有量は２３〜５０質量％である。さらに、本発明の別の実施形態では前記含有量は２６〜５０質量％である。さらに、本発明の別の実施形態では前記含有量は３０〜５０質量％である。さらに、本発明の別の実施形態では前記含有量は３５〜５０質量％である。さらに、本発明の別の実施形態では前記含有量は４０〜５０質量％である。
【０２１４】
さらに、本発明の液晶組成物の総質量に対して、前記化合物の含有量は、例えば本発明の一つの形態では３〜５０質量％である。また、本発明の別の実施形態では前記含有量は３〜４０質量％である。さらに、本発明の別の実施形態では前記含有量は３〜３５質量％である。さらに、本発明の別の実施形態では前記含有量は３〜３０質量％である。さらに、本発明の別の実施形態では前記含有量は３〜２０質量％である。さらに、本発明の別の実施形態では前記含有量は３〜１５質量％である。さらに、本発明の別の実施形態では前記含有量は３〜１０質量％である。さらに、本発明の別の実施形態では前記含有量は３〜５質量％である。
【０２１５】
さらに、一般式（ＩＩ−２）で表される化合物は、例えば式（１１．１）から式（１１．３）で表される化合物であることが好ましく、式（１１．１）、式（１１．２）で表される化合物であることがより好ましく、式（１１．１）で表される化合物であることが特に好ましい。
【０２１６】
【化４９】
0005598616.tif 000098
0005598616.tif 000099
0005598616.tif 000100
【０２１７】
低温での溶解性、転移温度、電気的な信頼性、複屈折率などの求められる性能に応じて、式（１１．１）で表される化合物を含有していても、式（１１．２）で表される化合物を含有していても、式（１１．１）で表される化合物と式（１１．２）で表される化合物との両方を含有していても良いし、式（１１．１）から式（１１．３）で表される化合物を全て含んでいても良い。式（１１．１）または式（１１．２）で表される化合物の含有量は、本発明の液晶組成物の総質量に対して１〜４０質量％が好ましく、１〜２０質量％がより好ましく、１〜１５質量％が特に好ましい。
【０２１８】
また、式（１１．１）で表される化合物の含有量は、本発明の液晶組成物の総質量に対して３〜４０質量％が好ましく、４〜２０質量％がより好ましく、６〜１５質量％が特に好ましい。
【０２１９】
また、式（１１．２）で表される化合物の含有量は、本発明の液晶組成物の総質量に対して１〜１０質量％が好ましく、１〜８質量％がより好ましく、１〜４質量％が特に好ましい。
【０２２０】
式（１１．１）で表される化合物と式（１１．２）で表される化合物との両方を含有する場合は、両方の化合物の合計質量が本発明の液晶組成物の総質量に対して５質量％以上４５質量％以下であることが好ましく、５質量％以上４０質量％以下であることがより好ましく、５質量％以上３５質量％以下であることが更に好ましく、５質量%以上３０質量％以下であることが特に好ましい。
【０２２１】
さらに、一般式（ＩＩ）で表される化合物は、例えば一般式（ＩＩ−３）で表される化合物群から選ばれる化合物であることが好ましい。
【０２２２】
【化５０】
0005598616.tif 000101
【０２２３】
（Ｒ２５は炭素原子数１〜５のアルキル基を表し、Ｒ２４は炭素原子数１〜５のアルキル基または炭素原子数１〜４のアルコキシ基を表す。）
【０２２４】
組み合わせることができる化合物の種類に特に制限は無いが、低温での溶解性、転移温度、電気的な信頼性、複屈折率などの求められる性能に応じて、これらの化合物の中から１種〜３種類含有することが好ましい。
【０２２５】
一般式（ＩＩ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。好ましい含有量として、例えば、本発明の液晶組成物の総質量に対して前記化合物の含有量が２〜４５質量％が挙げられる。より好ましい含有量として、例えば、５〜４５質量％、８〜４５質量％、１１〜４５質量％、１４〜４５質量％、１７〜４５質量％、２０〜４５質量％、２３〜４５質量％、２６〜４５質量％、２９〜４５質量％、或いは２〜４５質量％、２〜４０質量％、２〜３５質量％、２〜３０質量％、２〜２５質量％、２〜２０質量％、２〜１５質量％、２〜１０質量％が挙げられる。
【０２２６】
さらに、一般式（ＩＩ−３）で表される化合物は、例えば式（１２．１）から式（１２．３）で表される化合物であることが好ましい。
【０２２７】
【化５１】
0005598616.tif 000102
0005598616.tif 000103
0005598616.tif 000104
【０２２８】
低温での溶解性、転移温度、電気的な信頼性、複屈折率などの求められる性能に応じて、式（１２．１）で表される化合物を含有していても、式（１２．２）で表される化合物を含有していても、式（１２．１）で表される化合物と式（１２．２）で表される化合物との両方を含有していても良い。
【０２２９】
式（１２．１）または式（１２．２）で表される化合物の含有量は、本発明の液晶組成物の総質量に対して３質量％以上４０質量％以下であることが好ましく、５質量％以上４０質量％以下であることがより好ましく、７質量％以上４０質量％以下であることがより好ましく、９質量％以上４０質量％以下であることがより好ましく、１１質量％以上４０質量％以下であることがより好ましく、１２質量％以上４０質量％以下であることがより好ましく、１３質量％以上４０質量％以下であることが更に好ましく、１８質量％以上３０質量％以下であることが更に好ましく、２１質量%以上２５質量％以下であることが特に好ましい。また、式（１２．２）で表される化合物の含有量は、本発明の液晶組成物の総質量に対して３質量％以上４０質量％以下であることが好ましく、５質量％以上４０質量％以下であることがより好ましく、８質量％以上４０質量％以下であることが更に好ましく、１０質量％以上４０質量％以下であることが更に好ましく、１２質量％以上４０質量％以下であることが更に好ましく、１５質量％以上４０質量％以下であることが更に好ましく、１７質量％以上３０質量％以下であることが更に好ましく、１９質量％以上２５質量％以下であることが特に好ましい。式（１２．１）で表される化合物と式（１２．２）で表される化合物との両方を含有する場合は、両方の化合物の合計質量が本発明の液晶組成物の総質量に対して１５質量％以上４５質量％以下であることが好ましく、１９質量％以上４５質量％以下であることがより好ましく、２４質量％以上４０質量％以下であることが更に好ましく、３０質量%以上３５質量％以下であることが特に好ましい。
【０２３０】
また、式（１２．３）で表される化合物の含有量は、本発明の液晶組成物の総質量に対して０．０５質量％以上２質量％以下であることが好ましく、０．１質量％以上１質量％以下であることがより好ましく、０．２質量％以上０．５質量％以下であることが更に好ましい。式（１２．３）で表される化合物は、光学活性化合物であってもよい。
【０２３１】
さらに、一般式（ＩＩ−３）で表される化合物は、例えば一般式（ＩＩ−３−１）で表される化合物群から選ばれる化合物であることが好ましい。
【０２３２】
【化５２】
0005598616.tif 000105
【０２３３】
（Ｒ２５は炭素原子数１〜５のアルキル基を表し、Ｒ２６は炭素原子数１〜４のアルコキシ基を表す。）
【０２３４】
組み合わせることができる化合物の種類に特に制限は無いが、低温での溶解性、転移温度、電気的な信頼性、複屈折率などの求められる性能に応じて、これらの化合物の中から１種〜３種類含有することが好ましい。
【０２３５】
一般式（ＩＩ−３−１）で表される化合物の含有量は、低温での溶解性、転移温度、電気的な信頼性、複屈折率などの求められる性能に応じて調整することが好ましく、１質量％以上２４質量％以下が好ましく、４質量％以上１８質量％以下であることがより好ましく、８質量％以上１４質量％以下であることが更に好ましい。
【０２３６】
さらに、一般式（ＩＩ−３−１）で表される化合物は、例えば式（１３．１）から式（１３．４）で表される化合物であることが好ましく、特に、式（１３．３）で表される化合物であることが好ましい。
【０２３７】
【化５３】
0005598616.tif 000106
0005598616.tif 000107
0005598616.tif 000108
0005598616.tif 000109
【０２３８】
式（１３．３）で表される化合物の含有量は、本発明の液晶組成物の総質量に対して１〜１０質量％が好ましく、２〜８質量％がより好ましく、３〜７質量％が特に好ましい。
【０２３９】
さらに、一般式（ＩＩ）で表される化合物は、例えば一般式（ＩＩ−４）で表される化合物群から選ばれる化合物であることが好ましい。
【０２４０】
【化５４】
0005598616.tif 000110
【０２４１】
（Ｒ２１およびＲ２２はそれぞれ独立して炭素原子数２〜５のアルケニル基、炭素原子数１〜５のアルキル基または炭素原子数１〜４のアルコキシ基を表す。）
【０２４２】
これらの化合物のうち１種類だけを含有していても２種類以上含有していても良いが、求められる性能に応じて適宜組み合わせることが好ましい。組み合わせることができる化合物の種類に特に制限は無いが、低温での溶解性、転移温度、電気的な信頼性、複屈折率などの求められる性能に応じて、これらの化合物の中から１種〜２種類含有することが好ましく、１種〜３種類含有することが特に好ましい。
【０２４３】
一般式（ＩＩ−４）で表される化合物の含有量は、本発明の液晶組成物の総質量に対して１質量％以上１５質量％以下であることが好ましく、２質量％以上１５質量％以下であることがより好ましく、３質量％以上１５質量％以下であることがより好ましく、４質量％以上１２質量％以下であることがより好ましく、５質量％以上７質量％以下であることが特に好ましい。
【０２４４】
さらに、一般式（ＩＩ−４）で表される化合物は、例えば式（１４．１）から式（１４．５）で表される化合物であることが好ましく、特に、式（１４．２）または式（１４．５）で表される化合物であることが好ましい。
【０２４５】
【化５５】
0005598616.tif 000111
0005598616.tif 000112
0005598616.tif 000113
0005598616.tif 000114
0005598616.tif 000115
【０２４６】
さらに、一般式（Ｌ）で表される化合物は、一般式（ＩＩＩ）で表される化合物群から選ばれる化合物であることが好ましい。
【０２４７】
【化５６】
0005598616.tif 000116
【０２４８】
（Ｒ３１およびＲ３２はそれぞれ独立して炭素原子数２〜５のアルケニル基、炭素原子数１〜５のアルキル基または炭素原子数１〜４のアルコキシ基を表す。）
【０２４９】
一般式（ＩＩＩ）で表される化合物の含有量は、求められる溶解性や複屈折率などを考慮して、本発明の液晶組成物の総質量に対して３質量%以上２５質量％以下含有することが好ましく、６質量%以上２０質量％以下含有することがより好ましく、８質量%以上１５質量％以下含有することが更に好ましい。
【０２５０】
さらに、一般式（ＩＩＩ）で表される化合物は、例えば式（１５．１）〜式（１５．３）で表される化合物であることが好ましく、特に、式（１５．１）で表される化合物であることが好ましい。
【０２５１】
【化５７】
0005598616.tif 000117
0005598616.tif 000118
0005598616.tif 000119
【０２５２】
式（１５．１）で表される化合物の含有量は、求められる溶解性や複屈折率などを考慮して、本発明の液晶組成物の総質量に対して１〜２５質量％含有することが好ましく、２〜２０質量％含有することがより好ましく、３〜１５質量％含有することが更に好ましく、４〜１２質量％含有することが特に好ましい。
【０２５３】
さらに、一般式（ＩＩＩ）で表される化合物は、一般式（ＩＩＩ−１）で表される化合物群から選ばれる化合物であることが好ましい。
【０２５４】
【化５８】
0005598616.tif 000120
【０２５５】
（Ｒ３３は炭素原子数２〜５のアルケニル基を表し、Ｒ３２はそれぞれ独立して炭素原子数１〜５のアルキル基または炭素原子数１〜４のアルコキシ基を表す。）
【０２５６】
一般式（ＩＩＩ−１）で表される化合物は、低温での溶解性、転移温度、電気的な信頼性、複屈折率などの求められる性能に応じてその含有量を調整することが好ましく、４質量％以上２３質量％以下が好ましく、６質量％以上１８質量％以下であることがより好ましく、１０質量％以上１３質量％以下であることが更に好ましい。
【０２５７】
一般式（ＩＩＩ−１）で表される化合物は、たとえば式（１６．１）または式（１６．２）で表される化合物であることが好ましい。
【０２５８】
【化５９】
0005598616.tif 000121
0005598616.tif 000122
【０２５９】
さらに、一般式（ＩＩＩ）で表される化合物は、一般式（ＩＩＩ−２）で表される化合物群から選ばれる化合物であることが好ましい。
【０２６０】
【化６０】
0005598616.tif 000123
【０２６１】
（Ｒ３１は炭素原子数１〜５のアルキル基を表し、Ｒ３４は炭素原子数１〜４のアルコキシ基を表す。）
【０２６２】
一般式（ＩＩＩ−２）で表される化合物の含有量は、低温での溶解性、転移温度、電気的な信頼性、複屈折率などの求められる性能に応じて調整することが好ましく、１〜２５質量％含有することが好ましく、２〜２０質量％含有することがより好ましく、３〜１５質量％含有することが更に好ましく、４〜１２質量％含有することが特に好ましい。
【０２６３】
さらに、一般式（ＩＩＩ−２）で表される化合物は、たとえば式（１７．１）から式（１７．３）で表される化合物群から選ばれる化合物であることが好ましく、特に式（１７．３）で表される化合物であることが好ましい。
【０２６４】
【化６１】
0005598616.tif 000124
0005598616.tif 000125
0005598616.tif 000126
【０２６５】
式（１７．３）で表される化合物の含有量は、求められる溶解性や複屈折率などを考慮して、本発明の液晶組成物の総質量に対して１〜２５質量％含有することが好ましく、２〜２０質量％含有することがより好ましく、３〜１５質量％含有することが更に好ましく、４〜１２質量％含有することが特に好ましい。
【０２６６】
さらに、一般式（Ｌ）で表される化合物は、一般式（Ｖ）で表される群より選ばれる化合物であることが好ましい。
【０２６７】
【化６２】
0005598616.tif 000127
【０２６８】
（式中、Ｒ５１およびＲ５２はそれぞれ独立して炭素原子数１〜５のアルキル基、炭素原子数２〜５のアルケニルまたは炭素原子数１〜４のアルコキシ基を表し、Ａ５１およびＡ５２はそれぞれ独立して１，４−シクロヘキシレン基または１，４−フェニレン基を表し、Ｑ５は単結合または−ＣＯＯ−を表し、Ｘ５１およびＸ５２はそれぞれ独立してフッ素原子または水素原子を表す。）
【０２６９】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。さらに、本発明の別の実施形態では３種類である。さらに、本発明の別の実施形態では４種類である。
【０２７０】
本発明の液晶組成物の総質量に対して、前記化合物の含有量は、例えば一つの実施形態では２〜４０質量％である。さらに、本発明の別の実施形態では前記含有量は４〜４０質量％である。さらに、本発明の別の実施形態では前記含有量は７〜４０質量％である。さらに、本発明の別の実施形態では前記含有量は１０〜４０質量％である。さらに、本発明の別の実施形態では前記含有量は１２〜４０質量％である。さらに、本発明の別の実施形態では前記含有量は１５〜４０質量％である。さらに、本発明の別の実施形態では前記含有量は１７〜４０質量％である。さらに、本発明の別の実施形態では前記含有量は１８〜４０質量％である。さらに、本発明の別の実施形態では前記含有量は２０〜４０質量％である。さらに、本発明の別の実施形態では前記含有量は２２〜４０質量％である。
【０２７１】
また、たとえば、本発明の一つの実施形態では、本発明の液晶組成物の総質量に対して、前記化合物の含有量は２〜４０質量％である。さらに、本発明の別の実施形態では前記化合物の含有量は２〜３０質量％である。さらに、本発明の別の実施形態では前記化合物の含有量は２〜２５質量％である。さらに、本発明の別の実施形態では前記化合物の含有量は２〜２０質量％である。さらに、本発明の別の実施形態では前記化合物の含有量は２〜１５質量％である。さらに、本発明の別の実施形態では前記化合物の含有量は２〜１０質量％である。さらに、本発明の別の実施形態では前記化合物の含有量は２〜５質量％である。さらに、本発明の別の実施形態では前記化合物の含有量は２〜４質量％である。
【０２７２】
さらに、一般式（Ｖ）で表される化合物は一般式（Ｖ−１）で表される化合物であることが好ましい。
【０２７３】
【化６３】
0005598616.tif 000128
【０２７４】
（式中、Ｒ５１およびＲ５２はそれぞれ独立して炭素原子数１〜５のアルキル基、炭素原子数２〜５のアルケニル又は炭素原子数１〜４のアルコキシ基を表し、Ｘ５１およびＸ５２はそれぞれ独立してフッ素原子または水素原子を表す。）
【０２７５】
さらに、一般式（Ｖ−１）で表される化合物は一般式（Ｖ−１−１）で表される化合物であることが好ましい。
【０２７６】
【化６４】
0005598616.tif 000129
【０２７７】
（式中、Ｒ５１およびＲ５２はそれぞれ独立して炭素原子数１〜５のアルキル基、炭素原子数２〜５のアルケニル又は炭素原子数１〜４のアルコキシ基を表す。）
【０２７８】
一般式（Ｖ−１−１）で表される化合物を、本発明の液晶組成物の総質量に対して１質量%以上１５質量％以下含有することが好ましく、２質量%以上１５質量％以下含有することが更に好ましく、３質量％以上１０質量％以下含有することが更に好ましい。
【０２７９】
さらに、一般式（Ｖ−１−１）で表される化合物は、式（２０．１）から式（２０．４）で表される化合物であることが好ましく、式（２０．２）で表される化合物であることが好ましい。
【０２８０】
【化６５】
0005598616.tif 000130
0005598616.tif 000131
0005598616.tif 000132
0005598616.tif 000133
【０２８１】
本発明の液晶組成物において、式（２０．２）で表される化合物の含有量は、低温での溶解性、転移温度、電気的な信頼性などを考慮して、本発明の液晶組成物の総質量に対して１質量％以上２０質量％以下であることが好ましく、２質量％以上１５質量％以下がより好ましく、３質量％以上１０質量％以下がさらに好ましく、３質量％以上７質量％以下が特に好ましい。
【０２８２】
さらに、一般式（Ｖ−１）で表される化合物は一般式（Ｖ−１−２）で表される化合物であることが好ましい。
【０２８３】
【化６６】
0005598616.tif 000134
【０２８４】
（式中、Ｒ５１およびＲ５２はそれぞれ独立して炭素原子数１〜５のアルキル基、炭素原子数２〜５のアルケニル又は炭素原子数１〜４のアルコキシ基を表す。）
【０２８５】
一般式（Ｖ−１−２）で表される化合物を、本発明の液晶組成物の総質量に対して１質量%以上１５質量％以下含有することが好ましく、２質量%以上１５質量％以下含有することが更に好ましく、３質量％以上１０質量％以下含有することが更に好ましい。
【０２８６】
さらに、一般式（Ｖ−１−２）で表される化合物は、式（２１．１）から式（２１．３）で表される化合物であることが好ましく、式（２１．１）で表される化合物であることが好ましい。
【０２８７】
【化６７】
0005598616.tif 000135
0005598616.tif 000136
0005598616.tif 000137
【０２８８】
さらに、一般式（Ｖ−１）で表される化合物は一般式（Ｖ−１−３）で表される化合物であることが好ましい。
【０２８９】
【化６８】
0005598616.tif 000138
【０２９０】
（式中、Ｒ５１およびＲ５２はそれぞれ独立して炭素原子数１〜５のアルキル基、炭素原子数２〜５のアルケニル又は炭素原子数１〜４のアルコキシ基を表す。）
【０２９１】
一般式（Ｖ−１−３）で表される化合物を、本発明の液晶組成物の総質量に対して１質量％以上含有することが好ましく、２質量％以上含有することが更に好ましく、３質量％以上含有することが更に好ましく、４質量％以上含有することが特に好ましい。また、最大に含有できる比率としては、１５質量％以下が好ましく、１０質量％以下がより好ましく、８質量％以下がさらに好ましい。
【０２９２】
さらに、一般式（Ｖ−１−３）で表される化合物は、式（２２．１）から式（２２．３）で表される化合物である。式（２２．１）で表される化合物であることが好ましい。
【０２９３】
【化６９】
0005598616.tif 000139
0005598616.tif 000140
0005598616.tif 000141
【０２９４】
さらに、一般式（Ｖ）で表される化合物は一般式（Ｖ−２）で表される化合物であることが好ましい。
【０２９５】
【化７０】
0005598616.tif 000142
【０２９６】
（式中、Ｒ５１およびＲ５２はそれぞれ独立して炭素原子数１〜５のアルキル基、炭素原子数２〜５のアルケニル又は炭素原子数１〜４のアルコキシ基を表し、Ｘ５１およびＸ５２はそれぞれ独立してフッ素原子または水素原子を表す。）
【０２９７】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類以上である。
【０２９８】
本発明の液晶組成物の総質量に対して、前記化合物の含有量は、例えば一つの実施形態では２〜４０質量％である。さらに、本発明の別の実施形態では前記化合物の含有量は４〜４０質量％である。さらに、本発明の別の実施形態では前記化合物の含有量は７〜４０質量％である。さらに、本発明の別の実施形態では前記化合物の含有量は１０〜４０質量％である。さらに、本発明の別の実施形態では前記化合物の含有量は１２〜４０質量％である。さらに、本発明の別の実施形態では前記化合物の含有量は１５〜４０質量％である。さらに、本発明の別の実施形態では前記化合物の含有量は１７〜４０質量％である。さらに、本発明の別の実施形態では前記化合物の含有量は１８〜４０質量％である。さらに、本発明の別の実施形態では前記化合物の含有量は２０〜４０質量％である。さらに、本発明の別の実施形態では前記化合物の含有量は２２〜４０質量％である。
【０２９９】
また、たとえば、本発明の一つの実施形態では、本発明の液晶組成物の総質量に対して、前記化合物の含有量は２〜４０質量％である。さらに、本発明の別の実施形態では前記化合物の含有量は２〜３０質量％である。さらに、本発明の別の実施形態では前記化合物の含有量は２〜２５質量％である。さらに、本発明の別の実施形態では前記化合物の含有量は２〜２０質量％である。さらに、本発明の別の実施形態では前記化合物の含有量は２〜１５質量％である。さらに、本発明の別の実施形態では前記化合物の含有量は２〜１０質量％である。さらに、本発明の別の実施形態では前記化合物の含有量は２〜５質量％である。さらに、本発明の別の実施形態では前記化合物の含有量は２〜４質量％である。
【０３００】
本発明の液晶組成物が高いＴｎｉの実施形態が望まれる場合は式（Ｖ−２）で表される化合物の含有量を多めにすることが好ましく、低粘度の実施形態が望まれる場合は含有量を少なめにすることが好ましい。
【０３０１】
さらに、一般式（Ｖ−２）で表される化合物は一般式（Ｖ−２−１）で表される化合物であることが好ましい。
【０３０２】
【化７１】
0005598616.tif 000143
【０３０３】
（式中、Ｒ５１およびＲ５２はそれぞれ独立して炭素原子数１〜５のアルキル基、炭素原子数２〜５のアルケニル又は炭素原子数１〜４のアルコキシ基を表す。）
【０３０４】
さらに、一般式（Ｖ−２−１）で表される化合物は、式（２３．１）から式（２３．４）で表される化合物であることが好ましく、式（２３．１）または／および式（２３．２）で表される化合物であることが好ましい。
【０３０５】
【化７２】
0005598616.tif 000144
0005598616.tif 000145
0005598616.tif 000146
0005598616.tif 000147
【０３０６】
さらに、一般式（Ｖ−２）で表される化合物は一般式（Ｖ−２−２）で表される化合物であることが好ましい。
【０３０７】
【化７３】
0005598616.tif 000148
【０３０８】
（式中、Ｒ５１およびＲ５２はそれぞれ独立して炭素原子数１〜５のアルキル基、炭素原子数２〜５のアルケニル又は炭素原子数１〜４のアルコキシ基を表す。）
【０３０９】
さらに、一般式（Ｖ−２−２）で表される化合物は、式（２４．１）から式（２４．４）で表される化合物であることが好ましく、式（２４．１）または式（２４．２）で表される化合物であることが好ましい。
【０３１０】
【化７４】
0005598616.tif 000149
0005598616.tif 000150
0005598616.tif 000151
0005598616.tif 000152
【０３１１】
さらに、一般式（Ｖ）で表される化合物は一般式（Ｖ−３）で表される化合物であることが好ましい。
【０３１２】
【化７５】
0005598616.tif 000153
【０３１３】
（式中、Ｒ５１およびＲ５２はそれぞれ独立して炭素原子数１〜５のアルキル基、炭素原子数２〜５のアルケニル又は炭素原子数１〜４のアルコキシ基を表す。）
【０３１４】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。さらに、本発明の別の実施形態では３種類以上である。
【０３１５】
一般式（Ｖ−３）で表される化合物を、本発明の液晶組成物の総質量に対して２質量%以上１６質量％以下含有することが好ましく、４質量%以上１６質量％以下含有することが更に好ましく、７質量％以上１３質量％以下含有することが更に好ましく、８質量％以上１１質量％以下含有することが特に好ましい。
【０３１６】
さらに、一般式（Ｖ−３）で表される化合物は、式（２５．１）から式（２５．３）で表される化合物であることが好ましい。
【０３１７】
【化７６】
0005598616.tif 000154
0005598616.tif 000155
0005598616.tif 000156
【０３１８】
本発明の液晶組成物は、一般式（Ｍ）で表される化合物を含有することも好ましい。
【０３１９】
【化７７】
0005598616.tif 000157
【０３２０】
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）中の１個又は２個以上の水素原子はそれぞれ独立してシアノ基、又はフッ素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子又はフッ素原子を表し、
ＸＭ２は、水素原子、フッ素原子、シアノ基、トリフルオロメチル基、フルオロメトキシ基、ジフルオロメトキシ基、トリフルオロメトキシ基又は２，２，２−トリフルオロエチル基を表す。ただし、一般式（ｉｉ）で表される化合物を除く。）
【０３２１】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類である。またさらに、本発明の別の実施形態では４種類である。さらに、本発明の別の実施形態では５種類である。さらに、本発明の別の実施形態では６種類である。さらに、本発明の別の実施形態では７種類以上である。
【０３２２】
本発明の液晶組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３２３】
本発明の液晶組成物の総質量に対して、前記化合物の含有量は、例えば本発明の一つの実施形態としては１〜９５質量％である。さらに、例えば本発明の別の実施形態としては前記化合物の含有量は１０〜９５質量％である。例えば、本発明のさらに別の実施形態としては前記化合物の含有量は２０〜９５質量％である。例えば本発明のさらに別の実施形態としては前記化合物の含有量は３０〜９５質量％である。例えば本発明のさらに別の実施形態としては前記化合物の含有量は４０〜９５質量％である。例えば本発明のさらに別の実施形態としては前記化合物の含有量は４５〜９５質量％である。例えば本発明のさらに別の実施形態としては前記化合物の含有量は５０〜９５質量％である。例えば本発明のさらに別の実施形態としては前記化合物の含有量は５５〜９５質量％である。例えば本発明のさらに別の実施形態としては前記化合物の含有量は６０〜９５質量％である。例えば本発明のさらに別の実施形態としては前記化合物の含有量は６５〜９５質量％である。例えば本発明のさらに別の実施形態としては前記化合物の含有量は７０〜９５質量％である。例えば本発明のさらに別の実施形態としては前記化合物の含有量は７５〜９５質量％である。例えば本発明のさらに別の実施形態としては前記化合物の含有量は８０〜９５質量％である。
【０３２４】
また、本発明の液晶組成物の総質量に対して、前記化合物の含有量は、例えば本発明の一つの実施形態としては１〜９５質量％である。さらに、本発明の別の実施形態としては前記化合物の含有量は１〜８５質量％である。本発明のさらに別の実施形態としては前記化合物の含有量は１〜７５質量％である。本発明のさらに別の実施形態として前記化合物の含有量は１〜６５質量％である。本発明のさらに別の実施形態として前記化合物の含有量は１〜５５質量％である。本発明のさらに別の実施形態として前記化合物の含有量は１〜４５質量％である。本発明のさらに別の実施形態として前記化合物の含有量は１〜３５質量％である。本発明のさらに別の実施形態として前記化合物の含有量は１〜２５質量％である。
【０３２５】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３２６】
ＲＭ１は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。
【０３２７】
一般式（Ｍ）で表される化合物は液晶組成物の化学的な安定性が求められる場合には塩素原子をその分子内に有さないことが好ましい。更に液晶組成物内に塩素原子を有する化合物が５％以下であることが好ましく、３％以下であることが好ましく、１％以下であることが好ましく、０．５％以下であることが好ましく、実質的に含有しないことが好ましい。実質的に含有しないとは、化合物製造時の不純物として生成した化合物等の意図せず塩素原子を含む化合物のみが液晶組成物に混入することを意味する。
【０３２８】
一般式（Ｍ）で表される化合物は、例えば一般式（ＶＩＩＩ）で表される化合物群から選ばれる化合物であることが好ましい。
【０３２９】
【化７８】
0005598616.tif 000158
【０３３０】
（式中、Ｒ８は炭素原子数１〜５のアルキル基、炭素原子数２〜５のアルケニル基または炭素原子数１〜４のアルコキシ基を表し、Ｘ８１からＸ８５はそれぞれ独立して水素原子またはフッ素原子を表し、Ｙ８はフッ素原子または−ＯＣＦ３を表す。ただし、一般式（ｉｉ）で表される化合物を除く。）
【０３３１】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類以上である。
【０３３２】
本発明の液晶組成物において、一般式（ＶＩＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３３３】
本発明の液晶組成物の総質量に対して、前記化合物の含有量は、例えば本発明の一つの実施形態としては２〜４０質量％である。さらに、例えば本発明の別の実施形態としては前記化合物の含有量は４〜４０質量％である。例えば、本発明のさらに別の実施形態としては前記化合物の含有量は５〜４０質量％である。例えば本発明のさらに別の実施形態としては前記化合物の含有量は６〜４０質量％である。例えば本発明のさらに別の実施形態としては前記化合物の含有量は７〜４０質量％である。例えば本発明のさらに別の実施形態としては前記化合物の含有量は８〜４０質量％である。例えば本発明のさらに別の実施形態としては前記化合物の含有量は９〜４０質量％である。例えば、本発明のさらに別の実施形態としては前記化合物の含有量は１０〜４０質量％である。例えば本発明のさらに別の実施形態としては前記化合物の含有量は１１〜４０質量％である。例えば本発明のさらに別の実施形態としては前記化合物の含有量は１２〜４０質量％である。例えば本発明のさらに別の実施形態としては前記化合物の含有量は１４〜４０質量％である。例えば本発明のさらに別の実施形態としては前記化合物の含有量は１５〜４０質量％である。例えば、本発明のさらに別の実施形態としては前記化合物の含有量は２１〜４０質量％である。例えば、本発明のさらに別の実施形態としては前記化合物の含有量は２３〜４０質量％である。
【０３３４】
また、本発明の液晶組成物の総質量に対して、前記化合物の含有量は、例えば本発明の一つの実施形態としては２〜４０質量％である。さらに、本発明の別の実施形態としては前記化合物の含有量は２〜３０質量％である。本発明のさらに別の実施形態としては前記化合物の含有量は２〜２５質量％である。本発明のさらに別の実施形態として前記化合物の含有量は２〜２１質量％である。本発明のさらに別の実施形態として前記化合物の含有量は２〜１６質量％である。本発明のさらに別の実施形態として前記化合物の含有量は２〜１２質量％である。本発明のさらに別の実施形態として前記化合物の含有量は２〜８質量％である。本発明のさらに別の実施形態として前記化合物の含有量は２〜５質量％である。
【０３３５】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３３６】
さらに、一般式（ＶＩＩＩ）で表される化合物は、一般式（ＶＩＩＩ−１）で表される化合物であることが好ましい。
【０３３７】
【化７９】
0005598616.tif 000159
【０３３８】
（式中、Ｒ８は炭素原子数１〜５のアルキル基、炭素原子数２〜５のアルケニル基または炭素原子数１〜４のアルコキシ基を表す。）
【０３３９】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類以上である。
【０３４０】
さらに、一般式（ＶＩＩＩ−１）で表される化合物は、具体的には式（２６．１）から式（２６．４）で表される化合物であることが好ましく、式（２６．１）または式（２６．２）で表される化合物が好ましく、式（２６．１）または式（２６．２）で表される化合物がさらに好ましく、式（２６．２）で表される化合物が特に好ましい。
【０３４１】
【化８０】
0005598616.tif 000160
0005598616.tif 000161
0005598616.tif 000162
0005598616.tif 000163
【０３４２】
式（２６．１）で表される化合物の含有量は、低温での溶解性、転移温度、電気的な信頼性、複屈折率などを考慮して、本発明の液晶組成物の総質量に対して２〜４０質量％が好ましく、３〜２０質量％がより好ましく、４〜１０質量％が特に好ましい。
【０３４３】
式（２６．２）で表される化合物の含有量は、低温での溶解性、転移温度、電気的な信頼性、複屈折率などを考慮して、本発明の液晶組成物の総質量に対して２〜４０質量％が好ましく、３〜２０質量％がより好ましく、４〜１０質量％がより好ましく、４〜７質量％が特に好ましい。
【０３４４】
さらに、一般式（Ｍ）で表される化合物は、一般式（ＶＩＩＩ−３）で表される化合物であることが好ましい。
【０３４５】
【化８１】
0005598616.tif 000164
【０３４６】
（式中、Ｒ８は炭素原子数１〜５のアルキル基、炭素原子数２〜５のアルケニル基または炭素原子数１〜４のアルコキシ基を表す。）
【０３４７】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類以上である。
【０３４８】
さらに、一般式（ＶＩＩＩ−３）で表される化合物は、具体的には式（２６．１１）から式（２６．１４）で表される化合物であることが好ましく、式（２６．１１）または式（２６．１２）で表される化合物が好ましく、式（２６．１２）で表される化合物がさらに好ましい。
【０３４９】
【化８２】
0005598616.tif 000165
0005598616.tif 000166
0005598616.tif 000167
0005598616.tif 000168
【０３５０】
また、一般式（Ｍ）で表される化合物は、例えば一般式（ＩＸ）で表される化合物群から選ばれる化合物であることが好ましい。
【０３５１】
【化８３】
0005598616.tif 000169
【０３５２】
（式中、Ｒ９は炭素原子数１〜５のアルキル基、炭素原子数２〜５のアルケニル基または炭素原子数１〜４のアルコキシ基を表し、Ｘ９１およびＸ９２はそれぞれ独立して水素原子またはフッ素原子を表し、Ｙ９はフッ素原子、または−ＯＣＦ３を表し、Ｕ９は単結合、−ＣＯＯ−または−ＣＦ２Ｏ−を表す。ただし、一般式（ｉｉ）で表される化合物を除く。）
【０３５３】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類である。またさらに、本発明の別の実施形態では４種類である。さらに、本発明の別の実施形態では５種類である。さらに、本発明の別の実施形態では６種類以上である。
【０３５４】
本発明の液晶組成物において、一般式（ＩＸ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３５５】
本発明の液晶組成物の総質量に対して、前記化合物の含有量は、例えば本発明の一つの実施形態としては３〜７０質量％である。さらに、例えば本発明の別の実施形態としては前記化合物の含有量は５〜７０質量％である。例えば、本発明のさらに別の実施形態としては前記化合物の含有量は８〜７０質量％である。例えば本発明のさらに別の実施形態としては前記化合物の含有量は１０〜７０質量％である。例えば本発明のさらに別の実施形態としては前記化合物の含有量は１２〜７０質量％である。例えば本発明のさらに別の実施形態としては前記化合物の含有量は１５〜７０質量％である。例えば本発明のさらに別の実施形態としては前記化合物の含有量は１７〜７０質量％である。例えば本発明のさらに別の実施形態としては前記化合物の含有量は２０〜７０質量％である。例えば本発明のさらに別の実施形態としては前記化合物の含有量は２４〜７０質量％である。例えば本発明のさらに別の実施形態としては前記化合物の含有量は２８〜７０質量％である。例えば本発明のさらに別の実施形態としては前記化合物の含有量は３０〜７０質量％である。例えば本発明のさらに別の実施形態としては前記化合物の含有量は３４〜７０質量％である。例えば本発明のさらに別の実施形態としては前記化合物の含有量は３９〜７０質量％である。例えば本発明のさらに別の実施形態としては前記化合物の含有量は４０〜７０質量％である。例えば本発明のさらに別の実施形態としては前記化合物の含有量は４２〜７０質量％である。例えば本発明のさらに別の実施形態としては前記化合物の含有量は４５〜７０質量％である。
【０３５６】
また、本発明の液晶組成物の総質量に対して、前記化合物の含有量は、例えば本発明の一つの実施形態としては３〜７０質量％である。さらに、本発明の別の実施形態としては前記化合物の含有量は３〜６０質量％である。本発明のさらに別の実施形態としては前記化合物の含有量は３〜５５質量％である。本発明のさらに別の実施形態として前記化合物の含有量は３〜５０質量％である。本発明のさらに別の実施形態として前記化合物の含有量は３〜４５質量％である。本発明のさらに別の実施形態として前記化合物の含有量は３〜４０質量％である。本発明のさらに別の実施形態として前記化合物の含有量は３〜３５質量％である。本発明のさらに別の実施形態として前記化合物の含有量は３〜３０質量％である。本発明のさらに別の実施形態として２５質量％である。本発明のさらに別の実施形態として前記化合物の含有量は３〜２０質量％である。本発明のさらに別の実施形態として前記化合物の含有量は３〜１５質量％である。本発明のさらに別の実施形態として前記化合物の含有量は３〜１０質量％である。
【０３５７】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３５８】
さらに、一般式（ＩＸ）で表される化合物は、一般式（ＩＸ−１）で表される化合物であることが好ましい。
【０３５９】
【化８４】
0005598616.tif 000170
【０３６０】
（式中、Ｒ９は炭素原子数１〜５のアルキル基、炭素原子数２〜５のアルケニル基または炭素原子数１〜４のアルコキシ基を表し、Ｘ９２は水素原子またはフッ素原子を表し、Ｙ９はフッ素原子または−ＯＣＦ３を表す。ただし、一般式（ｉｉ）で表される化合物を除く。）
【０３６１】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類である。またさらに、本発明の別の実施形態では４種類以上である。
【０３６２】
さらに、一般式（ＩＸ−１）で表される化合物は、一般式（ＩＸ−１−１）で表される化合物であることが好ましい。
【０３６３】
【化８５】
0005598616.tif 000171
【０３６４】
（式中、Ｒ９は炭素原子数１〜５のアルキル基、炭素原子数２〜５のアルケニル基または炭素原子数１〜４のアルコキシ基を表す。）
【０３６５】
組み合わせることができる化合物の種類に特に制限は無いが、低温での溶解性、転移温度、電気的な信頼性、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類以上である。
【０３６６】
一般式（ＩＸ−１−１）で表される化合物の含有量は、低温での溶解性、転移温度、電気的な信頼性、複屈折率などを考慮して実施形態に応じて好ましい上限値と下限値がある。
【０３６７】
本発明の液晶組成物の総質量に対して前記一般式（ＩＸ−１−１）で表される化合物の含有量は、１〜４０質量％が好ましく、２〜２０質量％がより好ましく、４〜１５質量％が特に好ましい。
【０３６８】
また、例えば、本発明の液晶組成物の総質量に対して、前記化合物の含有量は、一つの実施形態では１〜４０質量％、別の実施形態では１〜３５質量％、更に別の実施形態では１〜３０質量％、また更に別の実施形態では１〜２５質量％、である。
【０３６９】
さらに、一般式（ＩＸ−１−１）で表される化合物は、式（２８．１）から式（２８．５）で表される化合物であることが好ましく、式（２８．３）及び／または式（２８．５）で表される化合物であることが好ましい。
【０３７０】
【化８６】
0005598616.tif 000172
0005598616.tif 000173
0005598616.tif 000174
0005598616.tif 000175
0005598616.tif 000176
【０３７１】
本発明の液晶組成物において、式（２８．３）で表される化合物の含有量は、低温での溶解性、転移温度、電気的な信頼性などを考慮して、本発明の液晶組成物の総質量に対して１〜３０質量％が好ましく、２〜２０質量％がより好ましく、３〜１０質量％がより好ましく、４〜７質量％が特に好ましい。
【０３７２】
本発明の液晶組成物において、式（２８．５）で表される化合物の含有量は、低温での溶解性、転移温度、電気的な信頼性などを考慮して、本発明の液晶組成物の総質量に対して１〜３０質量％が好ましく、２〜２０質量％がより好ましく、３〜１０質量％がより好ましく、４〜７質量％が特に好ましい。
【０３７３】
一般式（ＩＸ−１）で表される化合物は、一般式（ＩＸ−１−２）で表される化合物であることが好ましい。
【０３７４】
【化８７】
0005598616.tif 000177
【０３７５】
（式中、Ｒ９は炭素原子数１〜５のアルキル基、炭素原子数２〜５のアルケニル基または炭素原子数１〜４のアルコキシ基を表す。）
【０３７６】
組み合わせることのできる化合物の種類に制限は無いが、低温での溶解性、転移温度、電気的な信頼性、複屈折率などを考慮して１種から３種類組み合わせることが好ましく、１種から４種類組み合わせることがより好ましい。
【０３７７】
一般式（ＩＸ−１−２）で表される化合物の含有量は、低温での溶解性、転移温度、電気的な信頼性などを考慮して、本発明の液晶組成物の総質量に対して１質量％以上３０質量％以下であることが好ましく、５質量％以上３０質量％以下がより好ましく、８質量％以上３０質量％以下がさらに好ましく、１０質量％以上２５質量％以下がさらに好ましく、１４質量％以上２２質量％以下がさらに好ましく、１６質量％以上２０質量％以下が特に好ましい。
【０３７８】
さらに、一般式（ＩＸ−１−２）で表される化合物は、式（２９．１）から式（２９．４）で表される化合物であることが好ましく、式（２９．２）または式（２９．４）で表される化合物であることが好ましい。
【０３７９】
【化８８】
0005598616.tif 000178
0005598616.tif 000179
0005598616.tif 000180
0005598616.tif 000181
【０３８０】
さらに、一般式（ＩＸ）で表される化合物は、一般式（ＩＸ−２）で表される化合物であることが好ましい。
【０３８１】
【化８９】
0005598616.tif 000182
【０３８２】
（式中、Ｒ９は炭素原子数１〜５のアルキル基、炭素原子数２〜５のアルケニル基または炭素原子数１〜４のアルコキシ基を表し、Ｘ９１およびＸ９２はそれぞれ独立して水素原子またはフッ素原子を表し、Ｙ９はフッ素原子または−ＯＣＦ３を表す。ただし、一般式（ｉｉ）で表される化合物を除く。）
【０３８３】
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、さらに別の実施形態では３種類、またさらに別の実施形態では４種類、またさらに別の実施形態では５種類、またさらに別の実施形態では６種類以上組み合わせる。
【０３８４】
さらに、一般式（ＩＸ−２）で表される化合物は、一般式（ＩＸ−２−１）で表される化合物であることが好ましい。
【０３８５】
【化９０】
0005598616.tif 000183
【０３８６】
（式中、Ｒ９は炭素原子数１〜５のアルキル基、炭素原子数２〜５のアルケニル基または炭素原子数１〜４のアルコキシ基を表す。）
【０３８７】
組み合わせることのできる化合物の種類に制限は無いが、低温での溶解性、転移温度、電気的な信頼性、複屈折率などを考慮して１種から３種類組み合わせることが好ましい。
【０３８８】
一般式（ＩＸ−２−１）で表される化合物の含有量は、低温での溶解性、転移温度、電気的な信頼性、複屈折率などの特性を考慮して実施形態ごとに好ましい上限値と下限値がある。
【０３８９】
例えば、本発明の一つの実施形態では、本発明の液晶組成物の総質量に対して、前記化合物の含有量は１〜４０質量％。別の実施形態では前記化合物の含有量は２〜４０質量％、更に別の実施形態では前記化合物の含有量は４〜４０質量％、また更に別の実施形態では前記化合物の含有量は１０〜４０質量％、また更に別の実施形態では前記化合物の含有量は１４〜４０質量％、また更に別の実施形態では前記化合物の含有量は１６〜４０質量％、また更に別の実施形態では前記化合物の含有量は２１〜４０質量％である。
【０３９０】
また、例えば、前記総質量に対して、本発明の一つの実施形態では前記化合物の含有量は１〜４０質量％、別の実施形態では前記化合物の含有量は１〜３５質量％、更に別の実施形態では前記化合物の含有量は１〜３０質量％、また更に別の実施形態では前記化合物の含有量は１〜２５質量％、また更に別の実施形態では前記化合物の含有量は１〜２２質量％、また更に別の実施形態では前記化合物の含有量は１〜２０質量％、また更に別の実施形態では前記化合物の含有量は１〜１０質量％、また更に別の実施形態では前記化合物の含有量は１〜７質量％、また更に別の実施形態では前記化合物の含有量は１〜５質量％である。
【０３９１】
さらに、一般式（ＩＸ−２−１）で表される化合物は、式（３０．１）から式（３０．４）で表される化合物であることが好ましく、式（３０．１）から式（３０．２）で表される化合物であることが好ましい。
【０３９２】
【化９１】
0005598616.tif 000184
0005598616.tif 000185
0005598616.tif 000186
0005598616.tif 000187
【０３９３】
さらに、一般式（ＩＸ−２）で表される化合物は、一般式（ＩＸ−２−２）で表される化合物であることが好ましい。
【０３９４】
【化９２】
0005598616.tif 000188
【０３９５】
（式中、Ｒ９は炭素原子数１〜５のアルキル基、炭素原子数２〜５のアルケニル基または炭素原子数１〜４のアルコキシ基を表す。）
【０３９６】
組み合わせることのできる化合物の種類に制限は無いが、低温での溶解性、転移温度、電気的な信頼性、複屈折率などを考慮して１種から３種類組み合わせることが好ましく、１種から４種類組み合わせることがより好ましい。
【０３９７】
一般式（ＩＸ−２−２）で表される化合物の含有量は、低温での溶解性、転移温度、電気的な信頼性、複屈折率などの特性を考慮して実施形態ごとに上限値と下限値がある。たとえば、本発明の一つの実施形態では本発明の液晶組成物の総質量に対して、前記化合物の含有量は１〜４０質量％、別の実施形態では前記化合物の含有量は２〜４０質量％、である。
【０３９８】
また、例えば、前記総質量に対して、本発明の一つの実施形態では前記化合物の含有量は１〜４０質量％、別の実施形態では前記化合物の含有量は１〜３５質量％、更に別の実施形態では前記化合物の含有量は１〜３０質量％、また更に別の実施形態では前記化合物の含有量は１〜２５質量％、また更に別の実施形態では前記化合物の含有量は１〜２２質量％、また更に別の実施形態では前記化合物の含有量は１〜１５質量％、また更に別の実施形態では前記化合物の含有量は１〜１２質量％、である。
【０３９９】
さらに、一般式（ＩＸ−２−２）で表される化合物は、式（３１．１）から式（３１．４）で表される化合物であることが好ましく、式（３１．２）から式（３１．４）で表される化合物であることがより好ましく、式（３１．２）で表される化合物であることが更に好ましい。
【０４００】
【化９３】
0005598616.tif 000189
0005598616.tif 000190
0005598616.tif 000191
0005598616.tif 000192
【０４０１】
さらに、一般式（ＩＸ−２）で表される化合物は、一般式（ＩＸ−２−５）で表される化合物であることが好ましい。
【０４０２】
【化９４】
0005598616.tif 000193
【０４０３】
（式中、Ｒ９は炭素原子数１〜５のアルキル基、炭素原子数２〜５のアルケニル基または炭素原子数１〜４のアルコキシ基を表す。）
【０４０４】
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、さらに別の実施形態では３種類、またさらに別の実施形態では４種類以上である。
【０４０５】
一般式（ＩＸ−２−５）で表される化合物の含有量は、低温での溶解性、転移温度、電気的な信頼性、複屈折率などの特性を考慮して実施形態ごとに上限値と下限値がある。たとえば、本発明の一つの実施形態では本発明の液晶組成物の総質量に対して、前記一般式（ＩＸ−２−５）で表される化合物の含有量は５〜４５質量％が好ましく、１０〜４０質量％がより好ましく、１５〜３５質量％が特に好ましい。
【０４０６】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４０７】
さらに、一般式（ＩＸ−２−５）で表される化合物は、式（３４．１）から式（３４．７）で表される化合物であることが好ましく、式（３４．２）、式（３４．３）および式（３４．５）で表される化合物であることがより好ましい。
【０４０８】
【化９５】
0005598616.tif 000194
0005598616.tif 000195
0005598616.tif 000196
0005598616.tif 000197
0005598616.tif 000198
0005598616.tif 000199
0005598616.tif 000200
【０４０９】
本発明の液晶組成物において、式（３４．２）で表される化合物の含有量は、低温での溶解性、転移温度、電気的な信頼性などを考慮して、本発明の液晶組成物の総質量に対して１〜３０質量％が好ましく、３〜２０質量％がより好ましく、５〜１５質量％がより好ましく、８〜１２質量％が特に好ましい。
【０４１０】
本発明の液晶組成物において、式（３４．３）で表される化合物の含有量は、低温での溶解性、転移温度、電気的な信頼性などを考慮して、本発明の液晶組成物の総質量に対して１〜３０質量％が好ましく、３〜２０質量％がより好ましく、５〜１５質量％がより好ましく、８〜１２質量％が特に好ましい。
【０４１１】
本発明の液晶組成物において、式（３４．５）で表される化合物の含有量は、低温での溶解性、転移温度、電気的な信頼性などを考慮して、本発明の液晶組成物の総質量に対して１〜３０質量％が好ましく、２〜２０質量％がより好ましく、３〜１０質量％がより好ましく、４〜７質量％が特に好ましい。
【０４１２】
さらに、一般式（ＩＸ）で表される化合物は、一般式（ＩＸ−３）で表される化合物であることが好ましい。
【０４１３】
【化９６】
0005598616.tif 000201
【０４１４】
（式中、Ｒ９は炭素原子数１〜５のアルキル基または炭素原子数２〜５のアルケニル基を表し、Ｘ９１およびＸ９２はそれぞれ独立して水素原子またはフッ素原子を表し、Ｙ９はフッ素原子、または−ＯＣＦ３を表す。）
【０４１５】
さらに、一般式（ＩＸ−３）で表される化合物は、一般式（ＩＸ−３−１）で表される化合物であることが好ましい。
【０４１６】
【化９７】
0005598616.tif 000202
【０４１７】
（式中、Ｒ９は炭素原子数１〜５のアルキル基、炭素原子数２〜５のアルケニル基または炭素原子数１〜４のアルコキシ基を表す。）
【０４１８】
組み合わせることのできる化合物の種類に制限は無いが、低温での溶解性、転移温度、電気的な信頼性、複屈折率などを考慮して１種から２種類組み合わせることが好ましい。
【０４１９】
一般式（ＩＸ−３−１）で表される化合物の含有量は、低温での溶解性、転移温度、電気的な信頼性などを考慮して、本発明の液晶組成物の総質量に対して３質量％以上３０質量％以下であることが好ましく、７質量％以上３０質量％以下がより好ましく、１３質量％以上２０質量％以下がさらに好ましく、１５質量％以上１８質量％以下が特に好ましい。
【０４２０】
さらに、一般式（ＩＸ−３−１）で表される化合物は、式（３５．１）から式（３５．４）で表される化合物であることが好ましく、式（３５．１）および／または式（３５．２）で表される化合物であることが好ましい。
【０４２１】
【化９８】
0005598616.tif 000203
0005598616.tif 000204
0005598616.tif 000205
0005598616.tif 000206
【０４２２】
さらに、一般式（Ｍ）で表される化合物は、一般式（Ｘ）で表される化合物であることが好ましい。
【０４２３】
【化９９】
0005598616.tif 000207
【０４２４】
（式中、Ｘ１０１からＸ１０４はそれぞれ独立してフッ素原子または水素原子を表し、Ｙ１０はフッ素原子、−ＯＣＦ３を表し、Ｑ１０は単結合または−ＣＦ２Ｏ−を表し、Ｒ１０は炭素原子数１〜５のアルキル基、炭素原子数２〜５のアルケニル基または炭素原子数１〜４のアルコキシ基を表し、Ａ１０１およびＡ１０２はそれぞれ独立して、１，４−シクロヘキシレン基、１，４−フェニレン基、または
【０４２５】
【化１００】
0005598616.tif 000208
0005598616.tif 000209
0005598616.tif 000210
【０４２６】
を表すが、１,４-フェニレン基上の水素原子はフッ素原子によって置換されていてもよい。ただし、前記一般式（ｉｉ）で表される化合物を除く。）
【０４２７】
組み合わせることのできる化合物に特に制限は無いが、低温での溶解性、転移温度、電気的な信頼性、複屈折率などを考慮して実施形態ごとに適宜組み合わせる。例えば、本発明の一つの実施形態では１種である。また、本発明の別の実施形態では２種類である。さらに別の実施形態では３種類である。さらにまた別の実施形態では４種類である。さらにまた別の実施形態では５種類以上である。
【０４２８】
一般式（Ｘ）で表される化合物の含有量は、低温での溶解性、転移温度、電気的な信頼性、複屈折率などの特性を考慮して実施形態ごとに上限値と下限値がある。たとえば、本発明の一つの実施形態では本発明の液晶組成物の総質量に対して、前記化合物の含有量は２〜４５質量％、別の実施形態では前記化合物の含有量は３〜４５質量％、さらに別の実施形態では前記化合物の含有量は６〜４５質量％、またさらに別の実施形態では前記化合物の含有量は８〜４５質量％、またさらに別の実施形態では前記化合物の含有量は９〜４５質量％、またさらに別の実施形態では前記化合物の含有量は１１〜４５質量％、またさらに別の実施形態では前記化合物の含有量は１２〜４５質量％である。またさらに別の実施形態では前記化合物の含有量は１８〜４５質量％である。またさらに別の実施形態では前記化合物の含有量は１９〜４５質量％である。またさらに別の実施形態では前記化合物の含有量は２３〜４５質量％である。またさらに別の実施形態では前記化合物の含有量は２５〜４５質量％である。また、例えば、前記総質量に対して、本発明の一つの実施形態では前記化合物の含有量は２〜４５質量％、別の実施形態では前記化合物の含有量は２〜３５質量％、更に別の実施形態では前記化合物の含有量は２〜３０質量％、また更に別の実施形態では前記化合物の含有量は２〜２５質量％、また更に別の実施形態では前記化合物の含有量は２〜２０質量％、また更に別の実施形態では前記化合物の含有量は２〜１３質量％、また更に別の実施形態では前記化合物の含有量は２〜９質量％、また更に別の実施形態では前記化合物の含有量は２〜６質量％、また更に別の実施形態では前記化合物の含有量は２〜３質量％である。
【０４２９】
本発明の液晶組成物の粘度を低く保ち、応答速度が速い液晶組成物が必要な場合は上記の下限値を低めに、上限値を低めにすることが好ましい。さらに、焼き付きの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４３０】
本発明の液晶組成物に使用される一般式（Ｘ）で表される化合物は、一般式（Ｘ−１）で表される化合物であることが好ましい。
【０４３１】
【化１０１】
0005598616.tif 000211
【０４３２】
（式中、Ｘ１０１からＸ１０３はそれぞれ独立してフッ素原子または水素原子を表し、Ｒ１０は炭素原子数１〜５のアルキル基、炭素原子数２〜５のアルケニル基または炭素原子数１〜４のアルコキシ基を表す。ただし一般式（ｉｉ）で表される化合物を除く。）
【０４３３】
組み合わせることのできる化合物に特に制限は無いが、低温での溶解性、転移温度、電気的な信頼性、複屈折率などを考慮して実施形態ごとに適宜組み合わせる。例えば、本発明の一つの実施形態では１種である。また、本発明の別の実施形態では２種類である。さらに別の実施形態では３種類である。さらにまた別の実施形態では４種類である。さらにまた別の実施形態では５種類以上である。
【０４３４】
一般式（Ｘ−１）で表される化合物の含有量は、低温での溶解性、転移温度、電気的な信頼性、複屈折率などの特性を考慮して実施形態ごとに上限値と下限値がある。たとえば、本発明の一つの実施形態では本発明の液晶組成物の総質量に対して、前記化合物の含有量は２〜４０質量％、別の実施形態では前記化合物の含有量は３〜４０質量％、さらに別の実施形態では前記化合物の含有量は５〜４０質量％、またさらに別の実施形態では前記化合物の含有量は６〜４０質量％、またさらに別の実施形態では前記化合物の含有量は７〜４０質量％、またさらに別の実施形態では前記化合物の含有量は８〜４０質量％、またさらに別の実施形態では前記化合物の含有量は９〜４０質量％である。またさらに別の実施形態では前記化合物の含有量は１３〜４０質量％である。またさらに別の実施形態では前記化合物の含有量は１８〜４０質量％である。またさらに別の実施形態では前記化合物の含有量は２３〜４０質量％である。
【０４３５】
また、例えば、前記総質量に対して、本発明の一つの実施形態では前記化合物の含有量は２〜４０質量％、別の実施形態では前記化合物の含有量は２〜３０質量％、更に別の実施形態では前記化合物の含有量は２〜２５質量％、また更に別の実施形態では前記化合物の含有量は２〜２０質量％、また更に別の実施形態では前記化合物の含有量は２〜１５質量％、また更に別の実施形態では前記化合物の含有量は２〜１０質量％、また更に別の実施形態では前記化合物の含有量は２〜６質量％、また更に別の実施形態では前記化合物の含有量は２〜４質量％である。
【０４３６】
さらに、本発明の液晶組成物に使用される一般式（Ｘ−１）で表される化合物は、一般式（Ｘ−１−１）で表される化合物であることが好ましい。
【０４３７】
【化１０２】
0005598616.tif 000212
【０４３８】
（式中、Ｒ１０は炭素原子数１〜５のアルキル基、炭素原子数２〜５のアルケニル基または炭素原子数１〜４のアルコキシ基を表す。）
【０４３９】
組み合わせることのできる化合物に特に制限は無いが、低温での溶解性、転移温度、電気的な信頼性、複屈折率などを考慮して実施形態ごとに適宜組み合わせる。例えば、本発明の一つの実施形態では１種である。また、本発明の別の実施形態では２種類である。さらに別の実施形態では３種類である。さらにまた別の実施形態では４種類以上である。
【０４４０】
一般式（Ｘ−１−１）で表される化合物の含有量は、低温での溶解性、転移温度、電気的な信頼性、複屈折率などの特性を考慮して実施形態ごとに上限値と下限値がある。たとえば、本発明の一つの実施形態では、本発明の液晶組成物の総質量に対して、前記化合物の含有量は３〜３０質量％、別の実施形態では前記化合物の含有量は４〜３０質量％、さらに別の実施形態では前記化合物の含有量は６〜３０質量％、またさらに別の実施形態では前記化合物の含有量は９〜３０質量％、またさらに別の実施形態では前記化合物の含有量は１２〜３０質量％、またさらに別の実施形態では前記化合物の含有量は１５〜３０質量％、またさらに別の実施形態では前記化合物の含有量は１８〜３０質量％である。またさらに別の実施形態では前記化合物の含有量は２１〜３０質量％である。
【０４４１】
また、例えば、前記総質量に対して、本発明の一つの実施形態では前記化合物の含有量は３〜３０質量％、別の実施形態では前記化合物の含有量は３〜２０質量％、更に別の実施形態では前記化合物の含有量は３〜１３質量％、また更に別の実施形態では前記化合物の含有量は３〜１０質量％、また更に別の実施形態では前記化合物の含有量は３〜７質量％である。
【０４４２】
さらに、本発明の液晶組成物に使用される一般式（Ｘ−１−１）で表される化合物は、具体的には式（３６．１）から式（３６．４）で表される化合物であることが好ましく、中でも式（３６．１）および／または式（３６．２）で表される化合物を含有することが好ましい。
【０４４３】
【化１０３】
0005598616.tif 000213
0005598616.tif 000214
0005598616.tif 000215
0005598616.tif 000216
【０４４４】
さらに、本発明の液晶組成物に使用される一般式（Ｘ−１）で表される化合物は、一般式（Ｘ−１−２）で表される化合物であることが好ましい。
【０４４５】
【化１０４】
0005598616.tif 000217
【０４４６】
（式中、Ｒ１０は炭素原子数１〜５のアルキル基、炭素原子数２〜５のアルケニル基または炭素原子数１〜４のアルコキシ基を表す。）
【０４４７】
一般式（Ｘ−１−２）で表される化合物の含有量は、低温での溶解性、転移温度、電気的な信頼性などを考慮して、本発明の液晶組成物の総質量に対して１質量％以上２０質量％以下であることが好ましく、２質量％以上１６質量％以下がより好ましく、６質量％以上１２質量％以下がさらに好ましく、６質量％以上１０質量％以下がさらに好ましい。
【０４４８】
さらに、本発明の液晶組成物に使用される一般式（Ｘ−１−２）で表される化合物は、具体的には式（３７．１）から式（３７．４）で表される化合物であることが好ましく、中でも式（３７．２）で表される化合物を含有することが好ましい。
【０４４９】
【化１０５】
0005598616.tif 000218
0005598616.tif 000219
0005598616.tif 000220
0005598616.tif 000221
【０４５０】
本発明の液晶組成物において、式（３７．２）で表される化合物の含有量は、低温での溶解性、転移温度、電気的な信頼性などを考慮して、本発明の液晶組成物の総質量に対して１〜２０質量％が好ましく、２〜１５質量％がより好ましく、３〜１０質量％がより好ましく、４〜７質量％が特に好ましい。
【０４５１】
本発明の液晶組成物に使用される一般式（Ｘ）で表される化合物は、一般式（Ｘ−２）で表される化合物であることが好ましい。
【０４５２】
【化１０６】
0005598616.tif 000222
【０４５３】
（式中、Ｘ１０２からＸ１０３はそれぞれ独立してフッ素原子または水素原子を表し、Ｙ１０はフッ素原子、−ＯＣＦ３を表し、Ｒ１０は炭素原子数１〜５のアルキル基、炭素原子数２〜５のアルケニル基または炭素原子数１〜４のアルコキシ基を表す。ただし、一般式（ｉｉ）で表される化合物を除く。）
【０４５４】
組み合わせることのできる化合物に特に制限は無いが、低温での溶解性、転移温度、電気的な信頼性、複屈折率などを考慮して１種から２種類以上組み合わせることが好ましい。
【０４５５】
さらに、本発明の液晶組成物に使用される一般式（Ｘ−２）で表される化合物は、一般式（Ｘ−２−１）で表される化合物であることが好ましい。
【０４５６】
【化１０７】
0005598616.tif 000223
【０４５７】
（式中、Ｒ１０は炭素原子数１〜５のアルキル基、炭素原子数２〜５のアルケニル基または炭素原子数１〜４のアルコキシ基を表す。）
【０４５８】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４５９】
一般式（Ｘ−２−１）で表される化合物の含有量は、低温での溶解性、転移温度、電気的な信頼性などを考慮して、本発明の液晶組成物の総質量に対して３質量％以上２０質量％以下であることが好ましく、６質量％以上１６質量％以下がより好ましく、９質量％以上１２質量％以下がさらに好ましく、９質量％以上１０質量％以下が特に好ましい。
【０４６０】
さらに、本発明の液晶組成物に使用される一般式（Ｘ−２−１）で表される化合物は、具体的には式（３９．１）から式（３９．４）で表される化合物であることが好ましく、中でも式（３９．２）で表される化合物を含有することが好ましい。
【０４６１】
【化１０８】
0005598616.tif 000224
0005598616.tif 000225
0005598616.tif 000226
0005598616.tif 000227
【０４６２】
本発明の液晶組成物において、式（３９．２）で表される化合物の含有量は、本発明の液晶組成物の総質量に対して１質量％以上３５質量％以下であることが好ましく、２質量％２５質量％以下であることがより好ましく、３質量％以上２０質量％以下であることがより好ましく、３質量％以上１５質量％以下であることがより好ましく、３質量％以上１０質量％以下であることが更に好ましく、４質量％以上１０質量％以下であることが更に好ましい。
【０４６３】
さらに、本発明の液晶組成物に使用される一般式（Ｘ−２）で表される化合物は、一般式（Ｘ−２−２）で表される化合物であることが好ましい。
【０４６４】
【化１０９】
0005598616.tif 000228
【０４６５】
（式中、Ｒ１０は炭素原子数１〜５のアルキル基、炭素原子数２〜５のアルケニル基または炭素原子数１〜４のアルコキシ基を表す。）
【０４６６】
組み合わせることのできる化合物に特に制限は無いが、低温での溶解性、転移温度、電気的な信頼性、複屈折率などを考慮して１種から２種類以上組み合わせることが好ましい。
一般式（Ｘ−２−２）で表される化合物の含有量は、低温での溶解性、転移温度、電気的な信頼性などを考慮して、本発明の液晶組成物の総質量に対して３質量％以上２０質量％以下であることが好ましく、６質量％以上１６質量％以下がより好ましく、９質量％以上１２質量％以下がさらに好ましく、９質量％以上１０質量％以下が特に好ましい。
【０４６７】
さらに、本発明の液晶組成物に使用される一般式（Ｘ−２−２）で表される化合物は、具体的には式（４０．１）から式（４０．４）で表される化合物であることが好ましく、中でも式（４０．２）で表される化合物を含有することが好ましい。
【０４６８】
【化１１０】
0005598616.tif 000229
0005598616.tif 000230
0005598616.tif 000231
0005598616.tif 000232
【０４６９】
さらに、一般式（Ｘ）で表される化合物は、一般式（Ｘ−３−１）で表される化合物であることが好ましい。
【０４７０】
【化１１１】
0005598616.tif 000233
【０４７１】
（式中、Ｒ１０は炭素原子数１〜５のアルキル基、炭素原子数２〜５のアルケニル基または炭素原子数１〜４のアルコキシ基を表す。）
【０４７２】
組み合わせることのできる化合物に特に制限は無いが、低温での溶解性、転移温度、電気的な信頼性、複屈折率などを考慮して１種から２種類以上組み合わせることが好ましい。
【０４７３】
一般式（Ｘ−３−１）で表される化合物の含有量は、本発明の液晶組成物の総質量に対して１質量％以上であることが好ましく、２質量％以上がより好ましく、３質量％以上がさらに好ましい。また、低温での溶解性、転移温度、電気的な信頼性などを考慮して、最大比率を１０質量％以下にとどめることが好ましく、８質量％以下がさらに好ましく、６質量％以下がより好ましく、４質量％以下が特に好ましい。
【０４７４】
さらに、本発明の液晶組成物に使用される一般式（Ｘ−３−１）で表される化合物は、具体的には式（４１．１）から式（４１．４）で表される化合物であることが好ましく、中でも式（４１．２）で表される化合物を含有することが好ましい。
【０４７５】
【化１１２】
0005598616.tif 000234
0005598616.tif 000235
0005598616.tif 000236
0005598616.tif 000237
【０４７６】
更に、一般式（Ｘ）で表される化合物は、一般式（Ｘ−４）で表される化合物であることが好ましい。
【０４７７】
【化１１３】
0005598616.tif 000238
【０４７８】
（式中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
【０４７９】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４８０】
さらに、本発明の液晶組成物に使用される一般式（Ｘ−４）で表される化合物は、一般式（Ｘ−４−１）で表される化合物であることが好ましい。
【０４８１】
【化１１４】
0005598616.tif 000239
【０４８２】
（式中、Ｒ１０は炭素原子数１〜５のアルキル基、炭素原子数２〜５のアルケニル基または炭素原子数１〜４のアルコキシ基を表す。）
【０４８３】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４８４】
一般式（Ｘ−４−１）で表される化合物の含有量は、低温での溶解性、転移温度、電気的な信頼性などを考慮して、本発明の液晶組成物の総質量に対して２質量％以上２０質量％以下であることが好ましく、５質量％以上１７質量％以下がより好ましく、１０質量％以上１５質量％以下がさらに好ましく、１０質量％以上１３質量％以下が特に好ましい。
【０４８５】
さらに、本発明の液晶組成物に使用される一般式（Ｘ−４−１）で表される化合物は、具体的には式（４２．１）から式（４２．４）で表される化合物であることが好ましく、中でも式（４２．２）で表される化合物を含有することが好ましい。
【０４８６】
【化１１５】
0005598616.tif 000240
0005598616.tif 000241
0005598616.tif 000242
0005598616.tif 000243
【０４８７】
さらに、本発明の液晶組成物に使用される一般式（Ｘ）で表される化合物は、一般式（Ｘ−４−２）で表される化合物であることが好ましい。
【０４８８】
【化１１６】
0005598616.tif 000244
【０４８９】
（式中、Ｒ１０は炭素原子数１〜５のアルキル基、炭素原子数２〜５のアルケニル基または炭素原子数１〜４のアルコキシ基を表す。）
【０４９０】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４９１】
一般式（Ｘ−４−２）で表される化合物の含有量は、低温での溶解性、転移温度、電気的な信頼性などを考慮して、本発明の液晶組成物の総質量に対して２質量％以上２０質量％以下であることが好ましく、５質量％以上１７質量％以下がより好ましく、１０質量％以上１５質量％以下がさらに好ましく、１０質量％以上１３質量％以下が特に好ましい。
【０４９２】
さらに、本発明の液晶組成物に使用される一般式（Ｘ−４−２）で表される化合物は、具体的には式（４２．１１）から式（４２．１４）で表される化合物であることが好ましく、中でも式（４２．１３）又は式（４２．１４）で表される化合物を含有することがより好ましい。
【０４９３】
【化１１７】
0005598616.tif 000245
0005598616.tif 000246
0005598616.tif 000247
0005598616.tif 000248
【０４９４】
さらに、本発明の液晶組成物に使用される一般式（Ｘ）で表される化合物は、一般式（Ｘ−４−３）で表される化合物であることが好ましい。
【０４９５】
【化１１８】
0005598616.tif 000249
【０４９６】
（式中、Ｒ１０は炭素原子数１〜５のアルキル基、炭素原子数２〜５のアルケニル基または炭素原子数１〜４のアルコキシ基を表す。）
【０４９７】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０４９８】
一般式（Ｘ−４−３）で表される化合物の含有量は、低温での溶解性、転移温度、電気的な信頼性などを考慮して、本発明の液晶組成物の総質量に対して２質量％以上２０質量％以下であることが好ましく、５質量％以上１７質量％以下がより好ましく、１０質量％以上１５質量％以下がさらに好ましく、１０質量％以上１３質量％以下が特に好ましい。
【０４９９】
さらに、本発明の液晶組成物に使用される一般式（Ｘ−４−３）で表される化合物は、具体的には式（４２．２１）から式（４２．２４）で表される化合物であることが好ましく、中でも式（４２．２２）で表される化合物を含有することがより好ましい。
【０５００】
【化１１９】
0005598616.tif 000250
0005598616.tif 000251
0005598616.tif 000252
0005598616.tif 000253
【０５０１】
更に、一般式（Ｘ）で表される化合物は、一般式（Ｘ−５）で表される化合物であることが好ましい。
【０５０２】
【化１２０】
0005598616.tif 000254
【０５０３】
（式中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
【０５０４】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０５０５】
さらに、本発明の液晶組成物に使用される一般式（Ｘ−５）で表される化合物は、一般式（Ｘ−５−１）で表される化合物であることが好ましい。
【０５０６】
【化１２１】
0005598616.tif 000255
【０５０７】
（式中、Ｒ１０は炭素原子数１〜５のアルキル基、炭素原子数２〜５のアルケニル基または炭素原子数１〜４のアルコキシ基を表す。）
【０５０８】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０５０９】
さらに、本発明の液晶組成物に使用される一般式（Ｘ−５−１）で表される化合物は、具体的には式（４３．１）から式（４３．４）で表される化合物であることが好ましく、中でも式（４３．２）で表される化合物を含有することが好ましい。
【０５１０】
【化１２２】
0005598616.tif 000256
0005598616.tif 000257
0005598616.tif 000258
0005598616.tif 000259
【０５１１】
本発明の液晶組成物に使用される一般式（Ｘ）で表される化合物は、一般式（Ｘ−６）で表される化合物であることが好ましい。
【０５１２】
【化１２３】
0005598616.tif 000260
【０５１３】
（式中、Ｒ１０は炭素原子数１〜５のアルキル基、炭素原子数２〜５のアルケニル基または炭素原子数１〜４のアルコキシ基を表す。）
【０５１４】
組み合わせることのできる化合物に特に制限は無いが、低温での溶解性、転移温度、電気的な信頼性、複屈折率などを考慮して１種から２種類以上組み合わせることが好ましい。
【０５１５】
一般式（Ｘ−６）で表される化合物の含有量は、低温での溶解性、転移温度、電気的な信頼性、複屈折率などの特性を考慮して実施形態ごとに上限値と下限値がある。たとえば、本発明の一つの実施形態では本発明の液晶組成物の総質量に対して前記化合物の含有量は、４〜３０質量％、別の実施形態では５〜３０質量％、さらに別の実施形態では６〜３０質量％、またさらに別の実施形態では８〜３０質量％である。
【０５１６】
また、例えば、本発明の一つの実施形態では、本発明の液晶組成物の総質量に対して前記化合物の含有量は、１〜３０質量％、別の実施形態では１〜２０質量％、更に別の実施形態では１〜１３質量％、また更に別の実施形態では１〜１０質量％である。
【０５１７】
さらに、本発明の液晶組成物に使用される一般式（Ｘ−６）で表される化合物は、具体的には式（４４．１）から式（４４．４）で表される化合物であることが好ましく、中でも式（４４．１）および／または式（４４．２）で表される化合物を含有することが好ましい。
【０５１８】
【化１２４】
0005598616.tif 000261
0005598616.tif 000262
0005598616.tif 000263
0005598616.tif 000264
【０５１９】
また、一般式（Ｘ）で表される化合物に類似する化合物である、一般式（Ｘ−７）で表される化合物を本発明の液晶化合物に含有させてもよい。
【０５２０】
【化１２５】
0005598616.tif 000265
【０５２１】
（式中、Ｒ１０は炭素原子数１〜５のアルキル基、炭素原子数２〜５のアルケニル基または炭素原子数１〜４のアルコキシ基を表す。）
【０５２２】
組み合わせることのできる化合物に特に制限は無いが、低温での溶解性、転移温度、電気的な信頼性、複屈折率などを考慮して１種から２種類以上組み合わせることが好ましい。
【０５２３】
一般式（Ｘ−７）で表される化合物の含有量は、低温での溶解性、転移温度、電気的な信頼性、複屈折率などの特性を考慮して実施形態ごとに上限値と下限値がある。
【０５２４】
たとえば、本発明の一つの実施形態では、本発明の液晶組成物の総質量に対して、前記化合物の含有量は４〜３０質量％、別の実施形態では前記化合物の含有量は５〜３０質量％、さらに別の実施形態では前記化合物の含有量は６〜３０質量％、またさらに別の実施形態では前記化合物の含有量は８〜３０質量％、またさらに別の実施形態では前記化合物の含有量は９〜３０質量％、またさらに別の実施形態では前記化合物の含有量は１１〜３０質量％、またさらに別の実施形態では前記化合物の含有量は１４〜３０質量％である。またさらに別の実施形態では前記化合物の含有量は１８〜３０質量％である。
【０５２５】
また、例えば、前記総質量に対して、本発明の一つの実施形態では前記化合物の含有量は４〜３０質量％、別の実施形態では前記化合物の含有量は４〜２０質量％、更に別の実施形態では前記化合物の含有量は４〜１３質量％、また更に別の実施形態では前記化合物の含有量は４〜１０質量％、また更に別の実施形態では前記化合物の含有量は４〜７質量％、また更に別の実施形態では３質量％である。
【０５２６】
さらに、本発明の液晶組成物に使用される一般式（Ｘ−７）で表される化合物は、具体的には式（４４．１１）から式（４４．１４）で表される化合物であることが好ましく、中でも式（４４．１３）で表される化合物を含有することがより好ましい。
【０５２７】
【化１２６】
0005598616.tif 000266
0005598616.tif 000267
0005598616.tif 000268
0005598616.tif 000269
【０５２８】
さらに、一般式（Ｘ）で表される化合物は、一般式（ＸＩ）で表される群より選ばれる化合物であることが好ましい。
【０５２９】
【化１２７】
0005598616.tif 000270
【０５３０】
（式中、Ｘ１１１からＸ１１７はそれぞれ独立してフッ素原子または水素原子を表し、Ｘ１１１からＸ１１７の少なくとも一つはフッ素原子を表し、Ｒ１１は炭素原子数１〜５のアルキル基、炭素原子数２〜５のアルケニル基または炭素原子数１〜４のアルコキシ基を表し、Ｙ１１はフッ素原子または−ＯＣＦ３を表す。）
【０５３１】
組み合わせることのできる化合物に特に制限は無いが、低温での溶解性、転移温度、電気的な信頼性、複屈折率などを考慮して１種から３種類以上組み合わせることが好ましい。
【０５３２】
一般式（ＸＩ）で表される化合物の含有量は、低温での溶解性、転移温度、電気的な信頼性、複屈折率などの特性を考慮して実施形態ごとに上限値と下限値がある。たとえば、本発明の一つの実施形態では、本発明の液晶組成物の総質量に対して、前記化合物の含有量は２〜３０質量％、別の実施形態では前記化合物の含有量は４〜３０質量％、さらに別の実施形態では前記化合物の含有量は５〜３０質量％、またさらに別の実施形態では前記化合物の含有量は７〜３０質量％、またさらに別の実施形態では前記化合物の含有量は９〜３０質量％、またさらに別の実施形態では前記化合物の含有量は１０〜３０質量％、またさらに別の実施形態では前記化合物の含有量は１２〜３０質量％である。またさらに別の実施形態では前記化合物の含有量は１３〜３０質量％である。またさらに別の実施形態では前記化合物の含有量は１５〜３０質量％である。またさらに別の実施形態では前記化合物の含有量は１８〜３０質量％である。
【０５３３】
また、例えば、前記総質量に対して、本発明の一つの実施形態では前記化合物の含有量は２〜３０質量％、別の実施形態では前記化合物の含有量は２〜２５質量％、更に別の実施形態では前記化合物の含有量は２〜２０質量％、また更に別の実施形態では前記化合物の含有量は２〜１５質量％、また更に別の実施形態では前記化合物の含有量は２〜１０質量％、また更に別の実施形態では前記化合物の含有量は２〜５質量％である。
【０５３４】
本発明の液晶組成物が、セルギャップの小さい液晶表示素子用に用いられる場合は、一般式（ＸＩ）で表される化合物の含有量を多めにすることが適している。駆動電圧の小さい液晶表示素子用に用いられる場合は、一般式（ＸＩ）で表される化合物の含有量を多めにすることが適している。また、低温の環境で用いられる液晶表示素子用に用いられる場合は一般式（ＸＩ）で表される化合物の含有量を少なめにすることが適している。応答速度の速い液晶表示素子に用いられる液晶組成物である場合は、一般式（ＸＩ）で表される化合物の含有量を少なめにすることが適している。
【０５３５】
さらに、本発明の液晶組成物に使用される一般式（ＸＩ）で表される化合物は、一般式（ＸＩ−１）で表される化合物であることが好ましい。
【０５３６】
【化１２８】
0005598616.tif 000271
【０５３７】
（式中、Ｒ１１は炭素原子数１〜５のアルキル基、炭素原子数２〜５のアルケニル基または炭素原子数１〜４のアルコキシ基を表す。）
【０５３８】
組み合わせることのできる化合物に特に制限は無いが、低温での溶解性、転移温度、電気的な信頼性、複屈折率などを考慮して、実施形態ごとに適宜組み合わせる。例えば、本発明の一つの実施形態では１種類、別の実施形態では２種類、更に別の実施形態では３種類以上組み合わせる。
【０５３９】
一般式（ＸＩ−１）で表される化合物の含有量は、低温での溶解性、転移温度、電気的な信頼性などを考慮して、本発明の液晶組成物の総質量に対して１質量％以上２０質量％以下であることが好ましく、３質量％以上２０質量％以下がより好ましく、４質量％以上２０質量％以下がさらに好ましく、６質量％以上１５質量％以下がさらに好ましく、９質量％以上１２質量％以下が特に好ましい。
【０５４０】
さらに、本発明の液晶組成物に使用される一般式（ＸＩ−１）で表される化合物は、具体的には式（４５．１）から式（４５．４）で表される化合物であることが好ましく、中でも式（４５．２）から式（４５．４）で表される化合物を含有することが好ましく、式（４５．２）又は式（４５．４）で表される化合物を含有することがより好ましい。
【０５４１】
【化１２９】
0005598616.tif 000272
0005598616.tif 000273
0005598616.tif 000274
0005598616.tif 000275
【０５４２】
本発明の液晶組成物において、式（４５．２）で表される化合物の含有量は、低温での溶解性、転移温度、電気的な信頼性などを考慮して、本発明の液晶組成物の総質量に対して１〜２５質量％が好ましく、２〜２０質量％がより好ましく、３〜１５質量％がさらに好ましく、４〜１０質量％がより好ましく、４〜７質量％が特に好ましい。
【０５４３】
一般式（Ｘ）で表される化合物は、一般式（ＸＩＩ）で表される群より選ばれる化合物であることが好ましい。
【０５４４】
【化１３０】
0005598616.tif 000276
【０５４５】
（式中、Ｘ１２１からＸ１２６はそれぞれ独立してフッ素原子または水素原子を表し、Ｒ１２０は炭素原子数１〜５のアルキル基、炭素原子数２〜５のアルケニル基または炭素原子数１〜４のアルコキシ基を表し、Ｙ１２はフッ素原子または−ＯＣＦ３を表す。ただし、一般式（ｉｉ）で表される化合物を除く。）
【０５４６】
組み合わせることのできる化合物に特に制限は無いが、低温での溶解性、転移温度、電気的な信頼性、複屈折率などを考慮して１種から３種類以上組み合わせることが好ましく、１種から４種類以上組み合わせることがより好ましい。
【０５４７】
さらに、本発明の液晶組成物に使用される一般式（ＸＩＩ）で表される化合物は、一般式（ＸＩＩ−１）で表される化合物であることが好ましい。
【０５４８】
【化１３１】
0005598616.tif 000277
【０５４９】
（式中、Ｒ１２０は炭素原子数１〜５のアルキル基、炭素原子数２〜５のアルケニル基または炭素原子数１〜４のアルコキシ基を表す。）
【０５５０】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０５５１】
一般式（ＸＩＩ−１）で表される化合物の含有量は、低温での溶解性、転移温度、電気的な信頼性などを考慮して、本発明の液晶組成物の総質量に対して１質量％以上１５質量％以下であることが好ましく、２質量％以上１０質量％以下がより好ましく、３質量％以上８質量％以下がさらに好ましく、４質量％以上６質量％以下が特に好ましい。
【０５５２】
さらに、本発明の液晶組成物に使用される一般式（ＸＩＩ−１）で表される化合物は、具体的には式（４６．１）から式（４６．４）で表される化合物であることが好ましく、中でも式（４６．２）から式（４６．４）で表される化合物を含有することが好ましい。
【０５５３】
【化１３２】
0005598616.tif 000278
0005598616.tif 000279
0005598616.tif 000280
0005598616.tif 000281
【０５５４】
さらに、一般式（ＸＩＩ）で表される化合物は、一般式（ＸＩＩ−２）で表される化合物であることが好ましい。
【０５５５】
【化１３３】
0005598616.tif 000282
【０５５６】
（式中、Ｒ１２０は炭素原子数１〜５のアルキル基、炭素原子数２〜５のアルケニル基または炭素原子数１〜４のアルコキシ基を表す。）
【０５５７】
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０５５８】
一般式（ＸＩＩ−２）で表される化合物の含有量は、低温での溶解性、転移温度、電気的な信頼性などを考慮して、本発明の液晶組成物の総質量に対して１質量％以上２０質量％以下であることが好ましく、３質量％以上２０質量％以下がより好ましく、４質量％以上１７質量％以下がさらに好ましく、６質量％以上１５質量％以下がさらに好ましく、９質量％以上１３質量％以下が特に好ましい。
【０５５９】
さらに、本発明の液晶組成物に使用される一般式（ＸＩＩ−２）で表される化合物は、具体的には式（４７．１）から式（４７．４）で表される化合物であることが好ましく、中でも式（４７．２）から式（４７．４）で表される化合物を含有することが好ましい。
【０５６０】
【化１３４】
0005598616.tif 000283
0005598616.tif 000284
0005598616.tif 000285
0005598616.tif 000286
【０５６１】
更に、一般式（Ｍ）で表される化合物は、一般式（ＸＩＩＩ）で表される化合物群から選ばれる化合物であることが好ましい。
【０５６２】
【化１３５】
0005598616.tif 000287
【０５６３】
（式中、Ｘ１３１からＸ１３５はそれぞれ独立してフッ素原子または水素原子を表し、Ｒ１３は炭素原子数１〜５のアルキル基、炭素原子数２〜５のアルケニル基または炭素原子数１〜４のアルコキシ基を表し、Ｙ１３はフッ素原子または−ＯＣＦ３を表す。ただし、一般式（ｉｉ）で表される化合物を除く。）
【０５６４】
組み合わせることができる化合物の種類に特に制限は無いが、これらの化合物の中から１種〜２種類含有することが好ましく、１種〜３種類含有することがより好ましく、１種〜４種類含有することが更に好ましい。
【０５６５】
一般式（ＸＩＩＩ）で表される化合物の含有量は、低温での溶解性、転移温度、電気的な信頼性、複屈折率などの特性を考慮して実施形態ごとに上限値と下限値がある。
【０５６６】
たとえば、本発明の一つの実施形態では、本発明の液晶組成物の総質量に対して、前記化合物の含有量は２〜３０質量％、別の実施形態では前記化合物の含有量は４〜３０質量％、さらに別の実施形態では前記化合物の含有量は５〜３０質量％、またさらに別の実施形態では前記化合物の含有量は７〜３０質量％、またさらに別の実施形態では前記化合物の含有量は９〜３０質量％、またさらに別の実施形態では前記化合物の含有量は１１〜３０質量％、またさらに別の実施形態では前記化合物の含有量は１３〜３０質量％である。またさらに別の実施形態では前記化合物の含有量は１４〜３０質量％である。またさらに別の実施形態では前記化合物の含有量は１６〜３０質量％である。またさらに別の実施形態では前記化合物の含有量は２０〜３０質量％である。
【０５６７】
また、例えば、前記総質量に対して、本発明の一つの実施形態では前記化合物の含有量は２〜３０質量％、別の実施形態では前記化合物の含有量は２〜２５質量％、更に別の実施形態では前記化合物の含有量は２〜２０質量％、また更に別の実施形態では前記化合物の含有量は２〜１５質量％、また更に別の実施形態では前記化合物の含有量は２〜１０質量％、また更に別の実施形態では前記化合物の含有量は２〜５質量％である。
【０５６８】
本発明の液晶組成物が、セルギャップの小さい液晶表示素子用に用いられる場合は、一般式（ＸＩＩＩ）で表される化合物の含有量を多めにすることが適している。駆動電圧の小さい液晶表示素子用に用いられる場合は、一般式（ＸＩＩＩ）で表される化合物の含有量を多めにすることが適している。また、低温の環境で用いられる液晶表示素子用に用いられる場合は一般式（ＸＩＩＩ）で表される化合物の含有量を少なめにすることが適している。応答速度の速い液晶表示素子に用いられる液晶組成物である場合は、一般式（ＸＩＩＩ）で表される化合物の含有量を少なめにすることが適している。
【０５６９】
さらに、一般式（ＸＩＩＩ）で表される化合物は一般式（ＸＩＩＩ−１）で表される化合物であることが好ましい。
【０５７０】
【化１３６】
0005598616.tif 000288
【０５７１】
（式中、Ｒ１３は炭素原子数１〜５のアルキル基、炭素原子数２〜５のアルケニル基または炭素原子数１〜４のアルコキシ基を表す。）
【０５７２】
一般式（ＸＩＩＩ−１）で表される化合物を本発明の液晶組成物の総質量に対して１〜２５質量％含有することが好ましく、３〜２５質量％含有することがさらに好ましく、５〜２０質量％含有することがさらに好ましく、１０〜１５質量％含有することが特に好ましい。
【０５７３】
さらに、一般式（ＸＩＩＩ−１）で表される化合物は、式（４８．１）から式（４８．４）で表される化合物であることが好ましく、式（４８．２）で表される化合物であることが好ましい。
【０５７４】
【化１３７】
0005598616.tif 000289
0005598616.tif 000290
0005598616.tif 000291
0005598616.tif 000292
【０５７５】
さらに、一般式（ＸＩＩＩ）で表される化合物は一般式（ＸＩＩＩ−２）で表される化合物であることが好ましい。
【０５７６】
【化１３８】
0005598616.tif 000293
【０５７７】
（式中、Ｒ１３０は炭素原子数１〜５のアルキル基、炭素原子数２〜５のアルケニル基または炭素原子数１〜４のアルコキシ基を表す。）
【０５７８】
組み合わせることができる化合物の種類に特に制限は無いが、これらの化合物の中から１種〜２種類以上含有することが好ましい。
【０５７９】
一般式（ＸＩＩＩ−２）で表される化合物を本発明の液晶組成物の総質量に対して５〜２５質量％含有することが好ましく、６〜２５質量％含有することがさらに好ましく、８〜２０質量％含有することがさらに好ましく、１０〜１５質量％含有することが特に好ましい。
【０５８０】
さらに、一般式（ＸＩＩＩ−２）で表される化合物は、式（４９．１）から式（４９．４）で表される化合物であることが好ましく、式（４９．１）及び／または式（４９．２）で表される化合物であることが好ましい。
【０５８１】
【化１３９】
0005598616.tif 000294
0005598616.tif 000295
0005598616.tif 000296
0005598616.tif 000297
【０５８２】
さらに、一般式（ＸＩＩＩ）で表される化合物は一般式（ＸＩＩＩ−３）で表される化合物であることが好ましい。
【０５８３】
【化１４０】
0005598616.tif 000298
【０５８４】
（式中、Ｒ１３０は炭素原子数１〜５のアルキル基、炭素原子数２〜５のアルケニル基または炭素原子数１〜４のアルコキシ基を表す。）
【０５８５】
組み合わせることができる化合物の種類に特に制限は無いが、これらの化合物の中から１種〜２種類含有することが好ましい。
【０５８６】
一般式（ＸＩＩＩ−３）で表される化合物を、本発明の液晶組成物の総質量に対して２〜２０質量％含有することが好ましく、４〜２０質量％含有することが更に好ましく、９〜１７質量％含有することが更に好ましく、１１〜１４質量％含有することが特に好ましい。
【０５８７】
さらに、一般式（ＸＩＩＩ−３）で表される化合物は、式（５０．１）から式（５０．４）で表される化合物であることが好ましく、式（５０．１）または式（５０．２）で表される化合物であることが好ましい。
【０５８８】
【化１４１】
0005598616.tif 000299
0005598616.tif 000300
0005598616.tif 000301
0005598616.tif 000302
【０５８９】
さらに、一般式（Ｍ）で表される化合物は、一般式（ＸＩＶ）で表される化合物群から選ばれる化合物であることが好ましい。
【０５９０】
【化１４２】
0005598616.tif 000303
【０５９１】
（式中、Ｒ１４は炭素原子数１〜５のアルキル基、炭素原子数２〜５のアルケニル基または炭素原子数１〜４のアルコキシ基を表し、Ｘ１４１からＸ１４４はそれぞれ独立してフッ素原子または水素原子を表し、Ｙ１４はフッ素原子、または−ＯＣＦ３を表し、Ｑ１４は単結合、−ＣＯＯ−または−ＣＦ２Ｏ−を表し、ｍ１４は０または１である。ただし一般式（ｉｉ）で表される化合物を除く。）
【０５９２】
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類である。あるいは、本発明のさらに別の実施形態では６種類以上である。
【０５９３】
一般式（ＸＩＶ）で表される化合物の含有量は、低温での溶解性、転移温度、電気的な信頼性、複屈折率などの特性を考慮して実施形態ごとに上限値と下限値がある。
【０５９４】
たとえば、本発明の一つの実施形態では、本発明の液晶組成物の総質量に対して、前記化合物の含有量は３〜４０質量％、別の実施形態では前記化合物の含有量は７〜４０質量％、さらに別の実施形態では前記化合物の含有量は８〜４０質量％、またさらに別の実施形態では前記化合物の含有量は１１〜４０質量％、またさらに別の実施形態では前記化合物の含有量は１２〜４０質量％、またさらに別の実施形態では前記化合物の含有量は１６〜４０質量％、またさらに別の実施形態では前記化合物の含有量は１８〜４０質量％である。またさらに別の実施形態では前記化合物の含有量は１９〜４０質量％である。またさらに別の実施形態では前記化合物の含有量は２２〜４０質量％である。またさらに別の実施形態では前記化合物の含有量は２５〜４０質量％である。
【０５９５】
また、例えば、前記総質量に対して、本発明の一つの実施形態では前記化合物の含有量は３〜４０質量％、別の実施形態では前記化合物の含有量は３〜３５質量％、更に別の実施形態では前記化合物の含有量は３〜３０質量％、また更に別の実施形態では前記化合物の含有量は３〜２５質量％、また更に別の実施形態では前記化合物の含有量は３〜２０質量％、また更に別の実施形態では前記化合物の含有量は３〜１５質量％である。
【０５９６】
本発明の液晶組成物が、駆動電圧の小さい液晶表示素子用に用いられる場合は、一般式（ＸＩＶ）で表される化合物の含有量を多めにすることが適している。また応答速度の速い液晶表示素子に用いられる液晶組成物である場合は、一般式（ＸＩＶ）で表される化合物の含有量を少なめにすることが適している。
【０５９７】
さらに、一般式（ＸＩＶ）で表される化合物は、一般式（ＸＩＶ−１）で表される化合物であることが好ましい。
【０５９８】
【化１４３】
0005598616.tif 000304
【０５９９】
（式中、Ｒ１４は炭素原子数１〜７のアルキル基、炭素原子数２〜７のアルケニル基または炭素原子数１〜７のアルコキシ基を表し、Ｙ１４はフッ素原子、または−ＯＣＦ３を表す。）
【０６００】
組み合わせることのできる化合物の種類に制限は無いが、低温での溶解性、転移温度、電気的な信頼性、複屈折率などを考慮して１種から３種類組み合わせることが好ましい。
【０６０１】
また、一般式（ＸＩＶ）で表される化合物は、一般式（ＸＩＶ−１−２）で表される化合物であることが好ましい。
【０６０２】
【化１４４】
0005598616.tif 000305
【０６０３】
（式中、Ｒ１４は炭素原子数１〜７のアルキル基、炭素原子数２〜７のアルケニル基または炭素原子数１〜７のアルコキシ基を表す。）
【０６０４】
一般式（ＸＩＶ−１−２）で表される化合物の含有量は、低温での溶解性、転移温度、電気的な信頼性などを考慮して、本発明の液晶組成物の総質量に対して１質量％以上１５質量％以下であることが好ましく、３質量％以上１３質量％以下がより好ましく、５質量％以上１１質量％以下がさらに好ましく、７質量％以上９質量％以下が特に好ましい。
【０６０５】
さらに、一般式（ＸＩＶ−１−２）で表される化合物は具体的には式（５２．１）から式（５２．４）で表される化合物であることが好ましく、中でも式（５２．４）で表される化合物を含有することが好ましい。
【０６０６】
【化１４５】
0005598616.tif 000306
0005598616.tif 000307
0005598616.tif 000308
0005598616.tif 000309
【０６０７】
さらに、一般式（ＸＩＶ）で表される化合物は、一般式（ＸＩＶ−２）で表される化合物であることが好ましい。
【０６０８】
【化１４６】
0005598616.tif 000310
【０６０９】
（式中、Ｒ１４は炭素原子数１〜５のアルキル基、炭素原子数２〜５のアルケニル基または炭素原子数１〜４のアルコキシ基を表し、Ｘ１４１からＸ１４４はそれぞれ独立してフッ素原子または水素原子を表し、Ｙ１４はフッ素原子、または−ＯＣＦ３を表す。ただし、一般式（ｉｉ）で表される化合物を除く。）
【０６１０】
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類以上である。
【０６１１】
一般式（ＸＩＶ−２）で表される化合物の含有量は、低温での溶解性、転移温度、電気的な信頼性、複屈折率などの特性を考慮して実施形態ごとに上限値と下限値がある。
【０６１２】
たとえば、本発明の一つの実施形態では、本発明の液晶組成物の総質量に対して、前記化合物の含有量は３〜４０質量％、別の実施形態では前記化合物の含有量は７〜４０質量％、さらに別の実施形態では前記化合物の含有量は８〜４０質量％、またさらに別の実施形態では前記化合物の含有量は１０〜４０質量％、またさらに別の実施形態では前記化合物の含有量は１１〜４０質量％、またさらに別の実施形態では前記化合物の含有量は１２〜４０質量％、またさらに別の実施形態では前記化合物の含有量は１８〜４０質量％である。またさらに別の実施形態では前記化合物の含有量は１９〜４０質量％である。またさらに別の実施形態では前記化合物の含有量は２１〜４０質量％である。またさらに別の実施形態では前記化合物の含有量は２２〜４０質量％である。
【０６１３】
また、例えば、前記総質量に対して、本発明の一つの実施形態では前記化合物の含有量は３〜４０質量％、別の実施形態では前記化合物の含有量は３〜３５質量％、更に別の実施形態では前記化合物の含有量は３〜２５質量％、また更に別の実施形態では前記化合物の含有量は３〜２０質量％、また更に別の実施形態では前記化合物の含有量は３〜１５質量％、また更に別の実施形態では前記化合物の含有量は３〜１０質量％である。
【０６１４】
本発明の液晶組成物が、駆動電圧の小さい液晶表示素子用に用いられる場合は、一般式（ＸＩＶ−２）で表される化合物の含有量を多めにすることが適している。また応答速度の速い液晶表示素子に用いられる液晶組成物である場合は、一般式（ＸＩＶ−２）で表される化合物の含有量を少なめにすることが適している。
【０６１５】
さらに、一般式（ＸＩＶ−２）で表される化合物は、一般式（ＸＩＶ−２−１）で表される化合物であることが好ましい。
【０６１６】
【化１４７】
0005598616.tif 000311
【０６１７】
（式中、Ｒ１４は炭素原子数１〜５のアルキル基、炭素原子数２〜５のアルケニル基または炭素原子数１〜４のアルコキシ基を表す。）
【０６１８】
一般式（ＸＩＶ−２−１）で表される化合物の含有量は、低温での溶解性、転移温度、電気的な信頼性などを考慮して、本発明の液晶組成物の総質量に対して１質量％以上１５質量％以下であることが好ましく、３質量％以上１３質量％以下がより好ましく、５質量％以上１１質量％以下がさらに好ましく、７質量％以上９質量％以下が特に好ましい。
【０６１９】
さらに、一般式（ＸＩＶ−２−１）で表される化合物は具体的には式（５３．１）から式（５３．４）で表される化合物であることが好ましく、中でも式（５３．４）で表される化合物を含有することが好ましい。
【０６２０】
【化１４８】
0005598616.tif 000312
0005598616.tif 000313
0005598616.tif 000314
0005598616.tif 000315
【０６２１】
さらに、一般式（ＸＩＶ−２）で表される化合物は、一般式（ＸＩＶ−２−４）で表される化合物であることが好ましい。
【０６２２】
【化１４９】
0005598616.tif 000316
【０６２３】
（式中、Ｒ１４は炭素原子数１〜５のアルキル基、炭素原子数２〜５のアルケニル基または炭素原子数１〜４のアルコキシ基を表す。）
【０６２４】
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類以上である。
【０６２５】
一般式（ＸＩＶ−２−４）で表される化合物の含有量は、低温での溶解性、転移温度、電気的な信頼性、複屈折率などの特性を考慮して実施形態ごとに上限値と下限値がある。
【０６２６】
たとえば、本発明の一つの実施形態では、本発明の液晶組成物の総質量に対して、前記化合物の含有量は２〜３５質量％、別の実施形態では前記化合物の含有量は５〜３５質量％、さらに別の実施形態では前記化合物の含有量は８〜３５質量％、またさらに別の実施形態では前記化合物の含有量は９〜３５質量％、またさらに別の実施形態では前記化合物の含有量は１０〜３５質量％、またさらに別の実施形態では前記化合物の含有量は１８〜３５質量％、またさらに別の実施形態では前記化合物の含有量は２１〜３５質量％である。またさらに別の実施形態では前記化合物の含有量は２２〜３５質量％である。またさらに別の実施形態では前記化合物の含有量は２４〜３５質量％である。
【０６２７】
また、例えば、前記総質量に対して、本発明の一つの実施形態では前記化合物の含有量は２〜３５質量％、別の実施形態では前記化合物の含有量は２〜３０質量％、更に別の実施形態では前記化合物の含有量は２〜２５質量％、また更に別の実施形態では前記化合物の含有量は２〜２０質量％、また更に別の実施形態では前記化合物の含有量は２〜１５質量％、また更に別の実施形態では前記化合物の含有量は２〜１０質量％である。
【０６２８】
本発明の液晶組成物が、駆動電圧の小さい液晶表示素子用に用いられる場合は、一般式（ＸＩＶ−２−４）で表される化合物の含有量を多めにすることが適している。また応答速度の速い液晶表示素子に用いられる液晶組成物である場合は、一般式（ＸＩＶ−２−４）で表される化合物の含有量を少なめにすることが適している。
【０６２９】
さらに、一般式（ＸＩＶ−２−４）で表される化合物は具体的には式（５６．１）から式（５６．４）で表される化合物であることが好ましく、中でも式（５６．１）、式（５６．２）又は式（５６．４）で表される化合物を含有することがより好ましく、式（５６．２）で表される化合物を含有することが特に好ましい。
【０６３０】
【化１５０】
0005598616.tif 000317
0005598616.tif 000318
0005598616.tif 000319
0005598616.tif 000320
【０６３１】
本発明の液晶組成物において、式（５６．２）で表される化合物の含有量は、低温での溶解性、転移温度、電気的な信頼性などを考慮して、本発明の液晶組成物の総質量に対して１〜３０質量％が好ましく、４〜２０質量％がより好ましく、８〜１６質量％が特に好ましい。
【０６３２】
さらに、一般式（ＸＩＶ−２）で表される化合物は、一般式（ＸＩＶ−２−５）で表される化合物であることが好ましい。
【０６３３】
【化１５１】
0005598616.tif 000321
【０６３４】
（式中、Ｒ１４０は炭素原子数１〜５のアルキル基、炭素原子数２〜５のアルケニル基または炭素原子数１〜４のアルコキシ基を表す。）
【０６３５】
一般式（ＸＩＶ−２−５）で表される化合物の含有量は、低温での溶解性、転移温度、電気的な信頼性などを考慮して、本発明の液晶組成物の総質量に対して５質量％以上２５質量％以下であることが好ましく、１０質量％以上２２質量％以下がより好ましく、１３質量％以上１８質量％以下がさらに好ましく、１３質量％以上１５質量％以下が特に好ましい。
【０６３６】
さらに、一般式（ＸＩＶ−２−５）で表される化合物は具体的には式（５７．１）から式（５７．４）で表される化合物である。中でも式（５７．１）で表される化合物を含有することが好ましい。
【０６３７】
【化１５２】
0005598616.tif 000322
0005598616.tif 000323
0005598616.tif 000324
0005598616.tif 000325
【０６３８】
さらに、一般式（ＸＩＶ−２）で表される化合物は、一般式（ＸＩＶ−２−６）で表される化合物であることが好ましい。
【０６３９】
【化１５３】
0005598616.tif 000326
（式中、Ｒ１４０は炭素原子数１〜５のアルキル基、炭素原子数２〜５のアルケニル基または炭素原子数１〜４のアルコキシ基を表す。）
【０６４０】
一般式（ＸＩＶ−２−６）で表される化合物の含有量は、低温での溶解性、転移温度、電気的な信頼性などを考慮して、本発明の液晶組成物の総質量に対して５質量％以上２５質量％以下であることが好ましく、１０質量％以上２２質量％以下がより好ましく、１５質量％以上２０質量％以下がさらに好ましく、１５質量％以上１７質量％以下が特に好ましい。
【０６４１】
さらに、一般式（ＸＩＶ−２−６）で表される化合物は具体的には式（５８．１）から式（５８．４）で表される化合物であることが好ましく、中でも式（５８．２）で表される化合物を含有することが好ましい。
【０６４２】
【化１５４】
0005598616.tif 000327
0005598616.tif 000328
0005598616.tif 000329
0005598616.tif 000330
【０６４３】
本願発明の液晶組成物は、分子内に過酸（−ＣＯ−ＯＯ−）構造等の酸素原子同士が結合した構造を持つ化合物を含有しないことが好ましい。
【０６４４】
液晶組成物の信頼性及び長期安定性を重視する場合にはカルボニル基を有する化合物の含有量を前記組成物の総質量に対して５質量％以下とすることが好ましく、３質量％以下とすることがより好ましく、１質量％以下とすることが更に好ましく、実質的に含有しないことが最も好ましい。
【０６４５】
ＵＶ照射による安定性を重視する場合、塩素原子が置換している化合物の含有量を前記組成物の総質量に対して１５質量％以下とすることが好ましく、１０質量％以下とすることがより好ましく、５質量％以下とすることが更に好ましく、実質的に含有しないことが最も好ましい。
【０６４６】
分子内の環構造がすべて６員環である化合物の含有量を多くすることが好ましく、分子内の環構造がすべて６員環である化合物の含有量を前記組成物の総質量に対して８０質量％以上とすることが好ましく、９０質量％以上とすることがより好ましく、９５質量％以上とすることが更に好ましく、実質的に分子内の環構造がすべて６員環である化合物のみで液晶組成物を構成することが最も好ましい。
【０６４７】
液晶組成物の酸化による劣化を抑えるためには、環構造としてシクロヘキセニレン基を有する化合物の含有量を少なくすることが好ましく、シクロヘキセニレン基を有する化合物の含有量を前記組成物の総質量に対して１０質量％以下とすることが好ましく、５質量％以下とすることがより好ましく、実質的に含有しないことが更に好ましい。
【０６４８】
粘度の改善及びＴｎｉの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記組成物の総質量に対して１０質量％以下とすることが好ましく、５質量％以下とすることがより好ましく、実質的に含有しないことが更に好ましい。
【０６４９】
本発明の第一実施形態の組成物に含有される化合物が、側鎖としてアルケニル基を有する場合、前記アルケニル基がシクロヘキサンに結合している場合には当該アルケニル基の炭素原子数は２〜５であることが好ましく、前記アルケニル基がベンゼンに結合している場合には当該アルケニル基の炭素原子数は４〜５であることが好ましく、前記アルケニル基の不飽和結合とベンゼンは直接結合していないことが好ましい。
【０６５０】
本発明の液晶組成物には、ＰＳモード、横電界型ＰＳＡモード又は横電界型ＰＳＶＡモードなどの液晶表示素子を作製するために、重合性化合物を含有することができる。使用できる重合性化合物として、光などのエネルギー線により重合が進行する光重合性モノマーなどが挙げられ、構造として、例えば、ビフェニル誘導体、ターフェニル誘導体などの六員環が複数連結した液晶骨格を有する重合性化合物などが挙げられる。更に具体的には、一般式（ＸＸ）
【０６５１】
【化１５５】
0005598616.tif 000331
【０６５２】
（式中、Ｘ２０１及びＸ２０２はそれぞれ独立して、水素原子又はメチル基を表し、
Ｓｐ２０１及びＳｐ２０２はそれぞれ独立して、単結合、炭素原子数１〜８のアルキレン基又は−Ｏ−（ＣＨ２）ｓ−（式中、ｓは２から７の整数を表し、酸素原子は芳香環に結合するものとする。）を表し、
Ｚ２０１は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２はそれぞれ独立して、フッ素原子又は水素原子を表す。）、−Ｃ≡Ｃ−又は単結合を表し、
Ｍ２０１は１，４−フェニレン基、トランス−１，４−シクロヘキシレン基又は単結合を表し、式中の全ての１，４−フェニレン基は、任意の水素原子がフッ素原子により置換されていても良い。）で表される二官能モノマーが好ましい。
【０６５３】
Ｘ２０１及びＸ２０２は、何れも水素原子を表すジアクリレート誘導体、何れもメチル基を有するジメタクリレート誘導体の何れも好ましく、一方が水素原子を表しもう一方がメチル基を表す化合物も好ましい。これらの化合物の重合速度は、ジアクリレート誘導体が最も早く、ジメタクリレート誘導体が遅く、非対称化合物がその中間であり、その用途により好ましい態様を用いることができる。ＰＳＡ表示素子においては、ジメタクリレート誘導体が特に好ましい。
【０６５４】
Ｓｐ２０１及びＳｐ２０２はそれぞれ独立して、単結合、炭素原子数１〜８のアルキレン基又は−Ｏ−（ＣＨ２）ｓ−を表すが、ＰＳＡ表示素子においては少なくとも一方が単結合であることが好ましく、共に単結合を表す化合物又は一方が単結合でもう一方が炭素原子数１〜８のアルキレン基又は−Ｏ−（ＣＨ２）ｓ−を表す態様が好ましい。この場合１〜４のアルキル基が好ましく、ｓは１〜４が好ましい。
【０６５５】
Ｚ２０１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−又は単結合が好ましく、−ＣＯＯ−、−ＯＣＯ−又は単結合がより好ましく、単結合が特に好ましい。
【０６５６】
Ｍ２０１は任意の水素原子がフッ素原子により置換されていても良い１，４−フェニレン基、トランス−１，４−シクロヘキシレン基又は単結合を表すが、１，４−フェニレン基又は単結合が好ましい。Ｍ２０１が単結合以外の環構造を表す場合、Ｚ２０１は単結合以外の連結基も好ましく、Ｍ２０１が単結合の場合、Ｚ２０１は単結合が好ましい。
【０６５７】
これらの点から、一般式（ＸＸ）において、Ｓｐ２０１及びＳｐ２０２の間の環構造は、具体的には次に記載する構造が好ましい。
【０６５８】
一般式（ＸＸ）において、Ｍ２０１が単結合を表し、環構造が二つの環で形成される場合において、次の式（ＸＸａ−１）から式（ＸＸａ−５）を表すことが好ましく、式（ＸＸａ−１）から式（ＸＸａ−３）を表すことがより好ましく、式（ＸＸａ−１）を表すことが特に好ましい。
【０６５９】
【化１５６】
0005598616.tif 000332
0005598616.tif 000333
0005598616.tif 000334
0005598616.tif 000335
0005598616.tif 000336
【０６６０】
（式中、両端はＳｐ２０１又はＳｐ２０２に結合するものとする。）
【０６６１】
これらの骨格を含む重合性化合物は重合後の配向規制力がＰＳＡ型液晶表示素子に最適であり、良好な配向状態が得られることから、表示ムラが抑制されるか、又は、全く発生しない。
【０６６２】
以上のことから、重合性モノマーとしては、一般式（ＸＸ−１）〜一般式（ＸＸ−４）が特に好ましく、中でも一般式（ＸＸ−２）が最も好ましい。
【０６６３】
【化１５７】
0005598616.tif 000337
0005598616.tif 000338
0005598616.tif 000339
0005598616.tif 000340
【０６６４】
（式中、Ｓｐ２０は炭素原子数２から５のアルキレン基を表す。）
【０６６５】
本発明の液晶組成物にモノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０６６６】
本発明における液晶組成物は、さらに、一般式（Ｑ）で表される化合物を含有することができる。
【０６６７】
【化１５８】
0005598616.tif 000341
【０６６８】
（式中、ＲＱは炭素原子数１から２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、ＭＱはトランス−１，４−シクロへキシレン基、１，４−フェニレン基又は単結合を表す。）
【０６６９】
ＲＱは炭素原子数１から２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよいが、炭素原子数１から１０の直鎖アルキル基、直鎖アルコキシ基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が好ましく、炭素原子数１から２０の直鎖アルキル基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が更に好ましい。ＭＱはトランス−１，４−シクロへキシレン基、１，４−フェニレン基又は単結合を表すが、トランス−１，４−シクロへキシレン基又は１，４−フェニレン基が好ましい。
【０６７０】
一般式（Ｑ）で表される化合物は、より具体的には、下記の一般式（Ｑ−ａ）から一般式（Ｑ−ｄ）で表される化合物が好ましい。
【０６７１】
【化１５９】
0005598616.tif 000342
0005598616.tif 000343
0005598616.tif 000344
0005598616.tif 000345
【０６７２】
式中、ＲＱ１は炭素原子数１から１０の直鎖アルキル基又は分岐鎖アルキル基が好ましく、ＲＱ２は炭素原子数１から２０の直鎖アルキル基又は分岐鎖アルキル基が好ましく、ＲＱ３は炭素原子数１から８の直鎖アルキル基、分岐鎖アルキル基、直鎖アルコキシ基又は分岐鎖アルコキシ基が好ましく、ＬＱは炭素原子数１から８の直鎖アルキレン基又は分岐鎖アルキレン基が好ましい。一般式（Ｑ−ａ）から一般式（Ｑ−ｄ）で表される化合物中、一般式（Ｑ−ｃ）及び一般式（Ｑ−ｄ）で表される化合物が更に好ましい。
【０６７３】
本願発明の液晶組成物において、一般式（Ｑ）で表される化合物を１種又は２種を含有することが好ましく、１種から５種含有することが更に好ましく、その含有量は０．００１から１質量％であることが好ましく、０．００１から０．１質量％が更に好ましく、０．００１から０．０５質量％が特に好ましい。
【０６７４】
＜液晶表示素子＞
本発明の重合性化合物を含有した液晶組成物は、これに含まれる重合性化合物が紫外線照射により重合することで液晶配向能が付与され、液晶組成物の複屈折を利用して光の透過光量を制御する液晶表示素子に使用される。液晶表示素子として、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤ及びＩＰＳ−ＬＣＤ（インプレーンスイッチング液晶表示素子）に有用であるが、ＡＭ−ＬＣＤに特に有用であり、透過型あるいは反射型の液晶表示素子に用いることができる。
【０６７５】
液晶表示素子に使用される液晶セルの２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０６７６】
カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード等の能動素子を設けた画素電極を設置してもよい。
【０６７７】
前記基板を、透明電極層が内側となるように対向させる。その際、スペーサーを介して、基板の間隔を調整してもよい。このときは、得られる調光層の厚さが１〜１００μｍとなるように調整するのが好ましい。１．５から１０μｍが更に好ましく、偏光板を使用する場合は、コントラストが最大になるように液晶の屈折率異方性Δｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料などからなる柱状スペーサー等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０６７８】
２枚の基板間に重合性化合物含有液晶組成物を狭持させる方法は、通常の真空注入法又はＯＤＦ法などを用いることができる。しかし、真空注入法においては滴下痕が発生しない代わりに、注入の跡が残るという課題がある。本願発明においては、ＯＤＦ法を用いて製造する表示素子に、より好適に使用することができる。ＯＤＦ法の液晶表示素子製造工程においては、バックプレーンまたはフロントプレーンのどちらか一方の基板にエポキシ系光熱併用硬化性などのシール剤を、ディスペンサーを用いて閉ループ土手状に描画し、その中に脱気下で所定量の液晶組成物を滴下後、フロントプレーンとバックプレーンを接合することによって液晶表示素子を製造することができる。本発明の液晶組成物は、ＯＤＦ工程における液晶組成物の滴下が安定的に行えるため、好適に使用することができる。
【０６７９】
重合性化合物を重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、重合性化合物含有液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性化合物含有液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。横電界型ＭＶＡモードの液晶表示素子においては、配向安定性及びコントラストの観点からプレチルト角を８０度から８９．９度に制御することが好ましい。
【０６８０】
照射時の温度は、本発明の液晶組成物の液晶状態が保持される温度範囲内であることが好ましい。室温に近い温度、即ち、典型的には１５〜３５℃での温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２がより好ましい。紫外線を照射する際に、強度を変化させても良い。紫外線を照射する時間は照射する紫外線強度により適宜選択されるが、１０秒から３６００秒が好ましく、１０秒から６００秒がより好ましい。
【０６８１】
本発明の液晶組成物を用いた液晶表示素子は高速応答と表示不良の抑制を両立させた有用なものであり、特に、アクティブマトリックス駆動用液晶表示素子に有用であり、ＶＡモード、ＰＳＶＡモード、ＰＳＡモード、ＩＰＳ（イン・プレーン・スイッチング）モード、ＶＡ−ＩＰＳモード、ＦＦＳ（フリンジ・フィールド・スイッチング）モード又はＥＣＢモード用液晶表示素子に適用できる。
【０６８２】
以下、図面を参照しつつ、本発明に係る液晶表示装置の好適な実施の形態について詳細に説明する。
図１は、互いに対向する二つの基板と、前記基板間に設けられたシール材と、前記シール材に囲まれた封止領域に封入された液晶とを備えている液晶表示素子を示す断面図である。
具体的には、第１基板１００上に、ＴＦＴ層１０２、画素電極１０３を設け、その上からパッシベーション膜１０４及び第１配向膜１０５を設けたバックプレーンと、第２基板２００上に、ブラックマトリックス２０２、カラーフィルタ２０３、平坦化膜（オーバーコート層）２０１、透明電極２０４を設け、その上から第２配向膜２０５を設け、前記バックプレーンと対向させたフロントプレーンと、前記基板間に設けられたシール材３０１と、前記シール材に囲まれた封止領域に封入された液晶層３０３とを備え、前記シール材３０１が接する基板面には突起（柱状スペーサー）３０２，３０４が設けられている液晶表示素子の具体的態様を示している。
【０６８３】
前記第１基板又は前記第２基板は、実質的に透明であれば材質に特に限定はなく、ガラス、セラミックス、プラスチック等を使用することができる。プラスチック基板としてはセルロ−ス、トリアセチルセルロ−ス、ジアセチルセルロ−ス等のセルロ−ス誘導体、ポリシクロオレフィン誘導体、ポリエチレンテレフタレ−ト、ポリエチレンナフタレ−ト等のポリエステル、ポリプロピレン、ポリエチレン等のポリオレフィン、ポリカーボネート、ポリビニルアルコ−ル、ポリ塩化ビニル、ポリ塩化ビニリデン、ポリアミド、ポリイミド、ポリイミドアミド、ポリスチレン、ポリアクリレート、ポリメチルメタクリレ−ト、ポリエーテルサルホン、ポリアリレート、さらにガラス繊維−エポキシ樹脂、ガラス繊維−アクリル樹脂などの無機−有機複合材料などを用いることができる。
【０６８４】
なおプラスチック基板を使用する際には、バリア膜を設けることが好ましい。バリア膜の機能は、プラスチック基板が有する透湿性を低下させ、液晶表示素子の電気特性の信頼性を向上することにある。バリア膜としては、それぞれ、透明性が高く水蒸気透過性が小さいものであれば特に限定されず、一般的には酸化ケイ素などの無機材料を用いて蒸着やスパッタリング、ケミカルベーパーデポジション法（ＣＶＤ法）によって形成した薄膜を使用する。
【０６８５】
本発明においては、前記第１基板又は前記第２基板として同素材を使用しても異素材を使用してもよく特に限定はない。ガラス基板を用いれば耐熱性や寸法安定性の優れた液晶表示素子を作製することができて好ましい。またプラスチック基板であれば、ロールツウロール法による製造方法に適し且つ軽量化あるいはフレキシブル化に適しており好ましい。また、平坦性及び耐熱性付与を目的とするならば、プラスチック基板とガラス基板とを組み合わせると良い結果を得ることができる。
なお後述の実施例においては、第１基板１００又は第２基板２００の材質として基板を使用している。
【０６８６】
バックプレーンには、第１基板１００上に、ＴＦＴ層１０２及び画素電極１０３を設けている。これらは通常のアレイ工程にて製造される。この上にパッシベーション膜１０４及び第１配向膜１０５を設けてバックプレーンが得られる。
【０６８７】
パッシベーション膜１０４（無機保護膜ともいう）はＴＦＴ層を保護するための膜で、通常は窒化膜（ＳｉＮｘ）、酸化膜（ＳｉＯｘ）等を化学的気相成長（ＣＶＤ）技術等により形成する。
【０６８８】
また、第１配向膜１０５は、液晶を配向させる機能を有する膜であり、通常ポリイミドのような高分子材料が用いられることが多い。塗布液には、高分子材料と溶剤からなる配向剤溶液が使われる。配向膜はシール材との接着力を阻害する可能性があるため、封止領域内にパターン塗布する。塗布にはフレキソ印刷法のような印刷法、インクジェットのような液滴吐出法が用いられる。塗布された配向剤溶液は仮乾燥により溶剤が蒸発した後、ベーキングにより架橋硬化される。この後、配向機能を出すために、配向処理を行う。
【０６８９】
配向処理は通常ラビング法にて行われる。前述のように形成された高分子膜上を、レーヨンのような繊維から成るラビング布を用いて一方向にこすることにより液晶配向能が生じる。
【０６９０】
また、光配向法を用いることもある。光配向法は、光感受性を有する有機材料を含む配向膜上に偏光を照射することにより配向能を発生させる方法であり、ラビング法による基板の傷や埃の発生が生じない。光配向法における有機材料の例としては二色性染料を含有する材料がある。二色性染料としては、光二色性に起因するワイゲルト効果による分子の配向誘起もしくは異性化反応（例：アゾベンゼン基）、二量化反応（例：シンナモイル基）、光架橋反応（例：ベンゾフェノン基）、あるいは光分解反応（例：ポリイミド基）のような、液晶配向能の起源となる光反応を生じる基（以下、光配向性基と略す）を有するものを用いることができる。塗布された配向剤溶液は仮乾燥により溶剤が蒸発した後、任意の偏向を有する光（偏光）を照射することで、任意の方向に配向能を有する配向膜を得ることができる。
【０６９１】
一方のフロントプレーンは、第２基板２００上に、ブラックマトリックス２０２、カラーフィルタ２０３、平坦化膜２０１、透明電極２０４、第２配向膜２０５を設けている。
【０６９２】
ブラックマトリックス２０２は、例えば、顔料分散法にて作製する。具体的にはバリア膜２０１を設けた第２基板２００上に、ブラックマトリックス形成用に黒色の着色剤を均一分散させたカラーレジン液を塗布し、着色層を形成する。続いて、着色層をベーキングして硬化する。この上にフォトレジストを塗布し、これをプリベークする。フォトレジストにマスクパターンを通して露光した後に、現像を行って着色層をパターニングする。この後、フォトレジスト層を剥離し、着色層をベーキングしてブラックマトリックス２０２が完成する。
【０６９３】
あるいは、フォトレジスト型の顔料分散液を使用してもよい。この場合は、フォトレジスト型の顔料分散液を塗布し、プリベークしたのち、マスクパターンを通して露光した後に、現像を行って着色層をパターニングする。この後、フォトレジスト層を剥離し、着色層をベーキングしてブラックマトリックス２０２が完成する。
【０６９４】
カラーフィルタ２０３は、顔料分散法、電着法、印刷法あるいは染色法等にて作成する。顔料分散法を例にとると、（例えば赤色の）顔料を均一分散させたカラーレジン液を第２基板２００上に塗布し、ベーキング硬化後、該上にフォトレジストを塗布しプリベークする。フォトレジストにマスクパターンを通して露光した後に現像を行い、パターニングする。この後フォトレジスト層を剥離し、再度ベーキングすることで、（赤色の）カラーフィルタ２０３（２０３ａ）が完成する。作成する色順序に特に限定はない。同様にして、緑カラーフィルタ２０３（２０３ｂ）、青カラーフィルタ２０３（２０３ｃ）を形成する。
【０６９５】
透明電極２０４は、前記カラーフィルタ２０３上に（必要に応じて前記カラーフィルタ２０３上に表面平坦化のためにオーバーコート層（２０１）を設け）を設ける。透明電極２０４は透過率が高い方が好ましく、電気抵抗が小さいほうが好ましい。透明電極２０４はＩＴＯなどの酸化膜をスパッタリング法などによって形成する。
【０６９６】
また、前記透明電極２０４を保護する目的で、透明電極２０４の上にパッシベーション膜を設ける場合もある。
【０６９７】
第２配向膜２０５は、前述の第１配向膜１０５と同じものである。
【０６９８】
以上本発明で使用する前記バックプレーン及び前記フロントプレーンについての具体的態様を述べたが、本願においては該具体的態様に限定されることはなく、所望される液晶表示素子に応じた態様の変更は自由である。
【０６９９】
前記柱状スペーサーの形状は特に限定されず、その水平断面を円形、四角形などの多角形など様々な形状にすることができるが、工程時のミスアラインマージンを考慮して、水平断面を円形または正多角形にすることが特に好ましい。また該突起形状は、円錐台または角錐台であることが好ましい。
【０７００】
前記柱状スペーサーの材質は、シール材もしくはシール材に使用する有機溶剤、あるいは液晶に溶解しない材質であれば特に限定されないが、加工及び軽量化の面から合成樹脂（硬化性樹脂）であることが好ましい。一方、前記突起は、フォトリソグラフィによる方法や液滴吐出法により、第一の基板上のシール材が接する面に設けることが可能である。このような理由から、フォトリソグラフィによる方法や液滴吐出法に適した、光硬化性樹脂を使用することが好ましい。
【０７０１】
例として、前記柱状スペーサをフォトリソグラフィ法によって得る場合について説明する。図２は、フォトマスクパターンとしてブラックマトリックス上に形成する柱状スペーサー作成用パターンを使用した露光処理工程の図である。
【０７０２】
前記フロントプレーンの透明電極２０４上に、柱状スペーサー形成用の（着色剤を含まない）レジン液を塗布する。続いて、このレジン層４０２をベーキングして硬化する。この上にフォトレジストを塗布し、これをプリベークする。フォトレジストにマスクパターン４０１を通して露光した後に、現像を行ってレジン層をパターニングする。この後、フォトレジスト層を剥離し、レジン層をベーキングして柱状スペーサー（図１の３０２，０３０４）が完成する。
【０７０３】
柱状スペーサーの形成位置はマスクパターンによって所望の位置に決めることができる。従って、液晶表示素子の封止領域内と封止領域外（シール材塗布部分）との両方を同時に作成することができる。また柱状スペーサーは封止領域の品質が低下することがないように、ブラックマトリックスの上に位置するように形成させることが好ましい。このようにフォトリソグラフィ法によって作製された柱状スペーサーのことを、カラムスペーサ又はフォトスペーサと呼ぶことがある。
【０７０４】
前記スペーサーの材質は、ＰＶＡ−スチルバゾ感光性樹脂などのネガ型水溶性樹脂や多官能アクリル系モノマー、アクリル酸共重合体、トリアゾール系開始剤などの混合物が使用される。あるいはポリイミド樹脂に着色剤を分散させたカラーレジンを使う方法もある。本発明においては特に限定はなく、使用する液晶やシール材との相性に従い公知の材質でスペーサーを得ることができる。
【０７０５】
このようにして、フロントプレーン上の封止領域となる面に柱状スペーサーを設けた後、該バックプレーンのシール材が接する面にシール材（図１における３０１）を塗布する。
【０７０６】
シール材の材質は特に限定はなく、エポキシ系やアクリル系の光硬化性、熱硬化性、光熱併用硬化性の樹脂に重合開始剤を添加した硬化性樹脂組成物が使用される。また、透湿性や弾性率、粘度などを制御するために、無機物や有機物よりなるフィラー類を添加することがある。これらフィラー類の形状は特に限定されず、球形、繊維状、無定形などがある。さらに、セルギャップを良好に制御するために単分散径を有する球形や繊維状のギャップ材を混合したり、基板との接着力をより強化するために、基板上突起と絡まりやすい繊維状物質を混合しても良い。このとき使用する繊維状物質の直径はセルギャップの１／５〜１／１０以下程度が望ましく、繊維状物質の長さはシール塗布幅よりも短いことが望ましい。
【０７０７】
また、繊維状物質の材質は所定の形状が得られるものであれば特に限定されず、セルロース、ポリアミド、ポリエステルなどの合成繊維やガラス、炭素などの無機材料を適宜選ぶことが可能である。
【０７０８】
シール材を塗布する方法としては、印刷法やディスペンス法があるが、シール材の使用量が少ないディスペンス法が望ましい。シール材の塗布位置は封止領域に悪影響を及ぼさないように通常ブラックマトリックス上とする。次工程の液晶滴下領域を形成するため（液晶が漏れないように）、シール材塗布形状は閉ループ形状とする。
【０７０９】
前記シール材を塗布したフロントプレーンの閉ループ形状（封止領域）に液晶を滴下する。通常はディスペンサーを使用する。滴下する液晶量は液晶セル容積と一致させるため、柱状スペーサーの高さとシール塗布面積とを掛け合わせた体積と同量を基本とする。しかし、セル貼り合わせ工程における液晶漏れや表示特性の最適化のために、滴下する液晶量を適宜調整することもあれば、液晶滴下位置を分散させることもある。
【０７１０】
次に、前記シール材を塗布し液晶を滴下したフロントプレーンに、バックプレーンを貼り合わせる。具体的には、静電チャックのような基板を吸着させる機構を有するステージに前記フロントプレーンと前記バックプレーンとを吸着させ、フロントプレーンの第２配向膜とバックプレーンの第１配向膜とが向きあい、シール材ともう一方の基板が接しない位置（距離）に配置する。この状態で系内を減圧する。減圧終了後、フロントプレーンとバックプレーンとの貼り合せ位置を確認しながら両基板位置を調整する（アライメント操作）。貼り合せ位置の調整が終了したら、フロントプレーン上のシール材とバックプレーンとが接する位置まで基板を接近させる。この状態で系内に不活性ガスを充填させ、徐々に減圧を開放しながら常圧に戻す。このとき、大気圧によりフロントプレーンとバックプレーンが貼り合わされ、柱状スペーサーの高さ位置でセルギャップが形成される。この状態でシール材に紫外線を照射してシール材を硬化することによって液晶セルを形成する。この後、場合によって加熱工程を加え、シール材硬化を促進する。シール材の接着力強化や電気特性信頼性の向上のために、加熱工程を加えることが多い。
【実施例】
【０７１１】
以下に実施例を挙げて本発明を更に詳述するが、本発明はこれらの実施例に限定されるものではない。また、以下の実施例及び比較例の組成物における「％」は『質量％』を意味する。【０７１２】
実施例中、測定した特性は以下の通りである。
Ｔｎｉ  ：ネマチック相−等方性液体相転移温度（℃）
Δｎ  ：２９８Ｋにおける屈折率異方性（別名：複屈折率）
Δε  ：２９５Ｋおける誘電率異方性
η    ：２９３Ｋにおける粘度（ｍＰａ・ｓ）
γ１  ：２９５Ｋにおける回転粘性（ｍＰａ・ｓ）
ＶＨＲ：周波数６０Ｈｚ，印加電圧４Ｖの条件下で３３３Ｋにおける電圧保持率（％）【０７１３】
＜焼き付きの評価＞
液晶表示素子の焼き付き評価は、表示エリア内に所定の固定パターンを６週間表示させた後に、全画面均一な表示を行ったときの固定パターンの残像のレベルを目視にて以下の４段階評価で行った。【０７１４】
◎  ：残像無し
○  ：残像ごく僅かに有るも許容できるレベル
△  ：残像有り許容できないレベル
×  ：残像有りかなり劣悪【０７１５】
＜揮発性（製造装置汚染性）の評価＞
容量０．３３Ｌの真空攪拌脱泡ミキサーの専用容器に液晶組成物を０．１５ｋｇ入れ、公転速度２０Ｓ−１、自転速度１０．０Ｓ−１で真空攪拌脱泡ミキサーを運転しながら１５ｋＰａまで脱気し、液晶材料の発泡を目視観察した。揮発性は、ミキサー運転開始から発泡が始まるまでの時間により、以下の４つのレベルに分類した。【０７１６】
◎：発泡するまで３分以上を要した。揮発による装置汚染の可能性が低い。
○：発泡するまで１分以上かつ３分未満であった。揮発による軽微な装置汚染の懸念あり。
△：発泡するまで３０秒以上かつ１分未満であった。揮発による装置汚染が起きる。
×：発泡するまで３０秒以内であった。揮発による重大な装置汚染の懸念がある。【０７１７】
＜プロセス適合性の評価＞
ＯＤＦプロセスにおいて、定積計量ポンプを用いて１回に５０ｐＬずつ液晶を滴下することを１０００００回行い、「０〜１００回、１０１〜２００回、２０１〜３００回、・・・・９９９０１〜１０００００回」の各１００回ずつ滴下されたときの液晶量の変化を以下の４段階で評価した。【０７１８】
◎：変化が極めて小さい（安定的に液晶表示素子を製造できる）
○：変化が僅かに有るも許容できるレベル
△：変化が有り許容できないレベル（斑発生により歩留まりが悪化）
×：変化が有りかなり劣悪（液晶漏れや真空気泡が発生）【０７１９】
＜低温における溶解性の評価＞
低温での溶解性評価は、液晶組成物を調製後、１ｍＬのサンプル瓶に液晶組成物を０．５ｇ秤量し、これに温度制御式試験槽の中で、次を１サイクル「−２５℃（１時間保持）→昇温（０．２℃／毎分）→０℃（１時間保持）→昇温（０．２℃／毎分）→２５℃（１時間保持）→降温（−０．２℃／毎分）→０℃（１時間保持）→降温（−０．２℃／毎分）→−２５℃」として温度変化を与え続け、目視にて液晶組成物からの析出物の発生を観察し、以下の４段階評価を行った。【０７２０】
◎：４８０時間以上析出物が観察されなかった。
○：２４０時間以上析出物が観察されなかった。
△：１２０時間以内に析出物が観察された。
×：６０時間以内に析出物が観察された。【０７２１】
（実施例１）
以下に示す組成物を調製した。実施例１の組成物の物性値を表１に示す。【０７２２】
【化１６０】
0005598616.tif 000346
【０７２３】
【表１】
0005598616.tif 000347
【０７２４】
（比較例１）
塩素原子を置換基として有する化合物を含有する、以下に示す組成物を調製した。比較例１の組成物の物性値を表２に示す。【０７２５】
【化１６１】
0005598616.tif 000348
【０７２６】
【表２】
0005598616.tif 000349
【０７２７】
塩素原子を置換基として有する化合物を含有する比較例１の組成物は、塩素原子を置換基として有する化合物を含有しない実施例１の組成物と比べてＴｎｉの低下が大きいことが示された。【０７２８】
（比較例２）
前記一般式（ｉｉ）で表される化合物を含有しない、以下に示す組成物を調製した。比較例２の組成物の物性値を表３に示す。【０７２９】
【化１６２】
0005598616.tif 000350
【０７３０】
【表３】
0005598616.tif 000351
【０７３１】
前記一般式（ｉｉ）で表される化合物を含有しない比較例２の組成物は、前記一般式（ｉｉ）で表される化合物を含有する実施例１の組成物と比べてＴｎｉが大きく低下することが示された。【０７３２】
（実施例２）
以下に示す組成物を調製した。実施例２の組成物の物性値を表４に示す。【０７３３】
【化１６３】
0005598616.tif 000352
【０７３４】
【表４】
0005598616.tif 000353
【０７３５】
（実施例３）
以下に示す組成物を調製した。実施例３の組成物の物性値を表５に示す。【０７３６】
【化１６４】
0005598616.tif 000354
【０７３７】
【表５】
0005598616.tif 000355
【０７３８】
（実施例４）
以下に示す組成物を調製した。実施例４の組成物の物性値を表６に示す。【０７３９】
【化１６５】
0005598616.tif 000356
【０７４０】
【表６】
0005598616.tif 000357
【０７４１】
（実施例５）
以下に示す組成物を調製した。実施例５の組成物の物性値を表７に示す。【０７４２】
【化１６６】
0005598616.tif 000358
【０７４３】
【表７】
0005598616.tif 000359
【０７４４】
（実施例６）
以下に示す組成物を調製した。実施例６の組成物の物性値を表８に示す。【０７４５】
【化１６７】
0005598616.tif 000360
【０７４６】
【表８】
0005598616.tif 000361
【０７４７】
（実施例７）
以下に示す組成物を調製した。実施例７の組成物の物性値を表９に示す。【０７４８】
【化１６８】
0005598616.tif 000362
【０７４９】
【表９】
0005598616.tif 000363
【０７５０】
（実施例８）
以下に示す組成物を調製した。実施例８の組成物の物性値を表１０に示す。【０７５１】
【化１６９】
0005598616.tif 000364
【０７５２】
【表１０】
0005598616.tif 000365
【０７５３】
（実施例９）
以下に示す組成物を調製した。実施例９の組成物の物性値を表１１に示す。【０７５４】
【化１７０】
0005598616.tif 000366
【０７５５】
【表１１】
0005598616.tif 000367
【０７５６】
以上で説明した各実施態様における各構成及びそれらの組み合わせ等は一例であり、本発明の趣旨を逸脱しない範囲で、構成の付加、省略、置換、およびその他の変更が可能である。また、本発明は各実施態様によって限定されることはなく、請求項（クレーム）の範囲によってのみ限定される。
各実施例に記載の液晶組成物の初期ＶＨＲ、加熱後（１５０℃、１時間）のＶＨＲ、焼き付き評価、揮発性の評価、プロセス適合性の評価及び低温における溶解性の評価を表１２〜表１３に記載する。【０７５７】
【表１２】
0005598616.tif 000368
【０７５８】
【表１３】
0005598616.tif 000369
【産業上の利用可能性】
【０７５９】
広い温度範囲の液晶相を有し、粘性が小さく、低温での溶解性が良好であり、比抵抗や電圧保持率が高く、熱や光に対して安定であり、焼き付きや滴下痕等の表示不良が発生し難い、表示品位に優れた液晶表示素子を歩留まり良く製造可能な、Δεが正の液晶組成物を提供すること、及びこの液晶組成物を用いた液晶表示素子を提供できる。
【符号の説明】
【０７６０】
１００    第１基板
１０２    ＴＦＴ層
１０３    画素電極
１０４    パッシベーション膜
１０５    第１配向膜
２００    第２基板
２０１    平坦化膜（オーバーコート層）
２０２    ブラックマトリックス
２０３    カラーフィルタ
２０４    透明電極
２０５    第２配向膜
３０１    シール材
３０２    突起（柱状スペーサー）
３０３    液晶層
３０４    突起（柱状スペーサー）
４０１    マスクパターン
４０２    レジン層
Ｌ      光
【要約】
下記一般式（ｉ）で表される化合物を１種又は２種以上を含有し、下記一般式（ｉｉ）で表される化合物を１種又は２種以上を含有し、塩素原子を置換基として有する化合物を含有しない液晶組成物。
0005598616.tif 000373
【図１】
0005598616.tif 000374
【図２】
0005598616.tif 000375